(57)【特許請求の範囲】
【請求項１】
（Ａ）ポリ尿素、ポリアクリレートおよびポリスルフィドからなる群から選択される少なくとも１つの化合物１０〜９０質量％と、
（Ｂ）シクロヘキサン−１，２−ジカルボン酸ジ（イソノニル）エステル１〜５０質量％と、
を含む接着剤またはシール剤であって、
該接着剤またはシール剤がＣ4〜Ｃ8−アルキルテレフタレートを含まず、かつ
該接着剤またはシール剤がケイ素含有基を有する有機重合体を含まない、前記接着剤またはシール剤。
【請求項２】
前記接着剤またはシール剤が、以下のさらなる成分、
１〜８０質量％の充てん剤、
０〜５０質量％の水および／または溶剤、
０〜２０質量％のレオロジー改質剤
のうち少なくとも１つを含むことを特徴とする、請求項１に記載の接着剤またはシール剤。
【請求項３】
さらなる成分として、助剤および添加剤、分散剤、膜形成助剤、顔料、レオロジー助剤、捕水剤、定着剤、触媒、光安定剤、老化防止剤、防炎剤、および／または殺生物剤が含まれていることを特徴とする、請求項１または２に記載の接着剤またはシール剤。
【請求項４】
前記接着剤またはシール剤が一液型の接着剤またはシール剤であることを特徴とする、請求項１から３までのいずれか１項に記載の接着剤またはシール剤。
【請求項５】
前記接着剤またはシール剤が二液型の接着剤またはシール剤であることを特徴とする、請求項１から３までのいずれか１項に記載の接着剤またはシール剤。
【請求項６】
請求項１から５までのいずれか１項に記載の接着剤またはシール剤を製造する方法において、
ａ）成分（Ａ）の３０〜５０質量％と、成分（Ｂ）すべてと、場合によりそのほかの成分とを装入して混合し、
ｂ）成分（Ａ）の残りと、場合によりそのほかの成分とを添加して混合することを特徴とする、前記接着剤またはシール剤の製造方法。
【請求項７】
前記方法が不連続的に行われることを特徴とする、請求項６に記載の接着剤またはシール剤の製造方法。
【請求項８】
前記方法が連続的に行われることを特徴とする、請求項６に記載の接着剤またはシール剤の製造方法。
【請求項９】
接合部分間に素材結合を生じるための、請求項１から５までのいずれか１項に記載の接着剤またはシール剤の使用。
【請求項１０】
コンクリート、モルタル、ガラス、金属、セラミックス、プラスチックおよび／または木材からなる接合部分間に素材結合を生じるための、請求項９に記載の接着剤またはシール剤の使用。
【請求項１１】
前記接合部分の１つが表面であり、もう１つが絨毯敷き材、ＰＶＣ敷き材、積層物、ゴム敷き材、コルク敷き材、リノリウム敷き材、木材敷き材、またはタイルであることを特徴とする、請求項９または１０に記載の接着剤またはシール剤の使用。
【請求項１２】
前記素材結合が、地上建築の接合部、伸縮接合部、床の接合部、ファサードの接合部、建物の境界接合部、連結接合部、ガラスグレージング、窓ガラスグレージング、構造物ガラスグレージング、屋根ガラスグレージング、窓シーリング、または衛生領域の密封接合部であることを特徴とする、請求項９または１０に記載の接着剤またはシール剤の使用。
【請求項１３】
前記接合部分が、電気、機械、自動車、貨物自動車、キャンピングカー、列車、トレーラー、航空機、船舶又は線路建造における部分であることを特徴とする、請求項９または１０に記載の接着剤またはシール剤の使用。
【発明の詳細な説明】
【技術分野】
【０００１】
本発明は、ポリウレタン、ポリ尿素、ポリアクリレート、ポリスルフィドをベースとし、そしてシクロヘキサンポリカルボン酸誘導体を含む接着剤およびシール剤と、これらを製造、使用する方法とに関する。
【０００２】
ポリウレタン、ポリ尿素、ポリアクリレート、ポリスルフィドをベースとする接着剤およびシール剤は、非常に広い用途範囲を持ち、それぞれの使用目的に、たとえば地上地下工事、航空機−、または自動車産業、船舶建造といった最終用途に適合された化学構造のものが使用される。この化学式の１つの重要な成分は、通常は可塑剤であって、これはこの化学構造すべての４０％超を占める可能性がある。可塑剤は、ＤＩＮ５５９４５によれば、蒸気圧の低い液体および固体で不溶性の有機物質である。可塑剤は可塑性と膨潤性があるので、ポリマーの硬度を減じ、充てん材／ポリマー混合物を相溶化し、低温弾性を上げる。とくに、可塑剤は、接着材およびシール材において、生成されたフィルムの延伸性を上げるためにも用いられる。
【０００３】
接着剤およびシール剤は、しばしば接着面に問題がある。このことは、表面の汚れを生じる原因となることがあるので、とくに接着継ぎ目およびシール継ぎ目の外見に対する要求が高い場合に問題を生じる。しかし表面粘着性を減じれば、それには、ガラス転移温度の上昇、接着面およびシール面のぜい弱化がともなう。
【０００４】
したがって、ポリウレタン、ポリ尿素、ポリアクリレート、ポリスルフィドをベースとする接着剤およびシール剤として、次のようなものを提供することが課題となる。それは、硬化した状態では表面の粘着性が小さく、したがって汚れる傾向が小さく、同時にガラス転移温度をできるだけ低くしながらも、延伸性と引張強度の良好な、このような接着剤およびシール剤である。
【０００５】
本発明はこの課題を次のような接着剤およびシール剤によって解決する。すなわちこの接着剤およびシール剤は、（Ａ）１０〜９０質量％の、シリル化されていないポリウレタン、ポリ尿素、ポリアクリレート、ポリスルフィドからなる群から選択される少なくとも１つの化合物、そして（Ｂ）１〜５０質量％の、少なくとも１つのシクロヘキサンポリカルボン酸誘導体を含み、この場合、この接着剤およびシール剤は、Ｃ4−〜Ｃ8−アルキルテレフタレートを含まない、接着剤およびシール剤である。
【０００６】
驚くべきことに、本発明による接着剤およびシール剤におけるシクロヘキサンポリカルボン酸誘導体は、そのガラス転移温度が低く、しかもこの場合、そのほかの応用技術上の特性が不利な影響を受けないことが分かった。驚くべきことに、本発明の化学構造物はそのほか、硬化状態で粘着性が小さく、したがって汚れる傾向が小さい点ですぐれており、本発明によるバインダーと共生性があって安価である。
【０００７】
したがって本発明は、ポリウレタン、ポリ尿素、ポリアクリレート、ポリスルフィドをベースとし、少なくとも１つのシクロヘキサンポリカルボン酸誘導体を含む接着剤およびシール剤と、これら接着剤およびシール剤を製造し、使用する方法とに関する。
【０００８】
好ましくは、この接着剤およびシール剤は、シクロヘキサンポリカルボン酸誘導体として、化学式（Ｉ）
【化１】
0005701295.tif 000002
［式中、
Ｒ1は、飽和シクロヘキサン環の置換基であって、Ｃ1〜Ｃ10−アルキル−またはＣ3〜Ｃ8−シクロアルキル基であり、
ｍは、０、１、２、３、または４であり、
ｎは、２、３、または４であり、
Ｒは、Ｃ1〜Ｃ30−アルキル−、Ｃ1〜Ｃ30−アルコキシ−、Ｃ3〜Ｃ8−シクロアルキル−、Ｃ6〜Ｃ30−アリルフェニル−、またはＣ1〜Ｃ30−アルキル−シクロアルキル基を表し、この場合、少なくとも１つの残基Ｒは、Ｃ1〜Ｃ30−アルキル−、Ｃ1〜Ｃ30−アルコキシ−、またはＣ3〜Ｃ8−シクロアルキル基である］のエステルを含む。
【０００９】
化学式（Ｉ）で、ｍ＝２、３、または４のとき、残基Ｒ1はそれぞれ同じものまたは異なるものとすることができる。Ｃ1〜Ｃ10−アルキル基は、直鎖型または分岐型とすることができる。Ｒ1がアルキル基を表す場合、それは好ましくはＣ1〜Ｃ8−アルキル基、より好ましくはＣ1〜Ｃ6−アルキル基とする。この種のアルキル基の例は、メチル、エチル、ｎ−プロピル、ｉ−プロピル、ｎ−ブチル、ｉ−ブチル、ｓｅｃ．−ブチル、ｔｅｒｔ．−ブチル、ｎ−ペンチル、ｎ−ヘキシル、ｎ−オクチル、２−エチルヘキシルである。好ましくはｍ＝０とする。
【００１０】
残基Ｒは、それぞれ同じものまたは異なるものとすることができる。Ｃ1〜Ｃ30−アルキル基と、Ｃ1〜Ｃ30−アルコキシ基のアルキル残基とは、直鎖型または分岐型とすることができる。Ｒは、好ましくはＣ1〜Ｃ30−アルキル−、Ｃ1〜Ｃ20−アルキル−であって、より好ましくはＣ1〜Ｃ18−アルキル、とくに好ましくはＣ1〜Ｃ13−アルキルである。この種のアルキル基の例は、すでにＲ1に対するものとして挙げたアルキル基と、ｎ−ノニル、イソノニル、ｎ−デシル、イソデシル、ｎ−ウンデシル、イソウンデシル、ｎ−ドデシル、イソドデシル、ｎ−トリデシル、イソトリデシル、ステアリル、ｎ−エイコシルである。
【００１１】
アルキル基は、それぞれ上記アルキル基の個々の異性体、またはさまざまなアルキル基の混合物とすることができる。これらさまざまなアルキル基は、同一個数の炭素原子を持つさまざまな異性体、および／または異なる個数の炭素原子を持つアルキル基とすることができる。
【００１２】
本発明で用いられるシクロヘキサンポリカルボン酸誘導体は、とくにはシクロヘキサンポリカルボン酸のモノ−、ジ−、トリ−、テトラエステル、および無水物である。好ましくは、すべてのカルボン酸基がエステル化された形で存在するものとする。使用されるエルテルは、アルキル−、シクロアルキル−およびアルコキシアルキルエステル、好ましくはアルキルエステルであって、この場合の好ましいアルキル基Ｒは、すでに前記で挙げた。
【００１３】
好ましくは、この少なくとも１つのシクロヘキサンポリカルボン酸誘導体は、以下からなる群から選択されるものとする。すなわち、フタル酸、イソフタル酸、テレフタル酸の環水素化されたモノ−、ジアルキルエステル、トリメット酸、トリメシン酸、ヘミメリット酸の環水素化されたモノ−、ジ−、トリアルキルエステル、またはピロメリット酸のモノ−、ジ−、トリ−、テトラアルキルエステル（この場合、アルキル基Ｒは、直鎖型または分岐型とすることができ、それぞれが炭素原子を１〜３０個、好ましくは１〜２０個、より好ましくは１〜１８個、とくに好ましくは１〜１３個持つ）および、上記のうち２つ以上のエステルの混合物からなる群から選択されるものとする。適当なアルキル基Ｒは、前記ですでに挙げた。とくに好ましいのは、シクロヘキサン−１，２−ジカルボン酸−ジアルキルエステルである。
【００１４】
とくに好ましいのは、まずシクロヘキサン−１，４−ジカルボン酸アルキルエステル。これには、たとえば次のものがある。シクロヘキサン−１，４−ジカルボン酸モノメチルエステル、シクロヘキサン−１，４−ジカルボン酸ジメチルエステル、シクロヘキサン−１，４−ジカルボン酸ジエチルエステル、シクロヘキサン−１，４−ジカルボン酸ジ−ｎ−プロピルエステル、シクロヘキサン−１，４−ジカルボン酸ジ−ｎ−ブチルエステル、シクロヘキサン−１，４−ジカルボン酸ジ−ｔｅｒｔ−ブチルエステル、シクロヘキサン−１，４−ジカルボン酸ジイソブチルエステル、シクロヘキサン−１，４−ジカルボン酸モノグリコールエステル、シクロヘキサン−１，４−ジカルボン酸ジグリコールエステル、シクロヘキサン−１，４−ジカルボン酸ジ−ｎ−オクチルエステル、シクロヘキサン−１，４−ジカルボン酸ジイソオクチルエステル、シクロヘキサン−１，４−ジカルボン酸モノ−２−エチルヘキシルエステル、シクロヘキサン−１，４−ジカルボン酸ジ−２−エチルヘキシルエステル、シクロヘキサン−１，４−ジカルボン酸ジ−ｎ−ノニルエステル、シクロヘキサン−１，４−ジカルボン酸ジイソノニルエステル、シクロヘキサン−１，４−ジカルボン酸ジ−ｎ−デシルエステル、シクロヘキサン−１，４−ジカルボン酸ジ−ｎ−ウンデシルエステル、シクロヘキサン−１，４−ジカルボン酸ジイソデシルエステル、シクロヘキサン−１，４−ジカルボン酸ジイソドデシルエステル、シクロヘキサン−１，４−ジカルボン酸ジ−ｎ−オクタデシルエステル、シクロヘキサン−１，４−ジカルボン酸ジイソオクタデシルエステル、シクロヘキサン−１，４−ジカルボン酸ジ−ｎ−エイコシルエステル、シクロヘキサン−１，４−ジカルボン酸モノシクロヘキシルエステル、シクロヘキサン−１，４−ジカルボン酸ジシクロヘキシルエステル。
【００１５】
シクロヘキサン−１，４−ジカルボン酸ジイソプロピルエステル、シクロヘキサン−１，４−ジカルボン酸ジ−ｎ−ヘキシルエステル、シクロヘキサン−１，４−ジカルボン酸ジイソヘキシルエステル、シクロヘキサン−１，４−ジカルボン酸ジ−ｎ−ヘプチルエステル、シクロヘキサン−１，４−ジカルボン酸ジイソヘプチルエステル、シクロヘキサン−１，４−ジカルボン酸ジ−２−プロピルヘプチルエステル、シクロヘキサン−１，４−ジカルボン酸ジイソウンデシルエステル、シクロヘキサン−１，４−ジカルボン酸ジ−ｎ−ドデシルエステル、シクロヘキサン−１，４−ジカルボン酸ジ−ｎ−トリデシルエステル、シクロヘキサン−１，４−ジカルボン酸ジイソトリデシルエステル、シクロヘキサン−１，４−ジカルボン酸ジ−ｎ−ペンチルエステル、シクロヘキサン−１，４−ジカルボン酸ジイソペンチルエステル。
【００１６】
シクロヘキサン−１，２−ジカルボン酸ジイソプロピルエステル、シクロヘキサン−１，２−ジカルボン酸ジ−ｎ−ヘキシルエステル、シクロヘキサン−１，２−ジカルボン酸ジイソヘキシルエステル、シクロヘキサン−１，２−ジカルボン酸ジ−ｎ−ヘプチルエステル、シクロヘキサン−１，２−ジカルボン酸ジイソヘプチルエステル、シクロヘキサン−１，２−ジカルボン酸ジ−２−プロピルヘプチルエステル、シクロヘキサン−１，２−ジカルボン酸ジイソウンデシルエステル、シクロヘキサン−１，２−ジカルボン酸ジ−ｎ−ドデシルエステル、シクロヘキサン−１，２−ジカルボン酸ジ−ｎ−トリデシルエステル、シクロヘキサン−１，２−ジカルボン酸ジイソトリデシルエステル、シクロヘキサン−１，２−ジカルボン酸ジ−ｎ−ペンチルエステル、シクロヘキサン−１，２−ジカルボン酸ジイソペンチルエステル。
【００１７】
次に、シクロヘキサン−１，２−ジカルボン酸アルキルエステル。たとえば、シクロヘキサン−１，２−ジカルボン酸モノメチルエステル、シクロヘキサン−１，２−ジカルボン酸ジメチルエステル、シクロヘキサン−１，２−ジカルボン酸ジエチルエステル、シクロヘキサン−１，２−ジカルボン酸ジ−ｎ−プロピルエステル、シクロヘキサン−１，２−ジカルボン酸ジ−ｎ−ブチルエステル、シクロヘキサン−１，２−ジカルボン酸ジ−ｔｅｒｔ−ブチルエステル、シクロヘキサン−１，２−ジカルボン酸ジイソブチルエステル、シクロヘキサン−１，２−ジカルボン酸モノグリコールエステル、シクロヘキサン−１，２−ジカルボン酸ジグリコールエステル、シクロヘキサン−１，２−ジカルボン酸ジ−ｎ−オクチルエステル、シクロヘキサン−１，２−ジカルボン酸ジイソオクチルエステル、シクロヘキサン−１，２−ジカルボン酸ジ−２−エチルヘキシルエステル、シクロヘキサン−１，２−ジカルボン酸ジ−ｎ−ノニルエステル、シクロヘキサン−１，２−ジカルボン酸ジイソノニルエステル、シクロヘキサン−１，２−ジカルボン酸ジ−ｎ−デシルエステル、シクロヘキサン−１，２−ジカルボン酸ジイソデシルエステル、シクロヘキサン−１，２−ジカルボン酸ジ−ｎ−ウンデシルエステル、シクロヘキサン−１，２−ジカルボン酸ジイソドデシルエステル、シクロヘキサン−１，２−ジカルボン酸ジ−ｎ−オクタデシルエステル、シクロヘキサン−１，２−ジカルボン酸モジイソオクタデシルエステル、シクロヘキサン−１，２−ジカルボン酸ジ−ｎ−エイコシルエステル、シクロヘキサン−１，２−ジカルボン酸モノシクロヘキシルエステル、シクロヘキサン−１，２−ジカルボン酸ジシクロヘキシルエステル。
【００１８】
次に、Ｃ1〜Ｃ13アルコールを含むシクロヘキサン−１，２−ジカルボン酸の混合エステル。たとえば、シクロヘキサン−１，２−ジカルボン酸エチルメチルエステル、シクロヘキサン−１，２−ジカルボン酸−ｎ−プロピルメチルエステル、シクロヘキサン−１，２−ジカルボン酸イソプロピルメチルエステル、シクロヘキサン−１，２−ジカルボン酸−ｎ−ブチルメチルエステル、シクロヘキサン−１，２−ジカルボン酸−ｔｅｒｔ−ブチルメチルエステル、シクロヘキサン−１，２−ジカルボン酸イソブチルメチルエステル、シクロヘキサン−１，２−ジカルボン酸グリコールメチルエステル、シクロヘキサン−１，２−ジカルボン酸−ｎ−ヘキシルメチルエステル、シクロヘキサン−１，２−ジカルボン酸イソヘキシルメチルエステル、シクロヘキサン−１，２−ジカルボン酸−ｎ−ヘプチルメチルエステル、シクロヘキサン−１，２−ジカルボン酸イソヘプチルメチルエステル、シクロヘキサン−１，２−ジカルボン酸−ｎ−オクチルメチルエステル、シクロヘキサン−１，２−ジカルボン酸イソオクチルメチルエステル、シクロヘキサン−１，２−ジカルボン酸−２−エチルヘキシルメチルエステル、シクロヘキサン−１，２−ジカルボン酸−ｎ−ノニルメチルエステル、シクロヘキサン−１，２−ジカルボン酸イソノニルメチルエステル、シクロヘキサン−１，２−ジカルボン酸−（２−プロピルヘプチル）メチルエステル、シクロヘキサン−１，２−ジカルボン酸−ｎ−デシルメチルエステル、シクロヘキサン−１，２−ジカルボン酸イソデシルメチルエステル、シクロヘキサン−１，２−ジカルボン酸−ｎ−ウンデシルメチルエステル、シクロヘキサン−１，２−ジカルボン酸イソウンデシルメチルエステル、シクロヘキサン−１，２−ジカルボン酸−ｎ−ドデシルメチルエステル、シクロヘキサン−１，２−ジカルボン酸イソドデシルメチルエステル、シクロヘキサン−１，２−ジカルボン酸−ｎ−トリデシルメチルエステル、シクロヘキサン−１，２−ジカルボン酸イソトリデシルメチルエステル、シクロヘキサン−１，２−ジカルボン酸−ｎ−プロピルエチルエステル、シクロヘキサン−１，２−ジカルボン酸イソプロピルエチルエステル、シクロヘキサン−１，２−ジカルボン酸−ｎ−ブチルエチルエステル、シクロヘキサン−１，２−ジカルボン酸−ｔｅｒｔ−ブチルエチルエステル、シクロヘキサン−１，２−ジカルボン酸イソブチルエチルエステル、シクロヘキサン−１，２−ジカルボン酸グリコールエチルエステル、シクロヘキサン−１，２−ジカルボン酸−ｎ−ヘキシルエチルエステル、シクロヘキサン−１，２−ジカルボン酸イソヘキシルエチルエステル、シクロヘキサン−１，２−ジカルボン酸−ｎ−ヘプチルエチルエステル、シクロヘキサン−１，２−ジカルボン酸イソヘプチルエチルエステル、シクロヘキサン−１，２−ジカルボン酸−ｎ−オクチルエチルエステル、シクロヘキサン−１，２−ジカルボン酸イソオクチルエチルエステル、シクロヘキサン−１，２−ジカルボン酸−（２−エチルヘキシル）エチルエステル、シクロヘキサン−１，２−ジカルボン酸−ｎ−ノニルエチルエステル、シクロヘキサン−１，２−ジカルボン酸イソノニルエチルエステル、シクロヘキサン−１，２−ジカルボン酸−（２−プロピルヘプチル）エチルエステル、シクロヘキサン−１，２−ジカルボン酸−ｎ−デシルエチルエステル、シクロヘキサン−１，２−ジカルボン酸イソデシルエチルエステル、シクロヘキサン−１，２−ジカルボン酸−ｎ−ウンデシルエチルエステル、シクロヘキサン−１，２−ジカルボン酸イソウンデシルエチルエステル、シクロヘキサン−１，２−ジカルボン酸−ｎ−ドデシルエチルエステル、シクロヘキサン−１，２−ジカルボン酸イソドデシルエチルエステル、シクロヘキサン−１，２−ジカルボン酸−ｎ−トリデシルエチルエステル、シクロヘキサン−１，２−ジカルボン酸イソトリデシルエチルエステル、シクロヘキサン−１，２−ジカルボン酸イソプロピル−ｎ−プロピルエステル、シクロヘキサン−１，２−ジカルボン酸−ｎ−ブチル−ｎ−プロピルエステル、シクロヘキサン−１，２−ジカルボン酸−ｔｅｒｔ−ブチル−ｎ−プロピルエステル、シクロヘキサン−１，２−ジカルボン酸イソブチル−ｎ−プロピルエステル、シクロヘキサン−１，２−ジカルボン酸グリコール−ｎ−プロピルエステル、シクロヘキサン−１，２−ジカルボン酸−ｎ−ヘキシル−ｎ−プロピルエステル、シクロヘキサン−１，２−ジカルボン酸−ｎ−ヘキシル−ｎ−プロピルエステル、シクロヘキサン−１，２−ジカルボン酸イソヘキシル−ｎ−プロピルエステル、シクロヘキサン−１，２−ジカルボン酸−ｎ−ヘプチル−ｎ−プロピルエステル、シクロヘキサン−１，２−ジカルボン酸イソヘプチル−ｎ−プロピルエステル、シクロヘキサン−１，２−ジカルボン酸−ｎ−オクチル−ｎ−プロピルエステル、シクロヘキサン−１，２−ジカルボン酸イソオクチル−ｎ−プロピルエステル、シクロヘキサン−１，２−ジカルボン酸−（２−エチルヘキシル）−ｎ−プロピルエステル、シクロヘキサン−１，２−ジカルボン酸−ｎ−ノニル−ｎ−プロピルエステル、シクロヘキサン−１，２−ジカルボン酸イソノニル−ｎ−プロピルエステル、シクロヘキサン−１，２−ジカルボン酸−（２−プロピルヘプチル）−ｎ−プロピルエステル、シクロヘキサン−１，２−ジカルボン酸−ｎ−デシル−ｎ−プロピルエステル、シクロヘキサン−１，２−ジカルボン酸イソデシル−ｎ−プロピルエステル、シクロヘキサン−１，２−ジカルボン酸−ｎ−ウンデシル−ｎ−プロピルエステル、シクロヘキサン−１，２−ジカルボン酸イソウンデシル−ｎ−プロピルエステル、シクロヘキサン−１，２−ジカルボン酸−ｎ−ドデシル−ｎ−プロピルエステル、シクロヘキサン−１，２−ジカルボン酸イソドデシル−ｎ−プロピルエステル、シクロヘキサン−１，２−ジカルボン酸−ｎ−トリデシル−ｎ−プロピルエステル、シクロヘキサン−１，２−ジカルボン酸イソトリデシル−ｎ−プロピルエステル、シクロヘキサン−１，２−ジカルボン酸−ｎ−ブチルイソプロピルエステル、シクロヘキサン−１，２−ジカルボン酸−ｔｅｒｔ−ブチルイソプロピルエステル、シクロヘキサン−１，２−ジカルボン酸イソブチルイソプロピルエステル、シクロヘキサン−１，２−ジカルボン酸グリコールイソプロピルエステル、シクロヘキサン−１，２−ジカルボン酸−ｎ−ヘキシルイソプロピルエステル、シクロヘキサン−１，２−ジカルボン酸イソヘキシルイソプロピルエステル、シクロヘキサン−１，２−ジカルボン酸−ｎ−ヘプチルイソプロピルエステル、シクロヘキサン−１，２−ジカルボン酸イソヘプチルイソプロピルエステル、シクロヘキサン−１，２−ジカルボン酸−ｎ−オクチルイソプロピルエステル、シクロヘキサン−１，２−ジカルボン酸イソオクチルイソプロピルエステル、シクロヘキサン−１，２−ジカルボン酸−（２−エチルヘキシル）イソプロピルエステル、シクロヘキサン−１，２−ジカルボン酸−ｎ−ノニルイソプロピルエステル、シクロヘキサン−１，２−ジカルボン酸イソノニルイソプロピルエステル、シクロヘキサン−１，２−ジカルボン酸−（２−プロピルヘプチル）イソプロピルエステル、シクロヘキサン−１，２−ジカルボン酸−ｎ−デシルイソプロピルエステル、シクロヘキサン−１，２−ジカルボン酸イソデシルイソプロピルエステル、シクロヘキサン−１，２−ジカルボン酸−ｎ−ウンデシルイソプロピルエステル、シクロヘキサン−１，２−ジカルボン酸イソウンデシルイソプロピルエステル、シクロヘキサン−１，２−ジカルボン酸−ｎ−ドデシルイソプロピルエステル、シクロヘキサン−１，２−ジカルボン酸イソドデシルイソプロピルエステル、シクロヘキサン−１，２−ジカルボン酸−ｎ−トリデシルイソプロピルエステル、シクロヘキサン−１，２−ジカルボン酸イソトリデシルイソプロピルエステル、シクロヘキサン−１，２−ジカルボン酸−ｔｅｒｔ−ブチル−ｎ−ブチルエステル、シクロヘキサン−１，２−ジカルボン酸イソブチル−ｎ−ブチルエステル、シクロヘキサン−１，２−ジカルボン酸グリコール−ｎ−ブチルエステル、シクロヘキサン−１，２−ジカルボン酸−ｎ−ヘキシル−ｎ−ブチルエステル、シクロヘキサン−１，２−ジカルボン酸イソヘキシル−ｎ−ブチルエステル、シクロヘキサン−１，２−ジカルボン酸−ｎ−ヘプチル−ｎ−ブチルエステル、シクロヘキサン−１，２−ジカルボン酸イソヘプチル−ｎ−ブチルエステル、シクロヘキサン−１，２−ジカルボン酸−ｎ−オクチル−ｎ−ブチルエステル、シクロヘキサン−１，２−ジカルボン酸イソオクチル−ｎ−ブチルエステル、シクロヘキサン−１，２−ジカルボン酸−（２−エチルヘキシル）−ｎ−ブチルエステル、シクロヘキサン−１，２−ジカルボン酸−ｎ−ノニル−ｎ−ブチルエステル、シクロヘキサン−１，２−ジカルボン酸イソノニル−ｎ−ブチルエステル、シクロヘキサン−１，２−ジカルボン酸−（２−プロピルヘキシル）−ｎ−ブチルエステル、シクロヘキサン−１，２−ジカルボン酸−ｎ−デシル−ｎ−ブチルエステル、シクロヘキサン−１，２−ジカルボン酸イソデシル−ｎ−ブチルエステル、シクロヘキサン−１，２−ジカルボン酸−ｎ−ウンデシル−ｎ−ブチルエステル、シクロヘキサン−１，２−ジカルボン酸イソウンデシル−ｎ−ブチルエステル、シクロヘキサン−１，２−ジカルボン酸−ｎ−ドデシル−ｎ−ブチルエステル、シクロヘキサン−１，２−ジカルボン酸イソドデシル−ｎ−ブチルエステル、シクロヘキサン−１，２−ジカルボン酸−ｎ−トリデシル−ｎ−ブチルエステル、シクロヘキサン−１，２−ジカルボン酸イソトリデシル−ｎ−ブチルエステル、シクロヘキサン−１，２−ジカルボン酸イソブチル−ｔｅｒｔ−ブチルエステル、シクロヘキサン−１，２−ジカルボン酸グリコール−ｔｅｒｔ−ブチルエステル、シクロヘキサン−１，２−ジカルボン酸−ｎ−ヘキシル−ｔｅｒｔ−ブチルエステル、シクロヘキサン−１，２−ジカルボン酸イソヘキシル−ｔｅｒｔ−ブチルエステル、シクロヘキサン−１，２−ジカルボン酸−ｎ−ヘプチル−ｔｅｒｔ−ブチルエステル、シクロヘキサン−１，２−ジカルボン酸イソヘプチル−ｔｅｒｔ−ブチルエステル、シクロヘキサン−１，２−ジカルボン酸−ｎ−オクチル−ｔｅｒｔ−ブチルエステル、シクロヘキサン−１，２−ジカルボン酸イソオクチル−ｔｅｒｔ−ブチルエステル、シクロヘキサン−１，２−ジカルボン酸−（２−エチルヘキシル）−ｔｅｒｔ−ブチルエステル、シクロヘキサン−１，２−ジカルボン酸−ｎ−ノニル−ｔｅｒｔ−ブチルエステル、シクロヘキサン−１，２−ジカルボン酸イソノニル−ｔｅｒｔ−ブチルエステル、シクロヘキサン−１，２−ジカルボン酸−（２−プロピルヘプチル）−ｔｅｒｔ−ブチル−ｎ−ブチルエステル、シクロヘキサン−１，２−ジカルボン酸−ｎ−デシル−ｔｅｒｔ−ブチルエステル、シクロヘキサン−１，２−ジカルボン酸イソデシル−ｔｅｒｔ−ブチルエステル、シクロヘキサン−１，２−ジカルボン酸−ｎ−ウンデシル−ｔｅｒｔ−ブチルエステル、シクロヘキサン−１，２−ジカルボン酸イソウンデシル−ｔｅｒｔ−ブチルエステル、シクロヘキサン−１，２−ジカルボン酸−ｎ−ドデシル−ｔｅｒｔ−ブチルエステル、シクロヘキサン−１，２−ジカルボン酸イソドデシル−ｔｅｒｔ−ブチルエステル、シクロヘキサン−１，２−ジカルボン酸−ｎ−トリデシル−ｔｅｒｔ−ブチルエステル、シクロヘキサン−１，２−ジカルボン酸イソトリデシル−ｔｅｒｔ−ブチルエステル、シクロヘキサン−１，２−ジカルボン酸グリコールイソブチルエステル、シクロヘキサン−１，２−ジカルボン酸−ｎ−ヘキシルイソブチルエステル、シクロヘキサン−１，２−ジカルボン酸イソヘキシルイソブチルエステル、
シクロヘキサン−１，２−ジカルボン酸−ｎ−ヘプチルイソブチルエステル、シクロヘキサン−１，２−ジカルボン酸イソヘプチルイソブチルエステル、シクロヘキサン−１，２−ジカルボン酸−ｎ−オクチルイソブチルエステル、シクロヘキサン−１，２−ジカルボン酸イソオクチルイソブチルエステル、シクロヘキサン−１，２−ジカルボン酸−（２−エチルヘキシル）イソブチルエステル、シクロヘキサン−１，２−ジカルボン酸−ｎ−ノニルイソブチルエステル、シクロヘキサン−１，２−ジカルボン酸イソノニルイソブチルエステル、シクロヘキサン−１，２−ジカルボン酸−（２−プロピルヘプチル）イソブチルエステル、シクロヘキサン−１，２−ジカルボン酸−ｎ−デシルイソブチルエステル、シクロヘキサン−１，２−ジカルボン酸イソデシルイソブチルエステル、シクロヘキサン−１，２−ジカルボン酸−ｎ−ウンデシルイソブチルエステル、シクロヘキサン−１，２−ジカルボン酸イソウンデシルイソブチルエステル、シクロヘキサン−１，２−ジカルボン酸−ｎ−ドデシルイソブチルエステル、シクロヘキサン−１，２−ジカルボン酸イソドデシルイソブチルエステル、シクロヘキサン−１，２−ジカルボン酸−ｎ−トリデシルイソブチルエステル、シクロヘキサン−１，２−ジカルボン酸イソトリデシルイソブチルエステル、シクロヘキサン−１，２−ジカルボン酸−ｎ−ヘキシルグリコールエステル、シクロヘキサン−１，２−ジカルボン酸イソヘキシルグリコールエステル、シクロヘキサン−１，２−ジカルボン酸−ｎ−ヘプチルグリコールエステル、シクロヘキサン−１，２−ジカルボン酸イソヘプチルグリコールエステル、シクロヘキサン−１，２−ジカルボン酸−ｎ−オクチルグリコールエステル、シクロヘキサン−１，２−ジカルボン酸イソオクチルグリコールエステル、シクロヘキサン−１，２−ジカルボン酸−（２−エチルヘキシル）グリコールエステル、シクロヘキサン−１，２−ジカルボン酸−ｎ−ノニルグリコールエステル、シクロヘキサン−１，２−ジカルボン酸イソノニルグリコールエステル、シクロヘキサン−１，２−ジカルボン酸−（２−プロピルヘプチル）グリコールエステル、シクロヘキサン−１，２−ジカルボン酸−ｎ−デシルグリコールエステル、シクロヘキサン−１，２−ジカルボン酸イソデシルグリコールエステル、シクロヘキサン−１，２−ジカルボン酸−ｎ−ウンデシルグリコールエステル、シクロヘキサン−１，２−ジカルボン酸イソウンデシルグリコールエステル、シクロヘキサン−１，２−ジカルボン酸−ｎ−ドデシルグリコールエステル、シクロヘキサン−１，２−ジカルボン酸イソドデシルグリコールエステル、シクロヘキサン−１，２−ジカルボン酸−ｎ−トリデシルグリコールエステル、シクロヘキサン−１，２−ジカルボン酸イソトリデシルグリコールエステル、シクロヘキサン−１，２−ジカルボン酸イソヘキシル−ｎ−ヘキシルエステル、シクロヘキサン−１，２−ジカルボン酸−ｎ−ヘプチル−ｎ−ヘキシルエステル、シクロヘキサン−１，２−ジカルボン酸イソヘプチル−ｎ−ヘキシルエステル、シクロヘキサン−１，２−ジカルボン酸−ｎ−オクチル−ｎ−ヘキシルエステル、シクロヘキサン−１，２−ジカルボン酸イソオクチル−ｎ−ヘキシルエステル、シクロヘキサン−１，２−ジカルボン酸−（２−エチルヘキシル）−ｎ−ヘキシルエステル、シクロヘキサン−１，２−ジカルボン酸−ｎ−ノニル−ｎ−ヘキシルエステル、シクロヘキサン−１，２−ジカルボン酸イソノニル−ｎ−ヘキシルエステル、シクロヘキサン−１，２−ジカルボン酸−（２−プロピルヘプチル）−ｎ−ヘキシルエステル、シクロヘキサン−１，２−ジカルボン酸−ｎ−デシル−ｎ−ヘキシルエステル、シクロヘキサン−１，２−ジカルボン酸イソデシル−ｎ−ヘキシルエステル、シクロヘキサン−１，２−ジカルボン酸−ｎ−ウンデシル−ｎ−ヘキシルエステル、シクロヘキサン−１，２−ジカルボン酸イソウンデシル−ｎ−ヘキシルエステル、シクロヘキサン−１，２−ジカルボン酸−ｎ−ドデシル−ｎ−ヘキシルエステル、シクロヘキサン−１，２−ジカルボン酸イソドデシル−ｎ−ヘキシルエステル、シクロヘキサン−１，２−ジカルボン酸−ｎ−トリデシル−ｎ−ヘキシルエステル、シクロヘキサン−１，２−ジカルボン酸イソトリデシル−ｎ−ヘキシルエステル、シクロヘキサン−１，２−ジカルボン酸−ｎ−ヘプチルイソヘキシルエステル、シクロヘキサン−１，２−ジカルボン酸イソヘプチルイソヘキシルエステル、シクロヘキサン−１，２−ジカルボン酸−ｎ−オクチルイソヘキシルエステル、シクロヘキサン−１，２−ジカルボン酸イソオクチルイソヘキシルエステル、シクロヘキサン−１，２−ジカルボン酸−（２−エチルヘキシル）イソヘキシルエステル、シクロヘキサン−１，２−ジカルボン酸−ｎ−ノニルイソヘキシルエステル、シクロヘキサン−１，２−ジカルボン酸イソノニルイソヘキシルエステル、シクロヘキサン−１，２−ジカルボン酸−（２−プロピルヘプチル）イソヘキシルエステル、シクロヘキサン−１，２−ジカルボン酸−ｎ−デシルイソヘキシルエステル、シクロヘキサン−１，２−ジカルボン酸イソデシルイソヘキシルエステル、シクロヘキサン−１，２−ジカルボン酸−ｎ−ウンデシルイソヘキシルエステル、シクロヘキサン−１，２−ジカルボン酸イソウンデシルイソヘキシルエステル、シクロヘキサン−１，２−ジカルボン酸−ｎ−ドデシルイソヘキシルエステル、シクロヘキサン−１，２−ジカルボン酸イソドデシルイソヘキシルエステル、シクロヘキサン−１，２−ジカルボン酸−ｎ−トリデシルイソヘキシルエステル、シクロヘキサン−１，２−ジカルボン酸イソトリデシルイソヘキシルエステル、シクロヘキサン−１，２−ジカルボン酸イソヘプチル−ｎ−ヘプチルエステル、シクロヘキサン−１，２−ジカルボン酸−ｎ−オクチル−ｎ−ヘプチルエステル、シクロヘキサン−１，２−ジカルボン酸イソオクチル−ｎ−ヘプチルエステル、シクロヘキサン−１，２−ジカルボン酸−（２−エチルヘキシル）−ｎ−ヘプチルエステル、シクロヘキサン−１，２−ジカルボン酸−ｎ−ノニル−ｎ−ヘプチルエステル、シクロヘキサン−１，２−ジカルボン酸イソノニル−ｎ−ヘプチルエステル、シクロヘキサン−１，２−ジカルボン酸−（２−プロピルヘプチル）−ｎ−ヘプチルエステル、シクロヘキサン−１，２−ジカルボン酸−ｎ−デシル−ｎ−ヘプチルエステル、シクロヘキサン−１，２−ジカルボン酸イソデシル−ｎ−ヘプチルエステル、シクロヘキサン−１，２−ジカルボン酸−ｎ−ウンデシル−ｎ−ヘプチルエステル、シクロヘキサン−１，２−ジカルボン酸イソウンデシル−ｎ−ヘプチルエステル、シクロヘキサン−１，２−ジカルボン酸−ｎ−ドデシル−ｎ−ヘプチルエステル、シクロヘキサン−１，２−ジカルボン酸イソドデシル−ｎ−ヘプチルエステル、シクロヘキサン−１，２−ジカルボン酸−ｎ−トリデシル−ｎ−ヘプチルエステル、シクロヘキサン−１，２−ジカルボン酸イソトリデシル−ｎ−ヘプチルエステル、シクロヘキサン−１，２−ジカルボン酸−ｎ−オクチルイソヘプチルエステル、シクロヘキサン−１，２−ジカルボン酸イソオクチルイソヘプチルエステル、シクロヘキサン−１，２−ジカルボン酸−（２−エチルヘキシル）イソヘプチルエステル、シクロヘキサン−１，２−ジカルボン酸−ｎ−ノニルイソヘプチルエステル、シクロヘキサン−１，２−ジカルボン酸イソノニルイソヘプチルエステル、シクロヘキサン−１，２−ジカルボン酸−（２−プロピルヘプチル）イソヘプチルエステル、シクロヘキサン−１，２−ジカルボン酸−ｎ−デシルイソヘプチルエステル、シクロヘキサン−１，２−ジカルボン酸イソデシルヘプチルエステル、シクロヘキサン−１，２−ジカルボン酸−ｎ−ウンデシルイソヘプチルエステル、シクロヘキサン−１，２−ジカルボン酸イソウンデシルイソヘプチルエステル、シクロヘキサン−１，２−ジカルボン酸−ｎ−ドデシルイソヘプチルエステル、シクロヘキサン−１，２−ジカルボン酸イソドデシルイソヘプチルエステル、シクロヘキサン−１，２−ジカルボン酸−ｎ−トリデシルイソヘプチルエステル、シクロヘキサン−１，２−ジカルボン酸イソトリデシルイソヘプチルエステル、シクロヘキサン−１，２−ジカルボン酸イソオクチル−ｎ−オクチルエステル、シクロヘキサン−１，２−ジカルボン酸−（２−エチルヘキシル）−ｎ−オクチルエステル、シクロヘキサン−１，２−ジカルボン酸−ｎ−ノニル−ｎ−オクチルエステル、シクロヘキサン−１，２−ジカルボン酸イソノニル−ｎ−オクチルエステル、シクロヘキサン−１，２−ジカルボン酸−（２−プロピルヘプチル）−ｎ−オクチルエステル、シクロヘキサン−１，２−ジカルボン酸−ｎ−デシル−ｎ−オクチルエステル、シクロヘキサン−１，２−ジカルボン酸イソデシル−ｎ−オクチルエステル、シクロヘキサン−１，２−ジカルボン酸−ｎ−ウンデシル−ｎ−オクチルエステル、シクロヘキサン−１，２−ジカルボン酸イソウンデシル−ｎ−オクチルエステル、シクロヘキサン−１，２−ジカルボン酸−ｎ−デシル−ｎ−オクチルエステル、シクロヘキサン−１，２−ジカルボン酸イソドデシル−ｎ−オクチルエステル、シクロヘキサン−１，２−ジカルボン酸−ｎ−トリデシル−ｎ−オクチルエステル、シクロヘキサン−１，２−ジカルボン酸イソトリデシル−ｎ−オクチルエステル、シクロヘキサン−１，２−ジカルボン酸−（２−エチルヘキシル）イソオクチルエステル、シクロヘキサン−１，２−ジカルボン酸−ｎ−ノニルイソオクチルエステル、シクロヘキサン−１，２−ジカルボン酸イソノニルイソオクチルエステル、シクロヘキサン−１，２−ジカルボン酸−（２−プロピルヘプチル）イソオクチルエステル、シクロヘキサン−１，２−ジカルボン酸−ｎ−デシルイソオクチルエステル、シクロヘキサン−１，２−ジカルボン酸イソデシルイソオクチルエステル、シクロヘキサン−１，２−ジカルボン酸−ｎ−ウンデシルイソオクチルエステル、シクロヘキサン−１，２−ジカルボン酸イソウンデシルイソオクチルエステル、シクロヘキサン−１，２−ジカルボン酸−ｎ−ドデシルイソオクチルエステル、シクロヘキサン−１，２−ジカルボン酸イソドデシルイソオクチルエステル、シクロヘキサン−１，２−ジカルボン酸−ｎ−トリデシルイソオクチルエステル、シクロヘキサン−１，２−ジカルボン酸イソトリデシルイソオクチルエステル、シクロヘキサン−１，２−ジカルボン酸−ｎ−ノニル−（２−エチルヘキシル）エステル、シクロヘキサン−１，２−ジカルボン酸イソノニル−（２−エチルヘキシル）エステル、シクロヘキサン−１，２−ジカルボン酸−（２−プロピルヘプチル）−（２−エチルヘキシル）エステル、シクロヘキサン−１，２−ジカルボン酸−ｎ−デシル−（２−エチルヘキシル）エステル、シクロヘキサン−１，２−ジカルボン酸−イソデシル−（２−エチルヘキシル）エステル、シクロヘキサン−１，２−ジカルボン酸−ｎ−ウンデシル−（２−エチルヘキシル）エステル、シクロヘキサン−１，２−ジカルボン酸イソウンデシル−（２−エチルヘキシル）エステル、シクロヘキサン−１，２−ジカルボン酸−ｎ−ドデシル−（２−エチルヘキシル）エステル、シクロヘキサン−１，２−ジカルボン酸イソドデシル−（２−エチルヘキシル）エステル、シクロヘキサン−１，２−ジカルボン酸−ｎ−トリデシル−（２−エチルヘキシル）エステル、シクロヘキサン−１，２−ジカルボン酸イソトリデシル−（２−エチルヘキシル）エステル、シクロヘキサン−１，２−ジカルボン酸イソノニル−ｎ−ノニルエステル、シクロヘキサン−１，２−ジカルボン酸−２−プロピルへプチル−ｎ−ノニルエステル、シクロヘキサン−１，２−ジカルボン酸−ｎ−デシル−ｎ−ノニルエステル、
シクロヘキサン−１，２−ジカルボン酸−イソデシル−ｎ−ノニルエステル、シクロヘキサン−１，２−ジカルボン酸−ｎ−ウンデシル−ｎ−ノニルエステル、シクロヘキサン−１，２−ジカルボン酸イソウンデシル−ｎ−ノニルエステル、シクロヘキサン−１，２−ジカルボン酸−ｎ−ドデシル−ｎ−ノニルエステル、シクロヘキサン−１，２−ジカルボン酸イソドデシル−ｎ−ノニルエステル、シクロヘキサン−１，２−ジカルボン酸−ｎ−トリデシル−ｎ−ノニルエステル、シクロヘキサン−１，２−ジカルボン酸イソトリデシル−ｎ−ノニルエステル、シクロヘキサン−１，２−ジカルボン酸−（２−プロピルヘプチル）イソノニルエステル、シクロヘキサン−１，２−ジカルボン酸−ｎ−デシルイソノニルエステル、シクロヘキサン−１，２−ジカルボン酸イソデシルイソノニルエステル、シクロヘキサン−１，２−ｎ−ウンデシルイソノニルエステル、シクロヘキサン−１，２−ジカルボン酸イソウンデシルイソノニルエステル、シクロヘキサン−１，２−ジカルボン酸−ｎ−ドデシルイソノニルエステル、シクロヘキサン−１，２−ジカルボン酸イソドデシルイソノニルエステル、シクロヘキサン−１，２−ジカルボン酸−ｎ−トリデシルイソノニルエステル、シクロヘキサン−１，２−ジカルボンイソトリデシルイソノニルエステル、シクロヘキサン−１，２−ジカルボン酸−ｎ−デシル−（２−プロピルヘプチル）エステル、シクロヘキサン−１，２−ジカルボン酸イソデシル−（２−プロピルヘプチル）エステル、シクロヘキサン−１，２−ジカルボン酸−ｎ−ウンデシル−（２−プロピルヘプチル）エステル、シクロヘキサン−１，２−ジカルボン酸イソウンデシル−（２−プロピルヘプチル）エステル、シクロヘキサン−１，２−ジカルボン酸−ｎ−ドデシル−（２−プロピルヘプチル）エステル、シクロヘキサン−１，２−ジカルボン酸−イソドデシル（２−プロピルへプチル）エステル、シクロヘキサン−１，２−ジカルボン酸−ｎ−トリデシル−（２−プロピルヘプチル）エステル、シクロヘキサン−１，２−ジカルボン酸イソトリデシル−（２−プロピルヘプチル）エステル、シクロヘキサン−１，２−ジカルボン酸イソデシル−ｎ−デシルエステル、シクロヘキサン−１，２−ジカルボン酸−ｎ−ウンデシル−ｎ−デシルエステル、シクロヘキサン−１，２−ジカルボン酸イソウンデシル−ｎ−デシルエステル、シクロヘキサン−１，２−ジカルボン酸−ｎ−ドデシル−ｎ−デシルエステル、シクロヘキサン−１，２−ジカルボン酸イソドデシル−ｎ−デシルエステル、シクロヘキサン−１，２−ジカルボン酸−ｎ−トリデシル−ｎ−デシルエステル、シクロヘキサン−１，２−ジカルボン酸イソトリデシル−ｎ−デシルエステル、シクロヘキサン−１，２−ジカルボン酸−ｎ−ウンデシルイソデシルエステル、シクロヘキサン−１，２−ジカルボン酸イソウンデシルイソデシルエステル、シクロヘキサン−１，２−ジカルボン酸−ｎ−ドデシルイソデシルエステル、シクロヘキサン−１，２−ジカルボン酸−イソドデシルイソデシルエステル、シクロヘキサン−１，２−ジカルボン酸−ｎ−トリデシルイソデシルエステル、シクロヘキサン−１，２−ジカルボン酸イソトリデシルイソデシルエステル、シクロヘキサン−１，２−ジカルボン酸イソウンデシル−ｎ−ウンデシルエステル、シクロヘキサン−１，２−ジカルボン酸−ｎ−ドデシル−ｎ−ウンデシルエステル、シクロヘキサン−１，２−ジカルボン酸イソドデシル−ｎ−ウンデシルエステル、シクロヘキサン−１，２−ジカルボン酸−ｎ−トリデシル−ｎ−ウンデシルエステル、シクロヘキサン−１，２−ジカルボン酸−ｎ−イソトリデシル−ｎ−ウンデシルエステル、シクロヘキサン−１，２−ジカルボン酸−ｎ−ドデシルイソウンデシルエステル、シクロヘキサン−１，２−ジカルボン酸イソドデシルイソウンデシルエステル、シクロヘキサン−１，２−ジカルボン酸−ｎ−トリデシルイソウンデシルエステル、シクロヘキサン−１，２−ジカルボン酸イソトリデシルイソウンデシルエステル、シクロヘキサン−１，２−ジカルボン酸イソドデシル−ｎ−ドデシルエステル、シクロヘキサン−１，２−ジカルボン酸−ｎ−トリデシル−ｎ−ドデシルエステル、シクロヘキサン−１，２−ジカルボン酸イソトリデシル−ｎ−ドデシルエステル、シクロヘキサン−１，２−ジカルボン酸−ｎ−トリデシルイソドデシルエステル、シクロヘキサン−１，２−ジカルボン酸イソトリデシルイソドデシルエステル、シクロヘキサン−１，２−ジカルボン酸イソトリデシル−ｎ−トリデシルエステル、シクロヘキサン−１，２−ジカルボン酸メチルシクロヘキシルエステル、シクロヘキサン−１，２−ジカルボン酸エチルシクロヘキシルエステル、シクロヘキサン−１，２−ジカルボン酸−ｎ−プロピルシクロヘキシルエステル、シクロヘキサン−１，２−ジカルボン酸イソプロピルシクロヘキシルエステル、シクロヘキサン−１，２−ジカルボン酸−ｎ−ブチルシクロヘキシルエステル、シクロヘキサン−１，２−ジカルボン酸−ｔｅｒｔ−ブチルシクロヘキシルエステル、シクロヘキサン−１，２−ジカルボン酸イソブチルシクロヘキシルエステル、シクロヘキサン−１，２−ジカルボン酸−ｎ−グリコールシクロヘキシルエステル、シクロヘキサン−１，２−ジカルボン酸−ｎ−ヘキシルシクロヘキシルエステル、シクロヘキサン−１，２−ジカルボン酸イソヘキシルシクロヘキシルエステル、シクロヘキサン−１，２−ジカルボン酸−ｎ−ヘプチルシクロヘキシルエステル、シクロヘキサン−１，２−ジカルボン酸イソヘプチルシクロヘキシルエステル、シクロヘキサン−１，２−ジカルボン酸−ｎ−オクチルシクロヘキシルエステル、シクロヘキサン−１，２−ジカルボン酸イソオクチルシクロヘキシルエステル、シクロヘキサン−１，２−ジカルボン酸−（２−エチルヘキシル）シクロヘキシルエステル、シクロヘキサン−１，２−ジカルボン酸−ｎ−ノニルシクロヘキシルエステル、シクロヘキサン−１，２−ジカルボン酸イソノニルシクロヘキシルエステル、シクロヘキサン−１，２−ジカルボン酸−（２−プロピルヘプチル）シクロヘキシルエステル、シクロヘキサン−１，２−ジカルボン酸−ｎ−デシルシクロヘキシルエステル、シクロヘキサン−１，２−ジカルボン酸イソデシルシクロヘキシルエステル、シクロヘキサン−１，２−ジカルボン酸−ｎ−ウンデシルシクロヘキシルエステル、シクロヘキサン−１，２−ジカルボン酸イソウンデシルシクロヘキシルエステル、シクロヘキサン−１，２−ジカルボン酸−ｎ−ドデシルシクロヘキシルエステル、シクロヘキサン−１，２−ジカルボン酸イソドデシルシクロヘキシルエステル、シクロヘキサン−１，２−ジカルボン酸−ｎ−トリデシルシクロヘキシルエステル、シクロヘキサン−１，２−ジカルボン酸イソトリデシルシクロヘキシルエステル、シクロヘキサン−１，２−ジカルボン酸メチルイソペンチルエステル、シクロヘキサン−１，２−ジカルボン酸エチルイソペンチルエステル、シクロヘキサン−１，２−ジカルボン酸−ｎ−プロピルイソペンチルエステル、シクロヘキサン−１，２−ジカルボン酸イソプロピルイソペンチルエステル、シクロヘキサン−１，２−ジカルボン酸−ｎ−ブチルイソペンチルエステル、シクロヘキサン−１，２−ジカルボン酸−ｔｅｒｔ−ブチルイソペンチルエステル、シクロヘキサン−１，２−ジカルボン酸ブチルイソペンチルエステル、シクロヘキサン−１，２−ジカルボン酸グリコールイソペンチルエステル、シクロヘキサン−１，２−ジカルボン酸−ｎ−ヘキシルイソペンチルエステル、シクロヘキサン−１，２−ジカルボン酸イソヘキシルイソペンチルエステル、シクロヘキサン−１，２−ジカルボン酸−ｎ−ヘプチルイソペンチルエステル、シクロヘキサン−１，２−ジカルボン酸イソヘプチルイソペンチルエステル、シクロヘキサン−１，２−ジカルボン酸−ｎ−オクチルイソペンチルエステル、シクロヘキサン−１，２−ジカルボン酸イソオクチルイソペンチルエステル、シクロヘキサン−１，２−ジカルボン酸−（２−エチルヘキシル）イソペンチルエステル、シクロヘキサン−１，２−ジカルボン酸−ｎ−ノニルイソペンチルエステル、シクロヘキサン−１，２−ジカルボン酸イソノニルイソペンチルエステル、シクロヘキサン−１，２−ジカルボン酸−（２−プロピルヘプチル）イソペンチルエステル、シクロヘキサン−１，２−ジカルボン酸−ｎ−デシルイソペンチルエステル、シクロヘキサン−１，２−ジカルボン酸イソデシルイソペンチルエステル、シクロヘキサン−１，２−ジカルボン酸−ｎ−ウンデシルイソペンチルエステル、シクロヘキサン−１，２−ジカルボン酸イソウンデシルイソペンチルエステル、シクロヘキサン−１，２−ジカルボン酸−ｎ−ドデシルイソペンチルエステル、シクロヘキサン−１，２−ジカルボン酸イソドデシルイソペンチルエステル、シクロヘキサン−１，２−ジカルボン酸−ｎ−トリデシルイソペンチルエステル、シクロヘキサン−１，２−ジカルボン酸イソトリデシルイソペンチルエステル、シクロヘキサン−１，２−ジカルボン酸メチル−ｎ−ペンチルエステル、シクロヘキサン−１，２−ジカルボン酸エチル−ｎ−ペンチルエステル、シクロヘキサン−１，２−ジカルボン酸−ｎ−プロピル−ｎ−ペンチルエステル、シクロヘキサン−１，２−ジカルボン酸−イソプロピル−ｎ−ペンチルエステル、シクロヘキサン−１，２−ジカルボン酸−ｎ−ブチル−ｎ−ペンチルエステル、シクロヘキサン−１，２−ジカルボン酸−ｔｅｒｔ−ブチル−ｎ−ペンチルエステル、シクロヘキサン−１，２−ジカルボン酸イソブチル−ｎ−ペンチルエステル、シクロヘキサン−１，２−ジカルボン酸グリコール−ｎ−ペンチルエステル、シクロヘキサン−１，２−ジカルボン酸−ｎ−ヘキシル−ｎ−ペンチルエステル、シクロヘキサン−１，２−ジカルボン酸イソヘキシル−ｎ−ペンチルエステル、シクロヘキサン−１，２−ジカルボン酸−ｎ−ヘプチル−ｎ−ペンチルエステル、シクロヘキサン−１，２−ジカルボン酸イソヘプチル−ｎ−ペンチルエステル、シクロヘキサン−１，２−ジカルボン酸−ｎ−オクチル−ｎ−ペンチルエステル、シクロヘキサン−１，２−ジカルボン酸イソオクチル−ｎ−ペンチルエステル、シクロヘキサン−１，２−ジカルボン酸−（２−エチルヘキシル）−ｎ−ペンチルエステル、シクロヘキサン−１，２−ジカルボン酸−ｎ−ノニル−ｎ−ペンチルエステル、シクロヘキサン−１，２−ジカルボン酸イソノニル−ｎ−ペンチルエステル、シクロヘキサン−１，２−ジカルボン酸−（２−プロピルヘプチル）−ｎ−ペンチルエステル、シクロヘキサン−１，２−ジカルボン酸−ｎ−デシル−ｎ−ペンチルエステル、シクロヘキサン−１，２−ジカルボン酸イソデシル−ｎ−ペンチルエステル、シクロヘキサン−１，２−ジカルボン酸−ｎ−ウンデシル−ｎ−ペンチルエステル、シクロヘキサン−１，２−ジカルボン酸イソウンデシル−ｎ−ペンチルエステル、シクロヘキサン−１，２−ジカルボン酸−ｎ−ドデシル−ｎ−ペンチルエステル、シクロヘキサン−１，２−ジカルボン酸イソドデシル−ｎ−ペンチルエステル、シクロヘキサン−１，２−ジカルボン酸−ｎ−トリデシル−ｎ−ペンチルエステル、シクロヘキサン−１，２−ジカルボン酸イソトリデシル−ｎ−ペンチルエステル；
シクロヘキサン−１，３−ジカルボン酸とＣ１〜Ｃ１３アルコールとの混合エステル。これには、たとえば次のものがある。シクロヘキサン−１，３−ジカルボン酸エチルメチルエステル、シクロヘキサン−１，３−ジカルボン酸−ｎ−プロピルメチルエステル、シクロヘキサン−１，３−ジカルボン酸イソプロピルメチルエステル、シクロヘキサン−１，３−ジカルボン酸−ｎ−ブチルメチルエステル、シクロヘキサン−１，３−ジカルボン酸−ｔｅｒｔ−ブチルメチルエステル、シクロヘキサン−１，３−ジカルボン酸イソブチルメチルエステル、シクロヘキサン−１，３−ジカルボン酸グリコールメチルエステル、シクロヘキサン−１，３−ジカルボン酸−ｎ−ヘキシルメチルエステル、シクロヘキサン−１，３−ジカルボン酸イソヘキシルメチルエステル、シクロヘキサン−１，３−ジカルボン酸−ｎ−ヘプチルメチルエステル、シクロヘキサン−１，３−ジカルボン酸イソヘプチルメチルエステル、シクロヘキサン−１，３−ジカルボン酸−ｎ−オクチルメチルエステル、シクロヘキサン−１，３−ジカルボン酸イソオクチルメチルエステル、シクロヘキサン−１，３−ジカルボン酸−（２−エチルヘキシル）メチルエステル、シクロヘキサン−１，３−ジカルボン酸−ｎ−ノニルメチルエステル、シクロヘキサン−１，３−ジカルボン酸イソノニルメチルエステル、シクロヘキサン−１，３−ジカルボン酸−（２−プロピルヘプチル）メチルエステル、シクロヘキサン−１，３−ジカルボン酸−ｎ−デシルメチルエステル、シクロヘキサン−１，３−ジカルボン酸イソデシルメチルエステル、シクロヘキサン−１，３−ジカルボン酸−ｎ−ウンデシルメチルエステル、シクロヘキサン−１，３−ジカルボン酸イソウンデシルメチルエステル、シクロヘキサン−１，３−ジカルボン酸−ｎ−ドデシルメチルエステル、シクロヘキサン−１，３−ジカルボン酸−イソドデシルメチルエステル、シクロヘキサン−１，３−ジカルボン酸−ｎ−トリデシルメチルエステル、シクロヘキサン−１，３−ジカルボン酸イソトリデシルメチルエステル、シクロヘキサン−１，３−ジカルボン酸−ｎ−プロピルエチルエステル、シクロヘキサン−１，３−ジカルボン酸イソプロピルエチルエステル、シクロヘキサン−１，３−ジカルボン酸−ｎ−ブチルエチルエステル、シクロヘキサン−１，３−ジカルボン酸−ｔｅｒｔ−ブチルエチルエステル、シクロヘキサン−１，３−ジカルボン酸イソブチルエチルエステル、シクロヘキサン−１，３−ジカルボン酸グリコールエチルエステル、シクロヘキサン−１，３−ジカルボン酸−ｎ−ヘキシルエチルエステル、シクロヘキサン−１，３−ジカルボン酸イソヘキシルエチルエステル、シクロヘキサン−１，３−ジカルボン酸−ｎ−ヘプチルエチルエステル、シクロヘキサン−１，３−ジカルボン酸イソヘプチルエチルエステル、シクロヘキサン−１，３−ジカルボン酸−ｎ−オクチルエチルエステル、シクロヘキサン−１，３−ジカルボン酸イソオクチルエチルエステル、シクロヘキサン−１，３−ジカルボン酸−（２−エチルヘキシル）エチルエステル、シクロヘキサン−１，３−ジカルボン酸−ｎ−ノニルエチルエステル、シクロヘキサン−１，３−ジカルボン酸イソノニルエチルエステル、シクロヘキサン−１，３−ジカルボン酸−（２−プロピルヘプチル）エチルエステル、シクロヘキサン−１，３−ジカルボン酸−ｎ−デシルエチルエステル、シクロヘキサン−１，３−ジカルボン酸イソデシルエチルエステル、シクロヘキサン−１，３−ジカルボン酸−ｎ−ウンデシルエチルエステル、シクロヘキサン−１，３−ジカルボン酸イソウンデシルエチルエステル、シクロヘキサン−１，３−ジカルボン酸−ｎ−ドデシルエチルエステル、シクロヘキサン−１，３−ジカルボン酸イソドデシルエチルエステル、シクロヘキサン−１，３−ジカルボン酸−ｎ−トリデシルエチルエステル、シクロヘキサン−１，３−ジカルボン酸イソトリデシルエチルエステル、シクロヘキサン−１，３−ジカルボン酸イソプロピル−ｎ−プロピルエステル、シクロヘキサン−１，３−ジカルボン酸−ｎ−ブチル−ｎ−プロピルエステル、シクロヘキサン−１，３−ジカルボン酸−ｔｅｒｔ−ブチル−ｎ−プロピルエステル、シクロヘキサン−１，３−ジカルボン酸−ｎ−イソブチル−ｎ−プロピルエステル、シクロヘキサン−１，３−ジカルボン酸グリコール−ｎ−プロピルエステル、シクロヘキサン−１，３−ジカルボン酸−ｎ−ヘキシル−ｎ−プロピルエステル、シクロヘキサン−１，３−ジカルボン酸イソヘキシル−ｎ−プロピルエステル、シクロヘキサン−１，３−ジカルボン酸−ｎ−ヘプチル−ｎ−プロピルエステル、シクロヘキサン−１，３−ジカルボン酸イソヘプチル−ｎ−プロピルエステル、シクロヘキサン−１，３−ジカルボン酸−ｎ−オクチル−ｎ−プロピルエステル、シクロヘキサン−１，３−ジカルボン酸イソオクチル−ｎ−プロピルエステル、シクロヘキサン−１，３−ジカルボン酸−（２−エチルヘキシル）−ｎ−プロピルエステル、シクロヘキサン−１，３−ジカルボン酸−ｎ−ノニル−ｎ−プロピルエステル、シクロヘキサン−１，３−ジカルボン酸イソノニル−ｎ−プロピルエステル、シクロヘキサン−１，３−ジカルボン酸−（２−プロピルヘプチル）−ｎ−プロピルエステル、シクロヘキサン−１，３−ジカルボン酸−ｎ−デシル−ｎ−プロピルエステル、シクロヘキサン−１，３−ジカルボン酸イソデシル−ｎ−プロピルエステル、シクロヘキサン−１，３−ジカルボン酸−ｎ−ウンデシル−ｎ−プロピルエステル、シクロヘキサン−１，３−ジカルボン酸イソウンデシル−ｎ−プロピルエステル、シクロヘキサン−１，３−ジカルボン酸−ｎ−ドデシル−ｎ−プロピルエステル、シクロヘキサン−１，３−ジカルボン酸イソドデシル−ｎ−プロピルエステル、シクロヘキサン−１，３−ジカルボン酸−ｎ−トリデシル−ｎ−プロピルエステル、シクロヘキサン−１，３−ジカルボン酸イソトリデシル−ｎ−プロピルエステル、シクロヘキサン−１，３−ジカルボン酸−ｎ−ブチルイソプロピルエステル、シクロヘキサン−１，３−ジカルボン酸−ｔｅｒｔ−ブチルイソプロピルエステル、シクロヘキサン−１，３−ジカルボン酸イソブチルイソプロピルエステル、シクロヘキサン−１，３−ジカルボン酸グリコールイソプロピルエステル、シクロヘキサン−１，３−ジカルボン酸−ｎ−ヘキシルイソプロピルエステル、シクロヘキサン−１，３−ジカルボン酸イソヘキシルイソプロピルエステル、シクロヘキサン−１，３−ジカルボン酸−ｎ−ヘプチルイソプロピルエステル、シクロヘキサン−１，３−ジカルボン酸イソヘプチルイソプロピルエステル、シクロヘキサン−１，３−ジカルボン酸−ｎ−オクチルイソプロピルエステル、シクロヘキサン−１，３−ジカルボン酸−ｎ−イソオクチルイソプロピルエステル、シクロヘキサン−１，３−ジカルボン酸−（２−エチルヘキシル）イソプロピルエステル、シクロヘキサン−１，３−ジカルボン酸−ｎ−ノニルイソプロピルエステル、シクロヘキサン−１，３−ジカルボン酸イソノニルイソプロピルエステル、シクロヘキサン−１，３−ジカルボン酸−（２−プロピルヘプチル）イソプロピルエステル、シクロヘキサン−１，３−ジカルボン酸−ｎ−デシルイソプロピルエステル、シクロヘキサン−１，３−ジカルボン酸イソデシルイソプロピルエステル、シクロヘキサン−１，３−ジカルボン酸−ｎ−ウンデシルイソプロピルエステル、シクロヘキサン−１，３−ジカルボン酸イソウンデシルイソプロピルエステル、シクロヘキサン−１，３−ジカルボン酸−ｎ−ドデシルイソプロピルエステル、シクロヘキサン−１，３−ジカルボン酸イソドデシルイソプロピルエステル、シクロヘキサン−１，３−ジカルボン酸−ｎ−トリデシルイソプロピルエステル、シクロヘキサン−１，３−ジカルボン酸イソトリデシルイソプロピルエステル、シクロヘキサン−１，３−ジカルボン酸−ｔｅｒｔ−ブチル−ｎ−ブチルエステル、シクロヘキサン−１，３−ジカルボン酸イソブチル−ｎ−ブチルエステル、シクロヘキサン−１，３−ジカルボン酸グリコール−ｎ−ブチルエステル、シクロヘキサン−１，３−ジカルボン酸−ｎ−ヘキシル−ｎ−ブチルエステル、シクロヘキサン−１，３−ジカルボン酸イソヘキシル−ｎ−ブチルエステル、シクロヘキサン−１，３−ジカルボン酸−ｎ−ヘプチル−ｎ−ブチルエステル、シクロヘキサン−１，３−ジカルボン酸イソヘプチル−ｎ−ブチルエステル、シクロヘキサン−１，３−ジカルボン酸−ｎ−オクチル−ｎ−ブチルエステル、シクロヘキサン−１，３−ジカルボン酸イソオクチル−ｎ−ブチルエステル、シクロヘキサン−１，３−ジカルボン酸−（２−エチルヘキシル）−ｎ−ブチルエステル、シクロヘキサン−１，３−ジカルボン酸−ｎ−ノニル−ｎ−ブチルエステル、シクロヘキサン−１，３−ジカルボン酸イソノニル−ｎ−ブチルエステル、シクロヘキサン−１，３−ジカルボン酸−（２−プロピルヘプチル）−ｎ−ブチルエステル、シクロヘキサン−１，３−ジカルボン酸−ｎ−デシル−ｎ−ブチルエステル、シクロヘキサン−１，３−ジカルボン酸イソデシル−ｎ−ブチルエステル、シクロヘキサン−１，３−ジカルボン酸−ｎ−ウンデシル−ｎ−ブチルエステル、シクロヘキサン−１，３−ジカルボン酸イソウンデシル−ｎ−ブチルエステル、シクロヘキサン−１，３−ジカルボン酸−ｎ−ドデシル−ｎ−ブチルエステル、シクロヘキサン−１，３−ジカルボン酸イソドデシル−ｎ−ブチルエステル、シクロヘキサン−１，３−ジカルボン酸−ｎ−トリデシル−ｎ−ブチルエステル、シクロヘキサン−１，３−ジカルボン酸イソトリデシル−ｎ−ブチルエステル、シクロヘキサン−１，３−ジカルボン酸イソブチル−ｔｅｒｔ−ブチルエステル、シクロヘキサン−１，３−ジカルボン酸−グリコール−ｔｅｒｔ−ブチルエステル、シクロヘキサン−１，３−ジカルボン酸−ｎ−ヘキシル−ｔｅｒｔ−ブチルエステル、シクロヘキサン−１，３−ジカルボン酸イソヘキシル−ｔｅｒｔ−ブチルエステル、シクロヘキサン−１，３−ジカルボン酸−ｎ−ヘプチル−ｔｅｒｔ−ブチルエステル、シクロヘキサン−１，３−ジカルボン酸イソヘプチル−ｔｅｒｔ−ブチルエステル、シクロヘキサン−１，３−ジカルボン酸−ｎ−オクチル−ｔｅｒｔ−ブチルエステル、シクロヘキサン−１，３−ジカルボン酸イソオクチル−ｔｅｒｔ−ブチルエステル、シクロヘキサン−１，３−ジカルボン酸−（２−エチルヘキシル）−ｔｅｒｔ−ブチルエステル、シクロヘキサン−１，３−ジカルボン酸−ｎ−ノニル−ｔｅｒｔ−ブチルエステル、シクロヘキサン−１，３−ジカルボン酸イソノニル−ｔｅｒｔ−ブチルエステル、シクロヘキサン−１，３−ジカルボン酸−（２−プロピルヘプチル）−ｔｅｒｔ−ブチルエステル、シクロヘキサン−１，３−ジカルボン酸−ｎ−デシル−ｔｅｒｔ−ブチルエステル、シクロヘキサン−１，３−ジカルボン酸イソデシル−ｔｅｒｔ−ブチルエステル、シクロヘキサン−１，３−ジカルボン酸−ｎ−ウンデシル−ｔｅｒｔ−ブチルエステル、シクロヘキサン−１，３−ジカルボン酸イソウンデシル−ｔｅｒｔ−ブチルエステル、シクロヘキサン−１，３−ジカルボン酸−ｎ−ドデシル−ｔｅｒｔ−ブチルエステル、シクロヘキサン−１，３−ジカルボン酸イソドデシル−ｔｅｒｔ−ブチルエステル、シクロヘキサン−１，３−ジカルボン酸−ｎ−トリデシル−ｔｅｒｔ−ブチルエステル、シクロヘキサン−１，３−ジカルボン酸イソトリデシル−ｔｅｒｔ−ブチルエステル、シクロヘキサン−１，３−ジカルボン酸グリコールイソブチルエステル、シクロヘキサン−１，３−ジカルボン酸−ｎ−ヘキシルイソブチルエステル、シクロヘキサン−１，３−ジカルボン酸イソヘキシルブチルエステル、シクロヘキサン−１，３−ジカルボン酸−ｎ−ヘプチルイソブチルエステル、
シクロヘキサン−１，３−ジカルボン酸イソヘプチルブチルエステル、シクロヘキサン−１，３−ジカルボン酸−ｎ−オクチルイソブチルエステル、シクロヘキサン−１，３−ジカルボン酸イソオクチルイソブチルエステル、シクロヘキサン−１，３−ジカルボン酸−（２−エチルヘキシル）イソブチルエステル、シクロヘキサン−１，３−ジカルボン酸−ｎ−ノニルイソブチルエステル、シクロヘキサン−１，３−ジカルボン酸イソノニルイソブチルエステル、シクロヘキサン−１，３−ジカルボン酸−（２−プロピルヘプチル）イソブチルエステル、シクロヘキサン−１，３−ジカルボン酸−ｎ−デシルイソブチルエステル、シクロヘキサン−１，３−ジカルボン酸イソデシルイソブチルエステル、シクロヘキサン−１，３−ジカルボン酸−ｎ−ウンデシルイソブチルエステル、シクロヘキサン−１，３−ジカルボン酸イソウンデシルイソブチルエステル、シクロヘキサン−１，３−ジカルボン酸−ｎ−ドデシルイソブチルエステル、シクロヘキサン−１，３−ジカルボン酸イソドデシルイソブチルエステル、シクロヘキサン−１，３−ジカルボン酸−ｎ−トリデシルイソブチルエステル、シクロヘキサン−１，３−ジカルボン酸イソトリデシルイソブチルエステル、シクロヘキサン−１，３−ジカルボン酸−ｎ−ヘキシルグリコールエステル、シクロヘキサン−１，３−ジカルボン酸イソヘキシルグリコールエステル、シクロヘキサン−１，３−ジカルボン酸−ｎ−ヘプチルグリコールエステル、シクロヘキサン−１，３−ジカルボン酸イソヘプチルグリコールエステル、シクロヘキサン−１，３−ジカルボン酸−ｎ−オクチルグリコールエステル、シクロヘキサン−１，３−ジカルボン酸イソオクチルグリコールエステル、シクロヘキサン−１，３−ジカルボン酸−（２−エチルヘキシル）グリコールエステル、シクロヘキサン−１，３−ジカルボン酸−ｎ−ノニルグリコールエステル、シクロヘキサン−１，３−ジカルボン酸イソノニルグリコールエステル、シクロヘキサン−１，３−ジカルボン酸−（２−プロピルヘプチル）グリコールエステル、シクロヘキサン−１，３−ジカルボン酸−ｎ−デシルグリコールエステル、シクロヘキサン−１，３−ジカルボン酸イソデシルグリコールエステル、シクロヘキサン−１，３−ジカルボン酸−ｎ−ウンデシルグリコールエステル、シクロヘキサン−１，３−ジカルボン酸イソウンデシルグリコールエステル、シクロヘキサン−１，３−ジカルボン酸−ｎ−ドデシルグリコールエステル、シクロヘキサン−１，３−ジカルボン酸イソドデシルグリコールエステル、シクロヘキサン−１，３−ジカルボン酸−ｎ−トリデシルグリコールエステル、シクロヘキサン−１，３−ジカルボン酸イソトリデシルグリコールエステル、シクロヘキサン−１，３−ジカルボン酸イソヘキシル−ｎ−ヘキシルエステル、シクロヘキサン−１，３−ジカルボン酸−ｎ−ヘプチル−ｎ−ヘキシルエステル、シクロヘキサン−１，３−ジカルボン酸イソヘプチル−ｎ−ヘキシルエステル、シクロヘキサン−１，３−ジカルボン酸−ｎ−オクチル−ｎ−ヘキシルエステル、シクロヘキサン−１，３−ジカルボン酸イソオクチル−ｎ−ヘキシルエステル、シクロヘキサン−１，３−ジカルボン酸−（２−エチルヘキシル）−ｎ−ヘキシルエステル、シクロヘキサン−１，３−ジカルボン酸−ｎ−ノニル−ｎ−ヘキシルエステル、シクロヘキサン−１，３−ジカルボン酸イソノニル−ｎ−ヘキシルエステル、シクロヘキサン−１，３−ジカルボン酸−（２−プロピルヘプチル）−ｎ−ヘキシルエステル、シクロヘキサン−１，３−ジカルボン酸−ｎ−デシル−ｎ−ヘキシルエステル、シクロヘキサン−１，３−ジカルボン酸イソデシル−ｎ−ヘキシルエステル、シクロヘキサン−１，３−ジカルボン酸−ｎ−ウンデシル−ｎ−ヘキシルエステル、シクロヘキサン−１，３−ジカルボン酸イソウンデシル−ｎ−ヘキシルエステル、シクロヘキサン−１，３−ジカルボン酸−ｎ−ドデシル−ｎ−ヘキシルエステル、シクロヘキサン−１，３−ジカルボン酸イソドデシル−ｎ−ヘキシルエステル、シクロヘキサン−１，３−ジカルボン酸−ｎ−トリデシル−ｎ−ヘキシルエステル、シクロヘキサン−１，３−ジカルボン酸イソトリデシル−ｎ−ヘキシルエステル、シクロヘキサン−１，３−ジカルボン酸−ｎ−ヘプチルイソヘキシルエステル、シクロヘキサン−１，３−ジカルボン酸イソヘプチルイソヘキシルエステル、シクロヘキサン−１，３−ジカルボン酸−ｎ−オクチルイソヘキシルエステル、シクロヘキサン−１，３−ジカルボン酸イソオクチルイソヘキシルエステル、シクロヘキサン−１，３−ジカルボン酸−（２−エチルヘキシル）イソヘキシルエステル、シクロヘキサン−１，３−ジカルボン酸−ｎ−ノニルイソヘキシルエステル、シクロヘキサン−１，３−ジカルボン酸イソノニルイソヘキシルエステル、シクロヘキサン−１，３−ジカルボン酸−（２−プロピルヘプチル）イソヘキシルエステル、シクロヘキサン−１，３−ジカルボン酸−ｎ−デシルイソヘキシルエステル、シクロヘキサン−１，３−ジカルボン酸イソデシルイソヘキシルエステル、シクロヘキサン−１，３−ジカルボン酸−ｎ−ウンデシルイソヘキシルエステル、シクロヘキサン−１，３−ジカルボン酸イソウンデシルイソヘキシルエステル、シクロヘキサン−１，３−ジカルボン酸−ｎ−ドデシルイソヘキシルエステル、シクロヘキサン−１，３−ジカルボン酸イソドデシルイソヘキシルエステル、シクロヘキサン−１，３−ジカルボン酸−ｎ−トリデシルイソヘキシルエステル、シクロヘキサン−１，３−ジカルボン酸イソトリデシルイソヘキシルエステル、シクロヘキサン−１，３−ジカルボン酸イソヘプチル−ｎ−ヘプチルエステル、シクロヘキサン−１，３−ジカルボン酸−ｎ−オクチル−ｎ−ヘプチルエステル、シクロヘキサン−１，３−ジカルボン酸イソオクチル−ｎ−ヘプチルエステル、シクロヘキサン−１，３−ジカルボン酸−（２−エチルヘキシル）−ｎ−ヘプチルエステル、シクロヘキサン−１，３−ジカルボン酸−ｎ−ノニル−ｎ−ヘプチルエステル、シクロヘキサン−１，３−ジカルボン酸イソノニル−ｎ−ヘプチルエステル、シクロヘキサン−１，３−ジカルボン酸−（２−プロピルヘプチル）−ｎ−ヘプチルエステル、シクロヘキサン−１，３−ジカルボン酸−ｎ−デシル−ｎ−ヘプチルエステル、シクロヘキサン−１，３−ジカルボン酸イソデシル−ｎ−ヘプチルエステル、シクロヘキサン−１，３−ジカルボン酸−ｎ−ウンデシル−ｎ−ヘプチルエステル、シクロヘキサン−１，３−ジカルボン酸イソウンデシル−ｎ−ヘプチルエステル、シクロヘキサン−１，３−ジカルボン酸−ｎ−ドデシル−ｎ−ヘプチルエステル、シクロヘキサン−１，３−ジカルボン酸イソドデシル−ｎ−ヘプチルエステル、シクロヘキサン−１，３−ジカルボン酸−ｎ−トリデシル−ｎ−ヘプチルエステル、シクロヘキサン−１，３−ジカルボン酸イソトリデシル−ｎ−ヘプチルエステル、シクロヘキサン−１，３−ジカルボン酸−ｎ−オクチルイソヘプチルエステル、シクロヘキサン−１，３−ジカルボン酸イソオクチルイソヘプチルエステル、シクロヘキサン−１，３−ジカルボン酸−（２−エチルヘキシル）イソヘプチルエステル、シクロヘキサン−１，３−ジカルボン酸−ｎ−ノニルイソヘプチルエステル、シクロヘキサン−１，３−ジカルボン酸イソノニルイソヘプチルエステル、シクロヘキサン−１，３−ジカルボン酸−（２−プロピルヘプチル）−イソヘプチルエステル、シクロヘキサン−１，３−ジカルボン酸−ｎ−デシルイソヘプチルエステル、シクロヘキサン−１，３−ジカルボン酸イソデシルイソヘプチルエステル、シクロヘキサン−１，３−ジカルボン酸−ｎ−ウンデシルイソヘプチルエステル、シクロヘキサン−１，３−ジカルボン酸イソウンデシルイソヘプチルエステル、シクロヘキサン−１，３−ジカルボン酸−ｎ−ドデシルイソヘプチルエステル、シクロヘキサン−１，３−ジカルボン酸イソドデシルイソヘプチルエステル、シクロヘキサン−１，３−ジカルボン酸−ｎ−トリデシルイソヘプチルエステル、シクロヘキサン−１，３−ジカルボン酸イソトリデシルイソヘプチルエステル、シクロヘキサン−１，３−ジカルボン酸イソオクチル−ｎ−オクチルエステル、シクロヘキサン−１，３−ジカルボン酸−（２−エチルヘキシル）−ｎ−オクチルエステル、シクロヘキサン−１，３−ジカルボン酸−ｎ−ノニル−ｎ−オクチルエステル、シクロヘキサン−１，３−ジカルボン酸イソノニル−ｎ−オクチルエステル、シクロヘキサン−１，３−ジカルボン酸−（２−プロピルヘプチル）−ｎ−オクチルエステル、シクロヘキサン−１，３−ジカルボン酸−ｎ−デシル−ｎ−オクチルエステル、シクロヘキサン−１，３−ジカルボン酸イソデシル−ｎ−オクチルエステル、シクロヘキサン−１，３−ジカルボン酸−ｎ−ウンデシル−ｎ−オクチルエステル、シクロヘキサン−１，３−ジカルボン酸イソウンデシル−ｎ−オクチルエステル、シクロヘキサン−１，３−ジカルボン酸−ｎ−ドデシル−ｎ−オクチルエステル、シクロヘキサン−１，３−ジカルボン酸イソドデシル−ｎ−オクチルエステル、シクロヘキサン−１，３−ジカルボン酸−ｎ−トリデシル−ｎ−オクチルエステル、シクロヘキサン−１，３−ジカルボン酸イソトリデシル−ｎ−オクチルエステル、シクロヘキサン−１，３−ジカルボン酸−（２−エチルヘキシル）イソオクチルエステル、シクロヘキサン−１，３−ジカルボン酸−ｎ−ノニルイソオクチルエステル、シクロヘキサン−１，３−ジカルボン酸イソノニルイソオクチルエステル、シクロヘキサン−１，３−ジカルボン酸−（２−プロピルヘプチル）イソオクチルエステル、シクロヘキサン−１，３−ジカルボン酸−ｎ−デシルイソオクチルエステル、シクロヘキサン−１，３−ジカルボン酸イソデシルイソオクチルエステル、シクロヘキサン−１，３−ジカルボン酸−ｎ−ウンデシルイソオクチルエステル、シクロヘキサン−１，３−ジカルボン酸イソウンデシルイソオクチルエステル、シクロヘキサン−１，３−ジカルボン酸−ｎ−ドデシルイソオクチルエステル、シクロヘキサン−１，３−ジカルボン酸イソドデシルイソオクチルエステル、シクロヘキサン−１，３−ジカルボン酸−ｎ−トリデシルイソオクチルエステル、シクロヘキサン−１，３−ジカルボン酸イソトリデシルイソオクチルエステル、シクロヘキサン−１，３−ジカルボン酸−ｎ−ノニル−（２−エチルヘキシル）エステル、シクロヘキサン−１，３−ジカルボン酸イソノニル−（２−エチルヘキシル）エステル、シクロヘキサン−１，３−ジカルボン酸−（２−プロピルヘプチル）−（２−エチルヘキシル）エステル、シクロヘキサン−１，３−ジカルボン酸−ｎ−デシル−（２−エチルヘキシル）エステル、シクロヘキサン−１，３−ジカルボン酸イソデシル−（２−エチルヘキシル）エステル、シクロヘキサン−１，３−ジカルボン酸−ｎ−ウンデシル−（２−エチルヘキシル）エステル、シクロヘキサン−１，３−ジカルボンイソウンデシル−（２−エチルヘキシル）エステル、シクロヘキサン−１，３−ジカルボン酸−ｎ−ドデシル−（２−エチルヘキシル）エステル、シクロヘキサン−１，３−ジカルボン酸イソドデシル−（２−エチルヘキシル）エステル、シクロヘキサン−１，３−ジカルボン酸−ｎ−トリデシル−（２−エチルヘキシル）エステル、シクロヘキサン−１，３−ジカルボン酸イソトリデシル−（２−エチルヘキシル）エステル、シクロヘキサン−１，３−ジカルボン酸イソノニル−ｎ−ノニルエステル、シクロヘキサン−１，３−ジカルボン酸（２−プロピルヘプチル）−ｎ−ノニルエステル、シクロヘキサン−１，３−ジカルボン酸−ｎ−デシル−ｎ−ノニルエステル、シクロヘキサン−１，３−ジカルボン酸イソデシル−ｎ−ノニルエステル、
シクロヘキサン−１，３−ジカルボン酸−ｎ−ウンデシル−ｎ−ノニルエステル、シクロヘキサン−１，３−ジカルボン酸イソウンデシル−ｎ−ノニルエステル、シクロヘキサン−１，３−ジカルボン酸−ｎ−ドデシル−ｎ−ノニルエステル、シクロヘキサン−１，３−ジカルボン酸イソドデシル−ｎ−ノニルエステル、シクロヘキサン−１，３−ジカルボン酸−ｎ−トリデシル−ｎ−ノニルエステル、シクロヘキサン−１，３−ジカルボン酸イソトリデシル−ｎ−ノニルエステル、シクロヘキサン−１，３−ジカルボン酸−（２−プロピルヘプチル）イソノニルエステル、シクロヘキサン−１，３−ジカルボン−ｎ−デシルイソノニルエステル、シクロヘキサン−１，３−ジカルボン酸イソデシルイソノニルエステル、シクロヘキサン−１，３−ジカルボン酸−ｎ−ウンデシルイソノニルエステル、シクロヘキサン−１，３−ジカルボン酸イソウンデシルイソノニルエステル、シクロヘキサン−１，３−ジカルボン酸−ｎ−ドデシルイソノニルエステル、シクロヘキサン−１，３−ジカルボン酸イソドデシルイソノニルエステル、シクロヘキサン−１，３−ジカルボン酸−ｎ−トリデシルイソノニルエステル、シクロヘキサン−１，３−ジカルボン酸イソトリデシルイソノニルエステル、シクロヘキサン−１，３−ジカルボン酸−ｎ−デシル−（２−プロピルヘプチル）エステル、シクロヘキサン−１，３−ジカルボン酸イソデシル−（２−プロピルヘプチル）エステル、シクロヘキサン−１，３−ジカルボン酸−ｎ−ウンデシル−（２−プロピルヘプチル）エステル、シクロヘキサン−１，３−ジカルボン酸イソウンデシル−（２−プロピルヘプチル）エステル、シクロヘキサン−１，３−ジカルボン酸−ｎ−ドデシル−（２−プロピルヘプチル）エステル、シクロヘキサン−１，３−ジカルボン酸イソドデシル−（２−プロピルヘプチル）エステル、シクロヘキサン−１，３−ジカルボン酸−ｎ−トリデシル−（２−プロピルヘプチル）エステル、シクロヘキサン−１，３−ジカルボン酸イソトリデシル−（２−プロピルヘプチル）エステル、シクロヘキサン−１，３−ジカルボン酸イソデシル−ｎ−デシルエステル、シクロヘキサン−１，３−ジカルボン酸−ｎ−ウンデシル−ｎ−デシルエステル、シクロヘキサン−１，３−ジカルボン酸イソウンデシル−ｎ−デシルエステル、シクロヘキサン−１，３−ジカルボン酸−ｎ−ドデシル−ｎ−デシルエステル、シクロヘキサン−１，３−ジカルボン酸イソドデシル−ｎ−デシルエステル、シクロヘキサン−１，３−ジカルボン酸−ｎ−トリデシル−ｎ−デシルエステル、シクロヘキサン−１，３−ジカルボン酸イソトリデシル−ｎ−デシルエステル、シクロヘキサン−１，３−ジカルボン酸−ｎ−ウンデシルイソデシルエステル、シクロヘキサン−１，３−ジカルボン酸−イソウンデシルイソデシルエステル、シクロヘキサン−１，３−ジカルボン酸−ｎ−ドデシルイソデシルエステル−、シクロヘキサン−１，３−ジカルボン酸イソドデシルイソデシルエステル、シクロヘキサン−１，３−ジカルボン酸−ｎ−トリデシルイソデシルエステル、シクロヘキサン−１，３−ジカルボン酸イソトリデシルイソデシルエステル、シクロヘキサン−１，３−ジカルボン酸−イソウンデシル−ｎ−ウンデシルエステル、シクロヘキサン−１，３−ジカルボン酸−ｎ−ドデシル−ｎ−ウンデシルエステル、シクロヘキサン−１，３−ジカルボン酸イソドデシル−ｎ−ウンデシルエステル、シクロヘキサン−１，３−ジカルボン酸−ｎ−トリデシルイソデシル−ｎ−ウンデシルエステル、シクロヘキサン−１，３−ジカルボン酸イソトリドデシル−ｎ−ウンデシルエステル、シクロヘキサン−１，３−ジカルボン酸−ｎ−ドデシルイソウンデシルエステル、シクロヘキサン−１，３−ジカルボン酸イソドデシルイソウンデシルエステル、シクロヘキサン−１，３−ジカルボン酸−ｎ−トリデシルイソウンデシルエステル、シクロヘキサン−１，３−ジカルボン酸イソトリデシルイソウンデシルエステル、シクロヘキサン−１，３−ジカルボン酸イソドデシル−ｎ−ドデシルエステル、シクロヘキサン−１，３−ジカルボン酸−ｎ−トリデシル−ｎ−ドデシルエステル、シクロヘキサン−１，３−ジカルボン酸イソトリデシル−ｎ−ドデシルエステル、シクロヘキサン−１，３−ジカルボン酸−ｎ−トリデシルイソドデシルエステル、シクロヘキサン−１，３−ジカルボン酸イソトリデシルイソドデシルエステル、シクロヘキサン−１，３−ジカルボン酸イソトリデシル−ｎ−トリデシルエステル、シクロヘキサン−１，３−ジカルボン酸メチルシクロヘキシルエステル、シクロヘキサン−１，３−ジカルボン酸エチルシクロヘキシルエステル、シクロヘキサン−１，３−ジカルボン酸−ｎ−プロピルシクロヘキシルエステル、シクロヘキサン−１，３−ジカルボン酸イソプロピルシクロヘキシルエステル、シクロヘキサン−１，３−ジカルボン酸−ｎ−ブチルシクロヘキシルエステル、シクロヘキサン−１，３−ジカルボン酸−ｔｅｒｔ−ブチルシクロヘキシルエステル、シクロヘキサン−１，３−ジカルボン酸イソブチルシクロヘキシルエステル、シクロヘキサン−１，３−ジカルボン酸グリコールシクロヘキシルエステル、シクロヘキサン−１，３−ジカルボン酸−ｎ−ヘキシルシクロヘキシルエステル、シクロヘキサン−１，３−ジカルボン酸イソヘキシルシクロヘキシルエステル、シクロヘキサン−１，３−ジカルボン酸−ｎ−ヘプチルシクロヘキシルエステル、シクロヘキサン−１，３−ジカルボン酸イソヘプチルシクロヘキシルエステル、シクロヘキサン−１，３−ジカルボン酸−ｎ−オクチルシクロヘキシルエステル、シクロヘキサン−１，３−ジカルボン酸イソオクチルシクロヘキシルエステル、シクロヘキサン−１，３−ジカルボン酸−（２−エチルヘキシル）シクロヘキシルエステル、シクロヘキサン−１，３−ジカルボン酸−ｎ−ノニルシクロヘキシルエステル、シクロヘキサン−１，３−ジカルボン酸イソノニルシクロヘキシルエステル、シクロヘキサン−１，３−ジカルボン酸−（２−プロピルヘプチル）シクロヘキシルエステル、シクロヘキサン−１，３−ジカルボン酸−ｎ−デシルシクロヘキシルエステル、シクロヘキサン−１，３−ジカルボン酸イソデシルシクロヘキシルエステル、シクロヘキサン−１，３−ジカルボン酸−ｎ−ウンデシルシクロヘキシルエステル、シクロヘキサン−１，３−ジカルボン酸イソウンデシルシクロヘキシルエステル、シクロヘキサン−１，３−ジカルボン酸−ｎ−ドデシルシクロヘキシルエステル、シクロヘキサン−１，３−ジカルボン酸イソドデシルシクロヘキシルエステル、シクロヘキサン−１，３−ジカルボン酸−ｎ−トリデシルシクロヘキシルエステル、シクロヘキサン−１，３−ジカルボン酸イソトリデシルシクロヘキシルエステル、シクロヘキサン−１，３−ジカルボン酸メチルイソペンチルエステル、シクロヘキサン−１，３−ジカルボン酸エチルイソペンチルエステル、シクロヘキサン−１，３−ジカルボン酸−ｎ−プロピルイソペンチルエステル、シクロヘキサン−１，３−ジカルボン酸イソプロピルイソペンチルエステル、シクロヘキサン−１，３−ジカルボン酸−ｎ−ブチルイソペンチルエステル、シクロヘキサン−１，３−ジカルボン酸−ｔｅｒｔ−ブチルイソペンチルエステル、シクロヘキサン−１，３−ジカルボン酸イソブチルイソペンチルエステル、シクロヘキサン−１，３−ジカルボン酸グリコールイソペンチルエステル、シクロヘキサン−１，３−ジカルボン酸−ｎ−ヘキシルイソペンチルエステル、シクロヘキサン−１，３−ジカルボン酸イソヘキシルイソペンチルエステル、シクロヘキサン−１，３−ジカルボン酸−ｎ−ヘプチルイソペンチルエステル、シクロヘキサン−１，３−ジカルボン酸イソヘプチルイソペンチルエステル、シクロヘキサン−１，３−ジカルボン酸−ｎ−オクチルイソペンチルエステル、シクロヘキサン−１，３−ジカルボン酸イソオクチルイソペンチルエステル、シクロヘキサン−１，３−ジカルボン酸−（２−エチルヘキシル）イソペンチルエステル、シクロヘキサン−１，３−ジカルボン酸−ｎ−ノニルイソペンチルエステル、シクロヘキサン−１，３−ジカルボン酸イソノニルイソペンチルエステル、シクロヘキサン−１，３−ジカルボン酸−（２−プロピルへプチル）イソペンチルエステル、シクロヘキサン−１，３−ジカルボン酸−ｎ−デシルイソペンチルエステル、シクロヘキサン−１，３−ジカルボン酸イソデシルイソペンチルエステル、シクロヘキサン−１，３−ジカルボン酸−ｎ−ウンデシルイソペンチルエステル、シクロヘキサン−１，３−ジカルボン酸イソウンデシルイソペンチルエステル、シクロヘキサン−１，３−ジカルボン酸−ｎ−ドデシルイソペンチルエステル、シクロヘキサン−１，３−ジカルボン酸イソドデシルイソペンチルエステル、シクロヘキサン−１，３−ジカルボン酸−ｎ−トリデシルイソペンチルエステル、シクロヘキサン−１，３−ジカルボン酸イソトリデシルイソペンチルエステル、シクロヘキサン−１，３−ジカルボン酸メチル−ｎ−ペンチルエステル、シクロヘキサン−１，３−ジカルボン酸エチル−ｎ−ペンチルエステル、シクロヘキサン−１，３−ジカルボン酸メチル−ｎ−プロピル−ｎ−ペンチルエステル、シクロヘキサン−１，３−ジカルボン酸イソプロピル−ｎ−ペンチルエステル、シクロヘキサン−１，３−ジカルボン酸−ｎ−ブチル−ｎ−ペンチルエステル、シクロヘキサン−１，３−ジカルボン酸−ｔｅｒｔ−ブチル−ｎ−ペンチルエステル、シクロヘキサン−１，３−ジカルボン酸イソブチル−ｎ−ペンチルエステル、シクロヘキサン−１，３−ジカルボン酸グリコール−ｎ−ペンチルエステル、シクロヘキサン−１，３−ジカルボン酸−ｎ−ヘキシル−ｎ−ペンチルエステル、シクロヘキサン−１，３−ジカルボン酸イソヘキシル−ｎ−ペンチルエステル、シクロヘキサン−１，３−ジカルボン酸−ｎ−ヘプチル−ｎ−ペンチルエステル、シクロヘキサン−１，３−ジカルボン酸イソヘプチル−ｎ−ペンチルエステル、シクロヘキサン−１，３−ジカルボン酸−ｎ−オクチル−ｎ−ペンチルエステル、シクロヘキサン−１，３−ジカルボン酸イソオクチル−ｎ−ペンチルエステル、シクロヘキサン−１，３−ジカルボン酸−（２−エチルヘキシル）−ｎ−ペンチルエステル、シクロヘキサン−１，３−ジカルボン酸−ｎ−ノニル−ｎ−ペンチルエステル、シクロヘキサン−１，３−ジカルボン酸イソノニル−ｎ−ペンチルエステル、シクロヘキサン−１，３−ジカルボン酸−（２−プロピルヘプチル）−ｎ−ペンチルエステル、シクロヘキサン−１，３−ジカルボン酸−ｎ−デシル−ｎ−ペンチルエステル、シクロヘキサン−１，３−ジカルボン酸イソデシル−ｎ−ペンチルエステル、シクロヘキサン−１，３−ジカルボン酸−ｎ−ウンデシル−ｎ−ペンチルエステル、シクロヘキサン−１，３−ジカルボン酸イソウンデシル−ｎ−ペンチルエステル、シクロヘキサン−１，３−ジカルボン酸−ｎ−ドデシル−ｎ−ペンチルエステル、シクロヘキサン−１，３−ジカルボン酸イソドデシル−ｎ−ペンチルエステル、シクロヘキサン−１，３−ジカルボン酸−ｎ−トリデシル−ｎ−ペンチルエステル、シクロヘキサン−１，３−ジカルボン酸イソトリデシル−ｎ−ペンチルエステル；
シクロヘキサン−１，４−ジカルボン酸とＣ１〜Ｃ１３アルコールとの混合エステル。これには、たとえば次のものがある。シクロヘキサン−１，４−ジカルボン酸エチルメチルエステル、シクロヘキサン−１，４−ジカルボン酸−ｎ−プロピルメチルエステル、シクロヘキサン−１，４−ジカルボン酸イソプロピルメチルエステル、シクロヘキサン−１，４−ジカルボン酸−ｎ−ブチルメチルエステル、シクロヘキサン−１，４−ジカルボン酸−ｔｅｒｔ−ブチルメチルエステル、シクロヘキサン−１，４−ジカルボン酸イソブチルメチルエステル、シクロヘキサン−１，４−ジカルボン酸グリコールメチルエステル、シクロヘキサン−１，４−ジカルボン酸−ｎ−ヘキシルメチルエステル、シクロヘキサン−１，４−ジカルボン酸イソヘキシルメチルエステル、シクロヘキサン−１，４−ジカルボン酸−ｎ−ヘプチルメチルエステル、シクロヘキサン−１，４−ジカルボン酸イソヘプチルメチルエステル、シクロヘキサン−１，４−ジカルボン酸−ｎ−オクチルメチルエステル、シクロヘキサン−１，４−ジカルボン酸イソオクチルメチルエステル、シクロヘキサン−１，４−ジカルボン酸−（２−エチルヘキシル）メチルエステル、シクロヘキサン−１，４−ジカルボン酸−ｎ−ノニルメチルエステル、シクロヘキサン−１，４−ジカルボン酸イソノニルメチルエステル、シクロヘキサン−１，４−ジカルボン酸−（２−プロピルヘプチル）メチルエステル、シクロヘキサン−１，４−ジカルボン酸−ｎ−デシルメチルエステル、シクロヘキサン−１，４−ジカルボン酸イソデシルメチルエステル、シクロヘキサン−１，４−ジカルボン酸−ｎ−ウンデシルメチルエステル、シクロヘキサン−１，４−ジカルボン酸イソウンデシルメチルエステル、シクロヘキサン−１，４−ジカルボン酸−ｎ−ドデシルメチルエステル、シクロヘキサン−１，４−ジカルボン酸イソドデシルメチルエステル、シクロヘキサン−１，４−ジカルボン酸−ｎ−トリデシルメチルエステル、シクロヘキサン−１，４−ジカルボン酸イソトリデシルメチルエステル、シクロヘキサン−１，４−ジカルボン酸−ｎ−プロピルエチルエステル、シクロヘキサン−１，４−ジカルボン酸イソプロピルエチルエステル、シクロヘキサン−１，４−ジカルボン酸−ｎ−ブチルエチルエステル、シクロヘキサン−１，４−ジカルボン酸−ｔｅｒｔ−ブチルエステル、シクロヘキサン−１，４−ジカルボン酸イソブチルエチルエステル、シクロヘキサン−１，４−ジカルボン酸グリコールエチルエステル、シクロヘキサン−１，４−ジカルボン酸−ｎ−ヘキシルエチルエステル、シクロヘキサン−１，４−ジカルボン酸イソヘキシルエチルエステル、シクロヘキサン−１，４−ジカルボン酸−ｎ−ヘプチルエチルエステル、シクロヘキサン−１，４−ジカルボン酸イソヘプチルエチルエステル、シクロヘキサン−１，４−ジカルボン酸−ｎ−オクチルエチルエステル、シクロヘキサン−１，４−ジカルボン酸イソオクチルエチルエステル、シクロヘキサン−１，４−ジカルボン酸−（２−エチルヘキシル）エチルエステル、シクロヘキサン−１，４−ジカルボン酸−ｎ−ノニルエチルエステル、シクロヘキサン−１，４−ジカルボン酸イソノニルエチルエステル、シクロヘキサン−１，４−ジカルボン酸−（２−プロピルヘプチル）エチルエステル、シクロヘキサン−１，４−ジカルボン酸−ｎ−デシルエチルエステル、シクロヘキサン−１，４−ジカルボン酸イソデシルエチルエステル、シクロヘキサン−１，４−ジカルボン酸−ｎ−ウンデシルエチルエステル、シクロヘキサン−１，４−ジカルボン酸イソウンデシルエチルエステル、シクロヘキサン−１，４−ジカルボン酸−ｎ−ドデシルエチルエステル、シクロヘキサン−１，４−ジカルボン酸イソドデシルエチルエステル、シクロヘキサン−１，４−ジカルボン酸−ｎ−トリデシルエチルエステル、シクロヘキサン−１，４−ジカルボン酸イソトリデシルエチルエステル、シクロヘキサン−１，４−ジカルボン酸イソプロピル−ｎ−プロピルエステル、シクロヘキサン−１，４−ジカルボン酸−ｎ−ブチル−ｎ−プロピルエステル、シクロヘキサン−１，４−ジカルボン酸−ｔｅｒｔ−ブチル−ｎ−プロピルエステル、シクロヘキサン−１，４−ジカルボン酸イソブチル−ｎ−プロピルエステル、シクロヘキサン−１，４−ジカルボン酸グリコール−ｎ−プロピルエステル、シクロヘキサン−１，４−ジカルボン酸−ｎ−ヘキシル−ｎ−プロピルエステル、シクロヘキサン−１，４−ジカルボン酸イソヘキシル−ｎ−プロピルエステル、シクロヘキサン−１，４−ジカルボン酸−ｎ−ヘプチル−ｎ−プロピルエステル、シクロヘキサン−１，４−ジカルボン酸イソヘプチル−ｎ−プロピルエステル、シクロヘキサン−１，４−ジカルボン酸−ｎ−オクチル−ｎ−プロピルエステル、シクロヘキサン−１，４−ジカルボン酸イソオクチル−ｎ−プロピルエステル、シクロヘキサン−１，４−ジカルボン酸−（２−エチルヘキシル）−ｎ−プロピルエステル、シクロヘキサン−１，４−ジカルボン酸−ｎ−ノニル−ｎ−プロピルエステル、シクロヘキサン−１，４−ジカルボン酸イソノニル−ｎ−プロピルエステル、シクロヘキサン−１，４−ジカルボン酸−（２−プロピルヘプチル）−ｎ−プロピルエステル、シクロヘキサン−１，４−ジカルボン酸−ｎ−デシル−ｎ−プロピルエステル、シクロヘキサン−１，４−ジカルボン酸イソデシル−ｎ−プロピルエステル、シクロヘキサン−１，４−ジカルボン酸−ｎ−ウンデシル−ｎ−プロピルエステル、シクロヘキサン−１，４−ジカルボン酸イソウンデシル−ｎ−プロピルエステル、シクロヘキサン−１，４−ジカルボン酸−ｎ−ドデシル−ｎ−プロピルエステル、シクロヘキサン−１，４−ジカルボン酸イソドデシル−ｎ−プロピルエステル、シクロヘキサン−１，４−ジカルボン酸−ｎ−トリデシル−ｎ−プロピルエステル、シクロヘキサン−１，４−ジカルボン酸イソトリデシル−ｎ−プロピルエステル、シクロヘキサン−１，４−ジカルボン酸−ｎ−ブチルイソプロピルエステル、シクロヘキサン−１，４−ジカルボン酸−ｔｅｒｔ−ブチルイソプロピルエステル、シクロヘキサン−１，４−ジカルボン酸イソブチルイソプロピルエステル、シクロヘキサン−１，４−ジカルボン酸グリコールイソプロピルエステル、シクロヘキサン−１，４−ジカルボン酸−ｎ−ヘキシルイソプロピルエステル、シクロヘキサン−１，４−ジカルボン酸イソヘキシルイソプロピルエステル、シクロヘキサン−１，４−ジカルボン酸−ｎ−ヘプチルイソプロピルエステル、シクロヘキサン−１，４−ジカルボン酸イソヘプチルイソプロピルエステル、シクロヘキサン−１，４−ジカルボン酸−ｎ−オクチルイソプロピルエステル、シクロヘキサン−１，４−ジカルボン酸イソオクチルイソプロピルエステル、シクロヘキサン−１，４−ジカルボン酸−（２−エチルヘキシル）イソプロピルエステル、シクロヘキサン−１，４−ジカルボン酸−ｎ−ノニルイソプロピルエステル、シクロヘキサン−１，４−ジカルボン酸イソノニルイソプロピルエステル、シクロヘキサン−１，４−ジカルボン酸−（２−プロピルヘプチル）イソプロピルエステル、シクロヘキサン−１，４−ジカルボン酸−ｎ−デシルイソプロピルエステル、シクロヘキサン−１，４−ジカルボン酸イソデシルイソプロピルエステル、シクロヘキサン−１，４−ジカルボン酸−ｎ−ウンデシルイソプロピルエステル、シクロヘキサン−１，４−ジカルボン酸イソウンデシルイソプロピルエステル、シクロヘキサン−１，４−ジカルボン酸−ｎ−ドデシルイソプロピルエステル、シクロヘキサン−１，４−ジカルボン酸イソドデシルイソプロピルエステル、シクロヘキサン−１，４−ジカルボン酸−ｎ−トリデシルイソプロピルエステル、シクロヘキサン−１，４−ジカルボン酸イソトリデシルイソプロピルエステル、シクロヘキサン−１，４−ジカルボン酸−ｔｅｒｔ−ブチル−ｎ−ブチルエステル、シクロヘキサン−１，４−ジカルボン酸イソブチル−ｎ−ブチルエステル、シクロヘキサン−１，４−ジカルボン酸グリコール−ｎ−ブチルエステル、シクロヘキサン−１，４−ジカルボン酸−ｎ−ヘキシル−ｎ−ブチルエステル、シクロヘキサン−１，４−ジカルボン酸イソヘキシル−ｎ−ブチルエステル、シクロヘキサン−１，４−ジカルボン酸−ｎ−へプチル−ｎ−ブチルエステル、シクロヘキサン−１，４−ジカルボン酸イソへプチル−ｎ−ブチルエステル、シクロヘキサン−１，４−ジカルボン酸−ｎ−オクチル−ｎ−ブチルエステル、シクロヘキサン−１，４−ジカルボン酸イソオクチル−ｎ−ブチルエステル、シクロヘキサン−１，４−ジカルボン酸−（２−エチルヘキシル）−ｎ−ブチルエステル、シクロヘキサン−１，４−ジカルボン酸−ｎ−ノニル−ｎ−ブチルエステル、シクロヘキサン−１，４−ジカルボン酸イソノニル−ｎ−ブチルエステル、シクロヘキサン−１，４−ジカルボン酸−（２−プロピルヘプチル）−ｎ−ブチルエステル、シクロヘキサン−１，４−ジカルボン酸−ｎ−デシル−ｎ−ブチルエステル、シクロヘキサン−１，４−ジカルボン酸イソデシル−ｎ−ブチルエステル、シクロヘキサン−１，４−ジカルボン酸−ｎ−ウンデシル−ｎ−ブチルエステル、シクロヘキサン−１，４−ジカルボン酸イソウンデシル−ｎ−ブチルエステル、シクロヘキサン−１，４−ジカルボン酸−ｎ−ドデシル−ｎ−ブチルエステル、シクロヘキサン−１，４−ジカルボン酸イソドデシル−ｎ−ブチルエステル、シクロヘキサン−１，４−ジカルボン酸−ｎ−トリデシル−ｎ−ブチルエステル、シクロヘキサン−１，４−ジカルボン酸イソトリデシル−ｎ−ブチルエステル、シクロヘキサン−１，４−ジカルボン酸−イソブチル−ｔｅｒｔ−ブチルエステル、シクロヘキサン−１，４−ジカルボン酸グリコール−ｔｅｒｔ−ブチルエステル、シクロヘキサン−１，４−ジカルボン酸−ｎ−ヘキシル−ｔｅｒｔ−ブチルエステル、シクロヘキサン−１，４−ジカルボン酸イソヘキシル−ｔｅｒｔ−ブチルエステル、シクロヘキサン−１，４−ジカルボン酸−ｎ−ヘプチル−ｔｅｒｔ−ブチルエステル、シクロヘキサン−１，４−ジカルボン酸イソヘプチル−ｔｅｒｔ−ブチルエステル、シクロヘキサン−１，４−ジカルボン酸−ｎ−オクチル−ｔｅｒｔ−ブチルエステル、シクロヘキサン−１，４−ジカルボン酸イソオクチル−ｔｅｒｔ−ブチルエステル、シクロヘキサン−１，４−ジカルボン酸−（２−エチルヘキシル）−ｔｅｒｔ−ブチルエステル、シクロヘキサン−１，４−ジカルボン酸−ｎ−ノニル−ｔｅｒｔ−ブチルエステル、シクロヘキサン−１，４−ジカルボン酸イソノニル−ｔｅｒｔ−ブチルエステル、シクロヘキサン−１，４−ジカルボン酸−（２−プロピルヘプチル）−ｔｅｒｔ−ブチルエステル、シクロヘキサン−１，４−ジカルボン酸−ｎ−デシル−ｔｅｒｔ−ブチルエステル、シクロヘキサン−１，４−ジカルボン酸イソデシル−ｔｅｒｔ−ブチルエステル、シクロヘキサン−１，４−ジカルボン酸−ｎ−ウンデシル−ｔｅｒｔ−ブチルエステル、シクロヘキサン−１，４−ジカルボン酸イソウンデシル−ｔｅｒｔ−ブチルエステル、シクロヘキサン−１，４−ジカルボン酸−ｎ−ドデシル−ｔｅｒｔ−ブチルエステル、シクロヘキサン−１，４−ジカルボン酸イソドデシル−ｔｅｒｔ−ブチルエステル、シクロヘキサン−１，４−ジカルボン酸−ｎ−トリデシル−ｔｅｒｔ−ブチルエステル、シクロヘキサン−１，４−ジカルボン酸イソトリデシル−ｔｅｒｔ−ブチルエステル、
シクロヘキサン−１，４−ジカルボン酸グリコールイソブチルエステル、シクロヘキサン−１，４−ジカルボン酸−ｎ−ヘキシルイソブチルエステル、シクロヘキサン−１，４−ジカルボン酸イソヘキシルイソブチルエステル、シクロヘキサン−１，４−ジカルボン酸−ｎ−ヘプチルイソブチルエステル、シクロヘキサン−１，４−ジカルボン酸イソヘプチルイソブチルエステル、シクロヘキサン−１，４−ジカルボン酸−ｎ−オクチルイソブチルエステル、シクロヘキサン−１，４−ジカルボン酸イソオクチルイソブチルエステル、シクロヘキサン−１，４−ジカルボン酸−（２−エチルヘキシル）イソブチルエステル、シクロヘキサン−１，４−ジカルボン酸−ｎ−ノニルイソブチルエステル、シクロヘキサン−１，４−ジカルボン酸イソノニルイソブチルエステル、シクロヘキサン−１，４−ジカルボン酸−（２−プロピルヘプチル）イソブチルエステル、シクロヘキサン−１，４−ジカルボン酸−ｎ−デシルイソブチルエステル、シクロヘキサン−１，４−ジカルボン酸イソデシルイソブチルエステル、シクロヘキサン−１，４−ジカルボン酸−ｎ−ウンデシルイソブチルエステル、シクロヘキサン−１，４−ジカルボン酸イソウンデシルイソブチルエステル、シクロヘキサン−１，４−ジカルボン酸−ｎ−ドデシルイソブチルエステル、シクロヘキサン−１，４−ジカルボン酸イソドデシルイソブチルエステル、シクロヘキサン−１，４−ジカルボン酸−ｎ−トリデシルイソブチルエステル、シクロヘキサン−１，４−ジカルボン酸イソトリデシルイソブチルエステル、シクロヘキサン−１，４−ジカルボン酸−ｎ−ヘキシルグリコールエステル、シクロヘキサン−１，４−ジカルボン酸イソヘキシルグリコールルエステル、シクロヘキサン−１，４−ジカルボン酸−ｎ−ヘプチルグリコールエステル、シクロヘキサン−１，４−ジカルボン酸イソヘプチルグリコールエステル、シクロヘキサン−１，４−ジカルボン酸−ｎ−オクチルグリコールエステル、シクロヘキサン−１，４−ジカルボン酸イソオクチルグリコールルエステル、シクロヘキサン−１，４−ジカルボン酸−（２−エチルヘキシル）グリコールエステル、シクロヘキサン−１，４−ジカルボン酸−ｎ−ノニルグリコールルエステル、シクロヘキサン−１，４−ジカルボン酸イソノニルグリコールエステル、シクロヘキサン−１，４−ジカルボン酸−（２−プロピルヘプチル）グリコールエステル、シクロヘキサン−１，４−ジカルボン酸−ｎ−デシルグリコールエステル、シクロヘキサン−１，４−ジカルボン酸イソデシルグリコールエステル、シクロヘキサン−１，４−ジカルボン酸−ｎ−ウンデシルグリコールエステル、シクロヘキサン−１，４−ジカルボン酸イソウンデシルグリコールエステル、シクロヘキサン−１，４−ジカルボン酸−ｎ−ドセシルグリコールエステル、シクロヘキサン−１，４−ジカルボン酸イソドデシルグリコールエステル、シクロヘキサン−１，４−ジカルボン酸−ｎ−トリデシルグリコールエステル、シクロヘキサン−１，４−ジカルボン酸イソトリデシルグリコールエステル、シクロヘキサン−１，４−ジカルボン酸イソヘキシル−ｎ−ヘキシルエステル、シクロヘキサン−１，４−ジカルボン酸−ｎ−ヘプチル−ｎ−ヘキシルエステル、シクロヘキサン−１，４−ジカルボン酸イソヘプチル−ｎ−ヘキシルエステル、シクロヘキサン−１，４−ジカルボン酸−ｎ−オクチル−ｎ−ヘキシルエステル、シクロヘキサン−１，４−ジカルボン酸イソオクチル−ｎ−ヘキシルエステル、シクロヘキサン−１，４−ジカルボン酸−（２−エチルヘキシル）−ｎ−ヘキシルエステル、シクロヘキサン−１，４−ジカルボン酸−ｎ−ノニル−ｎ−ヘキシルエステル、シクロヘキサン−１，４−ジカルボン酸イソノニル−ｎ−ヘキシルエステル、シクロヘキサン−１，４−ジカルボン酸−（２−プロピルヘプチル）−ｎ−ヘキシルエステル、シクロヘキサン−１，４−ジカルボン酸−ｎ−デシル−ｎ−ヘキシルエステル、シクロヘキサン−１，４−ジカルボン酸イソデシル−ｎ−ヘキシルエステル、シクロヘキサン−１，４−ジカルボン酸−ｎ−ウンデシル−ｎ−ヘキシルエステル、シクロヘキサン−１，４−ジカルボン酸−イソウンデシル−ｎ−ヘキシルエステル、シクロヘキサン−１，４−ジカルボン酸−ｎ−ドデシル−ｎ−ヘキシルエステル、シクロヘキサン−１，４−ジカルボン酸イソドデシル−ｎ−ヘキシルエステル、シクロヘキサン−１，４−ジカルボン酸−ｎ−トリデシル−ｎ−ヘキシルエステル、シクロヘキサン−１，４−ジカルボン酸イソトリデシル−ｎ−ヘキシルエステル、シクロヘキサン−１，４−ジカルボン酸−ｎ−ヘプチルイソヘキシルエステル、シクロヘキサン−１，４−ジカルボン酸イソヘプチルイソヘキシルエステル、シクロヘキサン−１，４−ジカルボン酸−ｎ−オクチルイソヘキシルエステル、シクロヘキサン−１，４−ジカルボン酸イソオクチルイソヘキシルエステル、シクロヘキサン−１，４−ジカルボン酸−（２−エチルヘキシル）イソヘキシルエステル、シクロヘキサン−１，４−ジカルボン酸−ｎ−ノニルイソヘキシルエステル、シクロヘキサン−１，４−ジカルボン酸イソノニルイソヘキシルエステル、シクロヘキサン−１，４−ジカルボン酸−（２−プロピルヘプチル）イソヘキシルエステル、シクロヘキサン−１，４−ジカルボン酸−ｎ−デシルイソヘキシルエステル、シクロヘキサン−１，４−ジカルボン酸イソデシルイソヘキシルエステル、シクロヘキサン−１，４−ジカルボン酸−ｎ−ウンデシルイソヘキシルエステル、シクロヘキサン−１，４−ジカルボン酸イソウンデシルイソヘキシルエステル、シクロヘキサン−１，４−ジカルボン酸−ｎ−ドデシルイソヘキシルエステル、シクロヘキサン−１，４−ジカルボン酸イソドデシルイソヘキシルエステル、シクロヘキサン−１，４−ジカルボン酸−ｎ−トリデシルイソヘキシルエステル、シクロヘキサン−１，４−ジカルボン酸イソトリデシルイソヘキシルエステル、シクロヘキサン−１，４−ジカルボン酸イソヘプチル−ｎ−ヘプチルエステル、シクロヘキサン−１，４−ジカルボン酸−ｎ−オクチル−ｎ−ヘプチルエステル、シクロヘキサン−１，４−ジカルボン酸イソオクチル−ｎ−ヘプチルエステル、シクロヘキサン−１，４−ジカルボン酸−（２−エチルヘキシル）−ｎ−ヘプチルエステル、シクロヘキサン−１，４−ジカルボン酸−ｎ−ノニル−ｎ−ヘプチルエステル、シクロヘキサン−１，４−ジカルボン酸イソノニル−ｎ−ヘプチルエステル、シクロヘキサン−１，４−ジカルボン酸−（２−プロピルヘプチル）−ｎ−ヘプチルエステル、シクロヘキサン−１，４−ジカルボン酸−ｎ−デシル−ｎ−ヘプチルエステル、シクロヘキサン−１，４−ジカルボン酸イソデシル−ｎ−ヘプチルエステル、シクロヘキサン−１，４−ジカルボン酸−ｎ−ウンデシル−ｎ−ヘプチルエステル、シクロヘキサン−１，４−ジカルボン酸イソウンデシル−ｎ−ヘプチルエステル、シクロヘキサン−１，４−ジカルボン酸−ｎ−ドデシル−ｎ−ヘプチルエステル、シクロヘキサン−１，４−ジカルボン酸イソドデシル−ｎ−ヘプチルエステル、シクロヘキサン−１，４−ジカルボン酸−ｎ−トリデシル−ｎ−ヘプチルエステル、シクロヘキサン−１，４−ジカルボン酸イソトリデシル−ｎ−ヘプチルエステル、シクロヘキサン−１，４−ジカルボン酸−ｎ−オクチルイソヘプチルエステル、シクロヘキサン−１，４−ジカルボン酸イソオクチルイソヘプチルエステル、シクロヘキサン−１，４−ジカルボン酸−（２−エチルヘキシル）イソヘプチルエステル、シクロヘキサン−１，４−ジカルボン酸−ｎ−ノニルイソヘプチルエステル、シクロヘキサン−１，４−ジカルボン酸イソノニルイソヘプチルエステル、シクロヘキサン−１，４−ジカルボン酸−（２−プロピルヘプチル）イソヘプチルエステル、シクロヘキサン−１，４−ジカルボン酸−ｎ−デシルイソヘプチルエステル、シクロヘキサン−１，４−ジカルボン酸イソデシルイソヘプチルエステル、シクロヘキサン−１，４−ジカルボン酸−ｎ−ウンデシルイソヘプチルエステル、シクロヘキサン−１，４−ジカルボン酸イソウンデシルイソヘプチルエステル、シクロヘキサン−１，４−ジカルボン酸−ｎ−ドデシルイソヘプチルエステル、シクロヘキサン−１，４−ジカルボン酸イソドデシルイソヘプチルエステル、シクロヘキサン−１，４−ジカルボン酸−ｎ−トリデシルイソヘプチルエステル、シクロヘキサン−１，４−ジカルボン酸イソトリデシルイソヘプチルエステル、シクロヘキサン−１，４−ジカルボン酸イソオクチル−ｎ−オクチルエステル、シクロヘキサン−１，４−ジカルボン酸−（２−エチルヘキシル）−ｎ−オクチルエステル、シクロヘキサン−１，４−ジカルボン酸−ｎ−ノニル−ｎ−オクチルエステル、シクロヘキサン−１，４−ジカルボン酸−イソノニル−ｎ−オクチルエステル、シクロヘキサン−１，４−ジカルボン酸−（２−プロピルヘプチル）−ｎ−オクチルエステル、シクロヘキサン−１，４−ジカルボン酸−ｎ−デシル−ｎ−オクチルエステル、シクロヘキサン−１，４−ジカルボン酸イソデシル−ｎ−オクチルエステル、シクロヘキサン−１，４−ジカルボン酸−ｎ−ウンデシル−ｎ−オクチルエステル、シクロヘキサン−１，４−ジカルボン酸イソウンデシル−ｎ−オクチルエステル、シクロヘキサン−１，４−ジカルボン酸−ｎ−ドデシル−ｎ−オクチルエステル、シクロヘキサン−１，４−ジカルボン酸イソドデシル−ｎ−オクチルエステル、シクロヘキサン−１，４−ジカルボン酸−ｎ−トリデシル−ｎ−オクチルエステル、シクロヘキサン−１，４−ジカルボン酸イソトリデシル−ｎ−オクチルエステル、シクロヘキサン−１，４−ジカルボン酸−（２−エチルヘキシル）イソオクチルエステル、シクロヘキサン−１，４−ジカルボン酸−ｎ−ノニルイソオクチルエステル、シクロヘキサン−１，４−ジカルボン酸イソノニルイソオクチルエステル、シクロヘキサン−１，４−ジカルボン酸−（２−プロピルヘプチル）イソオクチルエステル、シクロヘキサン−１，４−ジカルボン酸−ｎ−デシルイソオクチルエステル、シクロヘキサン−１，４−ジカルボン酸イソデシルイソオクチルエステル、シクロヘキサン−１，４−ジカルボン酸−ｎ−ウンデシルイソオクチルエステル、シクロヘキサン−１，４−ジカルボン酸イソウンデシルイソオクチルエステル、シクロヘキサン−１，４−ジカルボン酸−ｎ−ドデシルイソオクチルエステル、シクロヘキサン−１，４−ジカルボン酸イソドデシルイソオクチルエステル、シクロヘキサン−１，４−ジカルボン酸−ｎ−トリデシルイソオクチルエステル、シクロヘキサン−１，４−ジカルボン酸イソトリデシルイソオクチルエステル、シクロヘキサン−１，４−ジカルボン酸−ｎ−ノニル−（２−エチルヘキシル）エステル、シクロヘキサン−１，４−ジカルボン酸イソノニル−（２−エチルヘキシル）エステル、シクロヘキサン−１，４−ジカルボン酸−（２−プロピルヘプチル）−（２−エチルヘキシル）エステル、シクロヘキサン−１，４−ジカルボン酸−ｎ−デシル−（２−エチルヘキシル）エステル、シクロヘキサン−１，４−ジカルボン酸イソデシル−（２−エチルヘキシル）エステル、シクロヘキサン−１，４−ジカルボン酸−ｎ−ウンデシル−（２−エチルヘキシル）エステル、シクロヘキサン−１，４−ジカルボン酸イソウンデシル−（２−エチルヘキシル）エステル、シクロヘキサン−１，４−ジカルボン酸−ｎ−ドデシル−（２−エチルヘキシル）エステル、シクロヘキサン−１，４−ジカルボン酸イソドデシル−（２−エチルヘキシル）エステル、シクロヘキサン−１，４−ジカルボン酸−ｎ−トリデシル−（２−エチルヘキシル）エステル、シクロヘキサン−１，４−ジカルボン酸イソトリデシル−（２−エチルヘキシル）エステル、
シクロヘキサン−１，４−ジカルボン酸イソノニル−ｎ−ノニルエステル、シクロヘキサン−１，４−ジカルボン酸−ｎ−（２−プロピルヘプチル）−ｎ−ノニルエステル、シクロヘキサン−１，４−ジカルボン酸−ｎ−デシル−ｎ−ノニルエステル、シクロヘキサン−１，４−ジカルボン酸イソデシル−ｎ−ノニルエステル、シクロヘキサン−１，４−ジカルボン酸−ｎ−ウンデシル−ｎ−ノニルエステル、シクロヘキサン−１，４−ジカルボン酸イソウンデシル−ｎ−ノニルエステル、シクロヘキサン−１，４−ジカルボン酸−ｎ−ドデシル−ｎ−ノニルエステル、シクロヘキサン−１，４−ジカルボン酸イソドデシル−ｎ−ノニルエステル、シクロヘキサン−１，４−ジカルボン酸−ｎ−トリデシル−ｎ−ノニルエステル、シクロヘキサン−１，４−ジカルボン酸イソトリデシル−ｎ−ノニルエステル、シクロヘキサン−１，４−ジカルボン酸−（２−プロピルヘプチル）イソノニルエステル、シクロヘキサン−１，４−ジカルボン酸−ｎ−デシルイソノニルエステル、シクロヘキサン−１，４−ジカルボン酸イソデシルイソノニルエステル、シクロヘキサン−１，４−ジカルボン酸−ｎ−ウンデシルイソノニルエステル、シクロヘキサン−１，４−ジカルボン酸−イソウンデシルイソノニルエステル、シクロヘキサン−１，４−ジカルボン酸−ｎ−ドデシルイソノニルエステル、シクロヘキサン−１，４−ジカルボン酸イソドデシルイソノニルエステル、シクロヘキサン−１，４−ジカルボン酸−ｎ−トリデシルイソノニルエステル、シクロヘキサン−１，４−ジカルボン酸イソトリデシルイソノニルエステル、シクロヘキサン−１，４−ジカルボン酸−ｎ−デシル−（２−プロピルヘプチル）エステル、シクロヘキサン−１，４−ジカルボン酸イソデシル−（２−プロピルヘプチル）エステル、シクロヘキサン−１，４−ジカルボン酸−ｎ−ウンデシル−（２−プロピルヘプチル）エステル、シクロヘキサン−１，４−ジカルボン酸イソウンデシル−（２−プロピルヘプチル）エステル、シクロヘキサン−１，４−ジカルボン酸−ｎ−ドデシル−（２−プロピルヘプチル）エステル、シクロヘキサン−１，４−ジカルボン酸イソドデシル−（２−プロピルヘプチル）エステル、シクロヘキサン−１，４−ジカルボン酸−ｎ−トリデシル−（２−プロピルヘプチル）エステル、シクロヘキサン−１，４−ジカルボン酸イソトリデシル−（２−プロピルヘプチル）エステル、シクロヘキサン−１，４−ジカルボン酸イソデシル−ｎ−デシルエステル、シクロヘキサン−１，４−ジカルボン酸−ｎ−ウンデシル−ｎ−デシルエステル、シクロヘキサン−１，４−ジカルボン酸イソウンデシル−ｎ−デシルエステル、シクロヘキサン−１，４−ジカルボン酸−ｎ−ドデシル−ｎ−デシルエステル、シクロヘキサン−１，４−ジカルボン酸イソドデシル−ｎ−デシルエステル、シクロヘキサン−１，４−ジカルボン酸イ−ｎ−トリデシル−ｎ−デシルエステル、シクロヘキサン−１，４−ジカルボン酸イソトリデシル−ｎ−デシルエステル、シクロヘキサン−１，４−ジカルボン酸−ｎ−ウンデシルイソデシルエステル、シクロヘキサン−１，４−ジカルボン酸イソウンデシルイソデシルエステル、シクロヘキサン−１，４−ジカルボン酸−ｎ−ドデシルイソデシルエステル、シクロヘキサン−１，４−ジカルボン酸イソドデシルイソデシルエステル、シクロヘキサン−１，４−ジカルボン酸−ｎ−トリデシルイソデシルエステル、シクロヘキサン−１，４−ジカルボン酸イソトリデシルイソデシルエステル、シクロヘキサン−１，４−ジカルボン酸イソウンデシル−ｎ−ウンデシルエステル、シクロヘキサン−１，４−ジカルボン酸−ｎ−ドデシル−ｎ−ウンデシルエステル、シクロヘキサン−１，４−ジカルボン酸イソドデシル−ｎ−ウンデシルエステル、シクロヘキサン−１，４−ジカルボン酸−ｎ−トリデシル−ｎ−ウンデシルエステル、シクロヘキサン−１，４−ジカルボン酸−イソトリデシル−ｎ−ウンデシルエステル、シクロヘキサン−１，４−ジカルボン酸−ｎ−ドデシルイソウンデシルエステル、シクロヘキサン−１，４−ジカルボン酸イソドデシルイソウンデシルエステル、シクロヘキサン−１，４−ジカルボン酸−ｎ−トリデシルイソウンデシルエステル、シクロヘキサン−１，４−ジカルボン酸イソトリデシルイソウンデシルエステル、シクロヘキサン−１，４−ジカルボン酸イソドデシル−ｎ−ドデシルエステル、シクロヘキサン−１，４−ジカルボン酸−ｎ−トリデシル−ｎ−ドデシルエステル、シクロヘキサン−１，４−ジカルボン酸イソトリデシル−ｎ−ドデシルエステル、シクロヘキサン−１，４−ジカルボン酸−ｎ−トリデシルイソドデシルエステル、シクロヘキサン−１，４−ジカルボン酸イソトリデシルイソドデシルエステル、シクロヘキサン−１，４−ジカルボン酸イソトリデシル−ｎ−トリデシルエステル、シクロヘキサン−１，４−ジカルボン酸メチルシクロヘキシルエステル、シクロヘキサン−１，４−ジカルボン酸エチルシクロヘキシルエステル、シクロヘキサン−１，４−ジカルボン酸−ｎ−プロピルシクロヘキシルエステル、シクロヘキサン−１，４−ジカルボン酸イソプロピルシクロヘキシルエステル、シクロヘキサン−１，４−ジカルボン酸−ｎ−ブチルシクロヘキシルエステル、シクロヘキサン−１，４−ジカルボン酸−ｔｅｒｔ−ブチルシクロヘキシルエステル、シクロヘキサン−１，４−ジカルボン酸イソブチルシクロヘキシルエステル、シクロヘキサン−１，４−ジカルボン酸グリコールシクロヘキシルエステル、シクロヘキサン−１，４−ジカルボン酸−ｎ−ヘキシルシクロヘキシルエステル、シクロヘキサン−１，４−ジカルボン酸イソヘキシルシクロヘキシルエステル、シクロヘキサン−１，４−ジカルボン酸−ｎ−ヘプチルシクロヘキシルエステル、シクロヘキサン−１，４−ジカルボン酸イソヘプチルシクロヘキシルエステル、シクロヘキサン−１，４−ジカルボン酸−ｎ−オクチルシクロヘキシルエステル、シクロヘキサン−１，４−ジカルボン酸イソオクチルシクロヘキシルエステル、シクロヘキサン−１，４−ジカルボン酸−（２−エチルヘキシル）シクロヘキシルエステル、シクロヘキサン−１，４−ジカルボン酸−ｎ−ノニルシクロヘキシルエステル、シクロヘキサン−１，４−ジカルボン酸イソノニルシクロヘキシルエステル、シクロヘキサン−１，４−ジカルボン酸−（２−プロピルヘプチル）シクロヘキシルエステル、シクロヘキサン−１，４−ジカルボン酸−ｎ−デシルシクロヘキシルエステル、シクロヘキサン−１，４−ジカルボン酸イソデシルシクロヘキシルエステル、シクロヘキサン−１，４−ジカルボン酸−ｎ−ウンデシルシクロヘキシルエステル、シクロヘキサン−１，４−ジカルボン酸イソウンデシルシクロヘキシルエステル、シクロヘキサン−１，４−ジカルボン酸−ｎ−ドデシルシクロヘキシルエステル、シクロヘキサン−１，４−ジカルボン酸イソドデシルシクロヘキシルエステル、シクロヘキサン−１，４−ジカルボン酸−ｎ−トリデシルシクロヘキシルエステル、シクロヘキサン−１，４−ジカルボン酸イソトリデシルシクロヘキシルエステル、シクロヘキサン−１，４−ジカルボン酸メチルイソペンチルエステル、シクロヘキサン−１，４−ジカルボン酸エチルイソペンチルエステル、シクロヘキサン−１，４−ジカルボン酸−ｎ−プロピルイソペンチルエステル、シクロヘキサン−１，４−ジカルボン酸イソプロピルイソペンチルエステル、シクロヘキサン−１，４−ジカルボン酸−ｎ−ブチルイソペンチルエステル、シクロヘキサン−１，４−ジカルボン酸−ｔｅｒｔ−ブチルイソペンチルエステル、シクロヘキサン−１，４−ジカルボン酸イソブチルイソペンチルエステル、シクロヘキサン−１，４−ジカルボン酸グリコールイソペンチルエステル、シクロヘキサン−１，４−ジカルボン酸−ｎ−ヘキシルイソペンチルエステル、シクロヘキサン−１，４−ジカルボン酸−イソヘキシルイソペンチルエステル、シクロヘキサン−１，４−ジカルボン酸−ｎ−ヘプチルイソペンチルエステル、シクロヘキサン−１，４−ジカルボン酸イソヘプチルイソペンチルエステル、シクロヘキサン−１，４−ジカルボン酸−ｎ−オクチルイソペンチルエステル、シクロヘキサン−１，４−ジカルボン酸イソオクチルイソペンチルエステル、シクロヘキサン−１，４−ジカルボン酸−（２−エチルヘキシル）イソペンチルエステル、シクロヘキサン−１，４−ジカルボン酸−ｎ−ノニルイソペンチルエステル、シクロヘキサン−１，４−ジカルボン酸イソノニルイソペンチルエステル、シクロヘキサン−１，４−ジカルボン酸−（２−プロピルヘプチル）イソペンチルエステル、シクロヘキサン−１，４−ジカルボン酸−ｎ−デシルイソペンチルエステル、シクロヘキサン−１，４−ジカルボン酸イソデシルイソペンチルエステル、シクロヘキサン−１，４−ジカルボン酸−ｎ−ウンデシルイソペンチルエステル、シクロヘキサン−１，４−ジカルボン酸イソウンデシルイソペンチルエステル、シクロヘキサン−１，４−ジカルボン酸−ｎ−ドデシルイソペンチルエステル、シクロヘキサン−１，４−ジカルボン酸イソドデシルイソペンチルエステル、シクロヘキサン−１，４−ジカルボン酸−ｎ−トリデシルイソペンチルエステル、シクロヘキサン−１，４−ジカルボン酸イソトリデシルイソペンチルエステル、シクロヘキサン−１，４−ジカルボン酸メチル−ｎ−ペンチルエステル、シクロヘキサン−１，４−ジカルボン酸エチル−ｎ−ペンチルエステル、シクロヘキサン−１，４−ジカルボン酸−ｎ−プロピル−ｎ−ペンチルエステル、シクロヘキサン−１，４−ジカルボン酸イソプロピル−ｎ−ペンチルエステル、シクロヘキサン−１，４−ジカルボン酸−ｎ−ブチル−ｎ−ペンチルエステル、シクロヘキサン−１，４−ジカルボン酸−ｔｅｒｔ−ブチル−ｎ−ペンチルエステル、シクロヘキサン−１，４−ジカルボン酸イソブチル−ｎ−ペンチルエステル、シクロヘキサン−１，４−ジカルボン酸グリコール−ｎ−ペンチルエステル、シクロヘキサン−１，４−ジカルボン酸−ｎ−ヘキシル−ｎ−ペンチルエステル、シクロヘキサン−１，４−ジカルボン酸イソヘキシル−ｎ−ペンチルエステル、シクロヘキサン−１，４−ジカルボン酸−ｎ−ヘプチル−ｎ−ペンチルエステル、シクロヘキサン−１，４−ジカルボン酸イソヘプチル−ｎ−ペンチルエステル、シクロヘキサン−１，４−ジカルボン酸−ｎ−オクチル−ｎ−ペンチルエステル、シクロヘキサン−１，４−ジカルボン酸イソオクチル−ｎ−ペンチルエステル、シクロヘキサン−１，４−ジカルボン酸−（２−エチルヘキシル）−ｎ−ペンチルエステル、シクロヘキサン−１，４−ジカルボン酸−ｎ−ノニル−ｎ−ペンチルエステル、シクロヘキサン−１，４−ジカルボン酸イソノニル−ｎ−ペンチルエステル、シクロヘキサン−１，４−ジカルボン酸グリコール−（２−プロピルヘプチル）−ｎ−ペンチルエステル、シクロヘキサン−１，４−ジカルボン酸−ｎ−デシル−ｎ−ペンチルエステル、シクロヘキサン−１，４−ジカルボン酸イソデシル−ｎ−ペンチルエステル、シクロヘキサン−１，４−ジカルボン酸−ｎ−ウンデシル−ｎ−ペンチルエステル、シクロヘキサン−１，４−ジカルボン酸イソウンデシル−ｎ−ペンチルエステル、シクロヘキサン−１，４−ジカルボン酸−ｎ−ドデシル−ｎ−ペンチルエステル、シクロヘキサン−１，４−ジカルボン酸イソドデシル−ｎ−ペンチルエステル、シクロヘキサン−１，４−ジカルボン酸−ｎ−トリデシル−ｎ−ペンチルエステル、シクロヘキサン−１，４−ジカルボン酸イソトリデシル−ｎ−ペンチルエステル；
シクロヘキサン−１，３−ジカルボン酸アルキルエステル、これにはたとえば次のものがある。シクロヘキサン−１，３−ジカルボン酸モノメチルエステル、シクロヘキサン−１，３−ジカルボン酸ジメチルエステル、シクロヘキサン−１，３−ジカルボン酸ジエチルエステル、シクロヘキサン−１，３−ジカルボン酸ジ−ｎ−プロピルエステル、シクロヘキサン−１，３−ジカルボン酸ジ−ｎ−ブチルエステル、シクロヘキサン−１，３−ジカルボン酸ジ−ｔｅｒｔ−ブチルエステル、シクロヘキサン−１，３−ジカルボン酸ジイソブチルエステル、シクロヘキサン−１，３−ジカルボン酸モノグリコールエステル、シクロヘキサン−１，３−ジカルボン酸ジグリコールエステル、シクロヘキサン−１，３−ジカルボン酸ジ−ｎ−オクチルエステル、シクロヘキサン−１，３−ジカルボン酸ジイソオクチルエステル、シクロヘキサン−１，３−ジカルボン酸ジ−２−エチルヘキシルエステル、シクロヘキサン−１，３−ジカルボン酸ジ−ｎ−ノニルエステル、シクロヘキサン−１，３−ジカルボン酸ジイソノニルエステル、シクロヘキサン−１，３−ジカルボン酸ジ−ｎ−デシルエステル、シクロヘキサン−１，３−ジカルボン酸ジイソデシルエステル、シクロヘキサン−１，３−ジカルボン酸ジ−ｎ−ウンデシルエステル、シクロヘキサン−１，３−ジカルボン酸ジイソドデシルエステル、シクロヘキサン−１，３−ジカルボン酸ジ−ｎ−オクタデシルエステル、シクロヘキサン−１，３−ジカルボン酸ジイソオクタデシルエステル、シクロヘキサン−１，３−ジカルボン酸ジ−ｎ−エイコシルエステル、シクロヘキサン−１，３−ジカルボン酸モノシクロヘキシルエステル、シクロヘキサン−１，３−ジカルボン酸ジシクロヘキシルエステル。
【００１９】
シクロヘキサン−１，３−ジカルボン酸ジイソプロピルエステル、シクロヘキサン−１，３−ジカルボン酸ジ−ｎ−ヘキシルエステル、シクロヘキサン−１，３−ジカルボン酸ジイソヘキシルエステル、シクロヘキサン−１，３−ジカルボン酸ジ−ｎ−ヘプチルエステル、シクロヘキサン−１，３−ジカルボン酸ジイソヘプチルエステル、シクロヘキサン−１，３−ジカルボン酸ジ−２−プロピルヘプチルエステル、シクロヘキサン−１，３−ジカルボン酸ジイソウンデシルエステル、シクロヘキサン−１，３−ジカルボン酸ジ−ｎ−ドデシルエステル、シクロヘキサン−１，３−ジカルボン酸ジ−ｎ−トリデシルエステル、シクロヘキサン−１，３−ジカルボン酸ジイソトリデシルエステル、シクロヘキサン−１，３−ジカルボン酸ジ−ｎ−ペンチルエステル、シクロヘキサン−１，３−ジカルボン酸ジイソペンチルエステル；
シクロヘキサン−１，２，４−トリカルボン酸アルキルエステル。これにはたとえば次のものがある。シクロヘキサン−１，２，４−トリカルボン酸モノメチルエステル、シクロヘキサン−１，２，４−トリカルボン酸ジメチルエステル、シクロヘキサン−１，２，４−トリカルボン酸ジエチルエステル、シクロヘキサン−１，２，４−トリカルボン酸ジ−ｎ−プロピルエステル、シクロヘキサン−１，２，４−トリカルボン酸ジイソプロピルエステル、シクロヘキサン−１，２，４−トリカルボン酸ジ−ｎ−ブチルエステル、シクロヘキサン−１，２，４−トリカルボン酸ジ−ｔｅｒｔ−ブチルエステル、シクロヘキサン−１，２，４−トリカルボン酸ジイソブチルエステル、シクロヘキサン−１，２，４−トリカルボン酸モノグリコールエステル、シクロヘキサン−１，２，４−トリカルボン酸ジグリコールエステル、シクロヘキサン−１，２，４−トリカルボン酸ジ−ｎ−オクチルエステル、シクロヘキサン−１，２，４−トリカルボン酸ジイソオクチルエステル、シクロヘキサン−１，２，４−トリカルボン酸ジ−２−エチルヘキシルエステル、シクロヘキサン−１，２，４−トリカルボン酸ジ−ｎ−ノニルエステル、シクロヘキサン−１，２，４−トリカルボン酸ジイソノニルエステル、シクロヘキサン−１，２，４−トリカルボン酸ジ−ｎ−デシルエステル、シクロヘキサン−１，２，４−トリカルボン酸ジイソデシルエステル、シクロヘキサン−１，２，４−トリカルボン酸ジ−ｎ−ウンデシルエステル、シクロヘキサン−１，２，４−トリカルボン酸ジイソドデシルエステル、シクロヘキサン−１，２，４−トリカルボン酸ジ−ｎ−オクタデシル−エステル、シクロヘキサン−１，２，４−トリカルボン酸ジイソオクタデシルエステル、シクロヘキサン−１，２，４−トリカルボン酸ジ−ｎ−エイコシルエステル、シクロヘキサン−１，２，４−トリカルボン酸モノシクロヘキシルエステル、シクロヘキサン−１，２，４−トリカルボン酸ジシクロヘキシルエステルおよびシクロヘキサン−１，２，４−トリカルボン酸トリメチルエステル、シクロヘキサン−１，２，４−トリカルボン酸トリエチルエステル、シクロヘキサン−１，２，４−トリカルボン酸トリ−ｎ−プロピルエステル、シクロヘキサン−１，２，４−トリカルボン酸トリ−ｎ−ブチルエステル、シクロヘキサン−１，２，４−トリカルボン酸トリ−ｔｅｒｔ−ブチルエステル、シクロヘキサン−１，２，４−トリカルボン酸トリイソブチルエステル、シクロヘキサン−１，２，４−トリカルボン酸トリグリコールエステル、シクロヘキサン−１，２，４−トリカルボン酸トリ−ｎ−オクチルエステル、シクロヘキサン−１，２，４−トリイソオクチルエステル、シクロヘキサン−１，２，４−トリカルボン酸トリ−２−エチルヘキシルエステル、シクロヘキサン−１，２，４−トリカルボン酸トリ−ｎ−ノニルエステル、シクロヘキサン−１，２，４−トリカルボン酸トリイソノニルエステル、シクロヘキサン−１，２，４−トリカルボン酸トリ−ｎ−デシルエステル、シクロヘキサン−１，２，４−トリカルボン酸トリイソドデシルエステル、シクロヘキサン−１，２，４−トリカルボン酸トリ−ｎ−ウンデシルエステル、シクロヘキサン−１，２，４−トリカルボン酸トリイソドデシルエステル、シクロヘキサン−１，２，４−トリカルボン酸トリ−ｎ−オクタデシルエステル、シクロヘキサン−１，２，４−トリカルボン酸トリイソオクタデシルエステル、シクロヘキサン−１，２，４−トリカルボン酸トリ−ｎ−エイコシルエステル、シクロヘキサン−１，２，４−トリカルボン酸トリシクロヘキシルエステル、シクロヘキサン−１，２，４−トリカルボン酸ジ−ｎ−ヘキシルエステル、シクロヘキサン−１，２，４−トリカルボン酸ジイソヘキシルエステル、シクロヘキサン−１，２，４−トリカルボン酸トリ−ｎ−ヘキシルエステル、シクロヘキサン−１，２，４−トリカルボン酸トリイソヘキシルエステル、シクロヘキサン−１，２，４−トリカルボン酸ジ−ｎ−ヘプチルエステル、シクロヘキサン−１，２，４−トリカルボン酸ジイソヘプチルエステル、シクロヘキサン−１，２，４−トリカルボン酸トリ−ｎ−ヘプチルエステル、シクロヘキサン−１，２，４−トリカルボン酸トリイソヘプチルエステル、シクロヘキサン−１，２，４−トリカルボン酸ジ−ｎ−ペンチルエステル、シクロヘキサン−１，２，４−トリカルボン酸ジイソペンチルエステル、シクロヘキサン−１，２，４−トリカルボン酸トリ−ｎ−ペンチルエステル、シクロヘキサン−１，２，４−トリカルボン酸トリイソペンチルエステル、シクロヘキサン−１，２，４−トリカルボン酸ジ−ｎ−トリデシルエステル、シクロヘキサン−１，２，４−トリカルボン酸ジイソトリデシルエステル、シクロヘキサン−１，２，４−トリカルボン酸トリ−ｎ−トリデシルエステル、シクロヘキサン−１，２，４−トリカルボン酸トリイソトリデシルエステル、シクロヘキサン−１，２，４−トリカルボン酸ジ−ｎ−ドデシルエステル、シクロヘキサン−１，２，４−トリカルボン酸ジイソウンデシルエステル、シクロヘキサン−１，２，４−トリカルボン酸トリ−ｎ−ドデシルエステル、シクロヘキサン−１，２，４−トリカルボン酸トリイソウンデシルエステル、シクロヘキサン−１，２，４−トリカルボン酸トリイソプロピルエステル。
【００２０】
シクロヘキサン−１，３，５−トリカルボン酸アルキルエステル、これには、たとえば次のものがある。シクロヘキサン−１，３，５−トリカルボン酸モノメチルエステル、シクロヘキサン−１，３，５−トリカルボン酸ジメチルエステル、シクロヘキサン−１，３，５−トリカルボン酸ジエチルエステル、シクロヘキサン−１，３，５−トリカルボン酸ジ−ｎ−プロピルエステル、シクロヘキサン−１，３，５−トリカルボン酸ジ−ｎ−ブチルエステル、シクロヘキサン−１，３，５−トリカルボン酸ジ−ｔｅｒｔ−ブチルエステル、シクロヘキサン−１，３，５−トリカルボン酸ジイソブチルエステル、シクロヘキサン−１，３，５−トリカルボン酸モノグリコールエステル、シクロヘキサン−１，３，５−トリカルボン酸ジグリコールエステル、シクロヘキサン−１，３，５−トリカルボン酸ジ−ｎ−オクチルエステル、シクロヘキサン−１，３，５−トリカルボン酸ジイソオクチルエステル、シクロヘキサン−１，３，５−トリカルボン酸ジ−２−エチルヘキシルエステル、シクロヘキサン−１，３，５−トリカルボン酸ジ−ｎ−ノニルエステル、シクロヘキサン−１，３，５−トリカルボン酸ジイソノニルエステル、シクロヘキサン−１，３，５−トリカルボン酸ジ−ｎ−デシルエステル、シクロヘキサン−１，３，５−トリカルボン酸ジイソデシルエステル、シクロヘキサン−１，３，５−トリカルボン酸ジ−ｎ−ウンデシルエステル、シクロヘキサン−１，３，５−トリカルボン酸ジイソドデシルエステル、シクロヘキサン−１，３，５−トリカルボン酸ジ−ｎ−オクタデシルエステル、シクロヘキサン−１，３，５−トリカルボン酸ジイソオクタデシルエステル、シクロヘキサン−１，３，５−トリカルボン酸ジ−ｎ−エイコシルエステル、シクロヘキサン−１，３，５−トリカルボン酸モノシクロヘキシルエステル、シクロヘキサン−１，３，５−トリカルボン酸ジシクロヘキシルエステル、およびシクロヘキサン−１，３，５−トリカルボン酸トリメチルエステル、シクロヘキサン−１，３，５−トリカルボン酸トリエチルエステル、シクロヘキサン−１，３，５−トリカルボン酸トリ−ｎ−プロピルエステル、シクロヘキサン−１，３，５−トリカルボン酸トリ−ｎ−ブチルエステル、シクロヘキサン−１，３，５−トリカルボン酸トリ−ｔｅｒｔ−ブチルエステル、シクロヘキサン−１，３，５−トリカルボン酸トリイソブチルエステル、シクロヘキサン−１，３，５−トリカルボン酸トリグリコールエステル、シクロヘキサン−１，３，５−トリカルボン酸トリ−ｎ−オクチルエステル、シクロヘキサン−１，３，５−トリカルボン酸トリイソオクチルエステル、シクロヘキサン−１，３，５−トリカルボン酸トリ−２−エチルヘキシルエステル、シクロヘキサン−１，３，５−トリカルボン酸トリ−ｎ−ノニルエステル、シクロヘキサン−１，３，５−トリカルボン酸トリイソノニルエステル、シクロヘキサン−１，３，５−トリカルボン酸トリ−ｎ−デシルエステル、シクロヘキサン−１，３，５−トリカルボン酸トリイソドデシルエステル、シクロヘキサン−１，３，５−トリカルボン酸トリ−ｎ−ウンデシルエステル、シクロヘキサン−１，３，５−トリカルボン酸トリイソドデシルエステル、シクロヘキサン−１，３，５−トリカルボン酸トリ−ｎ−オクタデシルエステル、シクロヘキサン−１，３，５−トリカルボン酸トリイソオクタデシルエステル、シクロヘキサン−１，３，５−トリカルボン酸トリ−ｎ−エイコシルエステル、シクロヘキサン−１，３，５−トリカルボン酸トリシクロヘキシルエステル、シクロヘキサン−１，３，５−トリカルボン酸ジ−ｎ−ヘキシルエステル、シクロヘキサン−１，３，５−トリカルボン酸ジイソヘキシルエステル、シクロヘキサン−１，３，５−トリカルボン酸トリ−ｎ−ヘキシルエステル、シクロヘキサン−１，３，５−トリカルボン酸トリイソヘキシルエステル、シクロヘキサン−１，３，５−トリカルボン酸ジ−ｎ−ヘプチルエステル、シクロヘキサン−１，３，５−トリカルボン酸ジイソヘプチルエステル、シクロヘキサン−１，３，５−トリカルボン酸トリ−ｎ−ヘプチルエステル、シクロヘキサン−１，３，５−トリカルボン酸トリイソヘプチルエステル、シクロヘキサン−１，３，５−トリカルボン酸ジ−ｎ−ペンチルエステル、シクロヘキサン−１，３，５−トリカルボン酸ジイソペンチルエステル、シクロヘキサン−１，３，５−トリカルボン酸トリ−ｎ−ペンチルエステル、シクロヘキサン−１，３，５−トリカルボン酸トリイソペンチルエステル、シクロヘキサン−１，３，５−トリカルボン酸ジ−ｎ−トリデシルエステル、シクロヘキサン−１，３，５−トリカルボン酸ジイソトリデシルエステル、シクロヘキサン−１，３，５−トリカルボン酸トリ−ｎ−トリデシルエステル、シクロヘキサン−１，３，５−トリカルボン酸トリイソトリデシルエステル、シクロヘキサン−１，３，５−トリカルボン酸ジ−ｎ−ドデシルエステル、シクロヘキサン−１，３，５−トリカルボン酸ジイソウンデシルエステル、シクロヘキサン−１，３，５−トリカルボン酸トリ−ｎ−ドデシルエステル、シクロヘキサン−１，３，５−トリカルボン酸トリイソウンデシルエステル、シクロヘキサン−１，３，５−トリカルボン酸トリイソプロピルエステル。
【００２１】
シクロヘキサン−１，２，３−トリカルボン酸アルキルエステル。これには、たとえば次のものがある。シクロヘキサン−１，２，３−トリカルボン酸モノメチルエステル、シクロヘキサン−１，２，３−トリカルボン酸ジメチルエステル、シクロヘキサン−１，２，３−トリカルボン酸ジエチルエステル、シクロヘキサン−１，２，３−トリカルボン酸ジ−ｎ−プロピルエステル、シクロヘキサン−１，２，３−トリカルボン酸ジ−ｎ−ブチルエステル、シクロヘキサン−１，２，３−トリカルボン酸ジ−ｔｅｒｔ−ブチルエステル、シクロヘキサン−１，２，３−トリカルボン酸ジイソブチルエステル、シクロヘキサン−１，２，３−トリカルボン酸モノグリコールエステル、シクロヘキサン−１，２，３−トリカルボン酸ジグリコールエステル、シクロヘキサン−１，２，３−トリカルボン酸ジ−ｎ−オクチルエステル、シクロヘキサン−１，２，３−トリカルボン酸ジイソオクチルエステル、シクロヘキサン−１，２，３−トリカルボン酸ジ−２−エチルヘキシルエステル、シクロヘキサン−１，２，３−トリカルボン酸ジ−ｎ−ノニルエステル、シクロヘキサン−１，２，３−トリカルボン酸ジイソノニルエステル、シクロヘキサン−１，２，３−トリカルボン酸ジ−ｎ−デシルエステル、シクロヘキサン−１，２，３−トリカルボン酸ジイソデシルエステル、シクロヘキサン−１，２，３−トリカルボン酸ジ−ｎ−ウンデシルエステル、シクロヘキサン−１，２，３−トリカルボン酸ジイソドデシルエステル、シクロヘキサン−１，２，３−トリカルボン酸ジ−ｎ−オクタデシルエステル、シクロヘキサン−１，２，３−トリカルボン酸ジイソオクタデシルエステル、シクロヘキサン−１，２，３−トリカルボン酸ジ−ｎ−エイコシルエステル、シクロヘキサン−１，２，３−トリカルボン酸モノシクロヘキシルエステル、シクロヘキサン−１，２，３−トリカルボン酸ジシクロヘキシルエステル、およびシクロヘキサン−１，２，３−トリカルボン酸トリメチルエステル、シクロヘキサン−１，２，３−トリカルボン酸トリエチルエステル、シクロヘキサン−１，２，３−トリカルボン酸トリ−ｎ−プロピルエステル、シクロヘキサン−１，２，３−トリカルボン酸トリ−ｎ−ブチルエステル、シクロヘキサン−１，２，３−トリカルボン酸トリ−ｔｅｒｔ−ブチルエステル、シクロヘキサン−１，２，３−トリカルボン酸トリイソブチルエステル、シクロヘキサン−１，２，３−トリカルボン酸トリグリコールエステル、シクロヘキサン−１，２，３−トリカルボン酸トリ−ｎ−オクチルエステル、シクロヘキサン−１，２，３−トリカルボン酸トリイソオクチルエステル、シクロヘキサン−１，２，３−トリカルボン酸トリ−ｎ−エチルヘキシルエステル、シクロヘキサン−１，２，３−トリカルボン酸トリ−ｎ−ノニルエステル、シクロヘキサン−１，２，３−トリカルボン酸トリイソノニルエステル、シクロヘキサン−１，２，３−トリカルボン酸トリ−ｎ−デシルエステル、シクロヘキサン−１，２，３−トリカルボン酸トリイソドデシルエステル、シクロヘキサン−１，２，３−トリカルボン酸トリ−ｎ−ウンデシルエステル、シクロヘキサン−１，２，３−トリカルボン酸イソドデシルエステル、シクロヘキサン−１，２，３−トリカルボン酸トリ−ｎ−オクタデシルエステル、シクロヘキサン−１，２，３−トリカルボン酸トリイソオクタデシルエステル、シクロヘキサン−１，２，３−トリカルボン酸トリ−ｎ−エイコシルエステル、シクロヘキサン−１，２，３−トリカルボン酸トリシクロヘキシルエステル、シクロヘキサン−１，２，３−トリカルボン酸ジ−ｎ−ヘキシルエステル、シクロヘキサン−１，２，３−トリカルボン酸ジイソヘキシルエステル、シクロヘキサン−１，２，３−トリカルボン酸トリ−ｎ−ヘキシルエステル、シクロヘキサン−１，２，３−トリカルボン酸トリイソヘキシルエステル、シクロヘキサン−１，２，３−トリカルボン酸ジ−ｎ−ヘプチルエステル、シクロヘキサン−１，２，３−トリカルボン酸ジイソヘプチルエステル、シクロヘキサン−１，２，３−トリカルボン酸トリ−ｎ−ヘプチルエステル、シクロヘキサン−１，２，３−トリカルボン酸トリイソヘプチルエステル、シクロヘキサン−１，２，３−トリカルボン酸ジ−ｎ−ペンチルエステル、シクロヘキサン−１，２，３−トリカルボン酸ジイソペンチルエステル、シクロヘキサン−１，２，３−トリカルボン酸トリ−ｎ−ペンチルエステル、シクロヘキサン−１，２，３−トリカルボン酸トリイソペンチルエステル、シクロヘキサン−１，２，３−トリカルボン酸ジ−ｎ−トリデシルエステル、シクロヘキサン−１，２，３−トリカルボン酸ジイソトリデシルエステル、シクロヘキサン−１，２，３−トリカルボン酸トリ−ｎ−トリデシルエステル、シクロヘキサン−１，２，３−トリカルボン酸トリイソトリデシルエステル、シクロヘキサン−１，２，３−トリカルボン酸ジ−ｎ−ドデシルエステル、シクロヘキサン−１，２，３−トリカルボン酸ジイソウンデシルエステル、シクロヘキサン−１，２，３−トリカルボン酸トリ−ｎ−ドデシルエステル、シクロヘキサン−１，２，３−トリカルボン酸トリイソウンデシルエステル、シクロヘキサン−１，２，３−トリカルボン酸トリイソプロピルエステル。
【００２２】
シクロヘキサン−１，２，４，５−テトラカルボン酸アルキルエステル。これには、たとえば次のものがある。シクロヘキサン−１，２，４，５−テトラカルボン酸モノメチルエステル、シクロヘキサン−１，２，４，５−テトラカルボン酸ジメチルエステル、シクロヘキサン−１，２，４，５−テトラカルボン酸ジエチルエステル、シクロヘキサン−１，２，４，５−テトラカルボン酸−ｎ−プロピルエステル、シクロヘキサン−１，２，４，５−テトラカルボン酸ジ−ｎ−ブチルエステル、シクロヘキサン−１，２，４，５−テトラカルボン酸ジ−ｔｅｒｔ−ブチルエステル、シクロヘキサン−１，２，４，５−テトラカルボン酸ジイソブチルエステル、シクロヘキサン−１，２，４，５−テトラカルボン酸モノグリコールエステル、シクロヘキサン−１，２，４，５−テトラカルボン酸ジグリコールエステル、シクロヘキサン−１，２，４，５−テトラカルボン酸ジ−ｎ−オクチルエステル、シクロヘキサン−１，２，４，５−テトラカルボン酸ジイソオクチルエステル、シクロヘキサン−１，２，４，５−テトラカルボン酸ジ−２−エチルヘキシルエステル、シクロヘキサン−１，２，４，５−テトラカルボン酸ジ−ｎ−ノニルエステル、シクロヘキサン−１，２，４，５−テトラカルボン酸ジイソノニルエステル、シクロヘキサン−１，２，４，５−テトラカルボン酸ジ−ｎ−デシルエステル、シクロヘキサン−１，２，４，５−テトラカルボン酸ジイソデシルエステル、シクロヘキサン−１，２，４，５−テトラカルボン酸ジ−ｎ−ウンデシルエステル、シクロヘキサン−１，２，４，５−テトラカルボン酸ジイソドデシルエステル、シクロヘキサン−１，２，４，５−テトラカルボン酸ジ−ｎ−オクタデシルエステル、シクロヘキサン−１，２，４，５−テトラカルボン酸ジイソオクタデシルエステル、シクロヘキサン−１，２，４，５−テトラカルボン酸ジ−ｎ−エイコシルエステル、シクロヘキサン−１，２，４，５−テトラカルボン酸モノシクロヘキシルエステル、シクロヘキサン−１，２，４，５−テトラカルボン酸トリメチルエステル、シクロヘキサン−１，２，４，５−テトラカルボン酸トリエチルエステル、シクロヘキサン−１，２，４，５−テトラカルボン酸トリ−ｎ−プロピルエステル、シクロヘキサン−１，２，４，５−テトラカルボン酸トリ−ｎ−ブチルエステル、シクロヘキサン−１，２，４，５−テトラカルボン酸トリ−ｔｅｒｔ−ブチルエステル、シクロヘキサン−１，２，４，５−テトラカルボン酸トリイソブチルエステル、シクロヘキサン−１，２，４，５−テトラカルボン酸トリグリコールエステル、シクロヘキサン−１，２，４，５−テトラカルボン酸トリ−ｎ−オクチルエステル、シクロヘキサン−１，２，４，５−テトラカルボン酸トリイソオクチルエステル、シクロヘキサン−１，２，４，５−テトラカルボン酸トリ−２−エチルヘキシルエステル、シクロヘキサン−１，２，４，５−テトラカルボン酸トリ−ｎ−ノニルエステル、シクロヘキサン−１，２，４，５−テトラカルボン酸トリイソノニルエステル、シクロヘキサン−１，２，４，５−テトラカルボン酸トリ−ｎ−デシルエステル、シクロヘキサン−１，２，４，５−テトラカルボン酸トリイソドデシルエステル、シクロヘキサン−１，２，４，５−テトラカルボン酸トリ−ｎ−ウンデシルエステル、シクロヘキサン−１，２，４，５−テトラカルボン酸トリイソドデシルエステル、シクロヘキサン−１，２，４，５−テトラカルボン酸トリ−ｎ−オクタデシルエステル、シクロヘキサン−１，２，４，５−テトラカルボン酸トリイソオクタデシルエステル、シクロヘキサン−１，２，４，５−テトラカルボン酸トリ−ｎ−エイコシルエステル、シクロヘキサン−１，２，４，５−テトラカルボン酸トリシクロヘキシルエステル、およびシクロヘキサン−１，２，４，５−テトラカルボン酸テトラメチルエステル、シクロヘキサン−１，２，４，５−テトラカルボン酸テトラエチルエステル、シクロヘキサン−１，２，４，５−テトラカルボン酸テトラ−ｎ−プロピルエステル、シクロヘキサン−１，２，４，５−テトラカルボン酸テトラ−ｎ−ブチルエステル、シクロヘキサン−１，２，４，５−テトラカルボン酸テトラ−ｔｅｒｔ−ブチルエステル、シクロヘキサン−１，２，４，５−テトラカルボン酸テトライソブチルエステル、シクロヘキサン−１，２，４，５−テトラカルボン酸テトラグリコールエステル、シクロヘキサン−１，２，４，５−テトラカルボン酸テトラ−ｎ−オクチルエステル、シクロヘキサン−１，２，４，５−テトラカルボン酸テトライソオクチルエステル、シクロヘキサン−１，２，４，５−テトラカルボン酸テトラ−２−エチルヘキシルエステル、シクロヘキサン−１，２，４，５−テトラカルボン酸テトラ−ｎ−ノニルエステル、シクロヘキサン−１，２，４，５−テトラカルボン酸テトライソノニルエステル、シクロヘキサン−１，２，４，５−テトラカルボン酸テトラ−ｎ−デシルエステル、シクロヘキサン−１，２，４，５−テトラカルボン酸テトラ−イソデシルエステル、シクロヘキサン−１，２，４，５−テトラカルボン酸テトライソドデシルエステル、シクロヘキサン−１，２，４，５−テトラカルボン酸テトラ−ｎ−ウンデシルエステル、シクロヘキサン−１，２，４，５−テトラカルボン酸テトラ−ｎ−オクタデシルエステル、シクロヘキサン−１，２，４，５−テトラカルボン酸テトライソオクタデシルエステル、シクロヘキサン−１，２，４，５−テトラカルボン酸テトラ−ｎ−エイコシルエステル、シクロヘキサン−１，２，４，５−テトラカルボン酸テトラシクロヘキシルエステル、シクロヘキサン−１，２，４，５−テトラカルボン酸ジ−ｎ−ヘキシルエステル、シクロヘキサン−１，２，４，５−テトラカルボン酸ジイソヘキシルエステル、シクロヘキサン−１，２，４，５−テトラカルボン酸トリ−ｎ−ヘキシルエステル、シクロヘキサン−１，２，４，５−テトラカルボン酸トリイソヘキシルエステル、シクロヘキサン−１，２，４，５−テトラカルボン酸ジ−ｎ−ヘプチルエステル、シクロヘキサン−１，２，４，５−テトラカルボン酸ジイソヘプチルエステル、シクロヘキサン−１，２，４，５−テトラカルボン酸トリ−ｎ−ヘプチルエステル、シクロヘキサン−１，２，４，５−テトラカルボン酸トリイソヘプチルエステル、シクロヘキサン−１，２，４，５−テトラカルボン酸ジ−ｎ−ペンチルエステル、シクロヘキサン−１，２，４，５−テトラカルボン酸ジイソペンチルエステル、シクロヘキサン−１，２，４，５−テトラカルボン酸トリ−ｎ−ペンチルエステル、シクロヘキサン−１，２，４，５−テトラカルボン酸トリイソペンチルエステル、シクロヘキサン−１，２，４，５−テトラカルボン酸ジ−ｎ−トリデシルエステル、シクロヘキサン−１，２，４，５−テトラカルボン酸ジイソトリデシルエステル、シクロヘキサン−１，２，４，５−テトラカルボン酸トリ−ｎ−トリデシルエステル、シクロヘキサン−１，２，４，５−テトラカルボン酸トリイソトリデシルエステル、シクロヘキサン−１，２，４，５−テトラカルボン酸ジ−ｎ−ドデシルエステル、シクロヘキサン−１，２，４，５−テトラカルボン酸ジイソウンデシルエステル、シクロヘキサン−１，２，４，５−テトラカルボン酸トリ−ｎ−ドデシルエステル、シクロヘキサン−１，２，４，５−テトラカルボン酸トリイソウンデシルエステル、シクロヘキサン−１，２，４，５−テトラカルボン酸トリイソプロピルエステル、シクロヘキサン−１，２，４，５−テトラカルボン酸テトラ−ｎ−ヘキシルエステル、シクロヘキサン−１，２，４，５−テトラカルボン酸テトライソヘキシルエステル、シクロヘキサン−１，２，４，５−テトラカルボン酸テトラ−ｎ−ヘプチルエステル、シクロヘキサン−１，２，４，５−テトラカルボン酸テトライソヘプチルエステル、シクロヘキサン−１，２，４，５−テトラカルボン酸テトラ−ｎ−ペンチルエステル、シクロヘキサン−１，２，４，５−テトラカルボン酸テトライソペンチルエステル、シクロヘキサン−１，２，４，５−テトラカルボン酸−ｎ−トリデシルエステル、シクロヘキサン−１，２，４，５−テトラカルボン酸テトライソトリデシルエステル、シクロヘキサン−１，２，４，５−テトラカルボン酸テトラ−ｎ−ドデシルエステル、シクロヘキサン−１，２，４，５−テトラカルボン酸テトライソウンデシルエステル、シクロヘキサン−１，２，４，５−テトラカルボン酸テトライソプロピルエステル。
【００２３】
本発明の課題の解決にとくに適するのは、上記だけではなく、ＷＯ９９／３２４２７で開示されているシクロヘキサン−１，２−ジカルボン酸エステルがある。これを下記に列挙する：
シクロヘキサン−１，２−ジカルボン酸とＣ1〜Ｃ13−アルコールとの混合エステル：シクロヘキサン−１，２−ジカルボン酸ジ（イソペンチル）エステル、これはＣｈｅｍｉｃａｌ  Ａｂｓｔｒａｃｔｓ  Ｒｅｇｉｓｔｒｙ  Ｎｕｍｂｅｒ（下記ではＣＡＳ  Ｎｏ．と略称）が８４７７７−０６−０であるジ（イソペンチル）フタレートの水素添加によって得られる。
シクロヘキサン−１，２−ジカルボン酸ジ（イソヘプチル）エステル、これはＣＡＳ  Ｎｏ．が７１８８８−８９−６であるジ（イソヘプチル）フタレートの水素添加によって得られる。
シクロヘキサン−１，２−ジカルボン酸ジ（イソノニル）エステル、これはＣＡＳ  Ｎｏ．が６８５１５−４８−０であるジ（イソノニル）フタレートの水素添加によって得られる。
シクロヘキサン−１，２−ジカルボン酸ジ（イソノニル）エステル、これはｎ−ブテンをベースとし、ＣＡＳ  Ｎｏ．が２８５５３−１２−０であるジ（イソノニル）フタレートの水素添加によって得られる。
シクロヘキサン−１，２−ジカルボン酸ジ（イソノニル）エステル、これはイソブテンをベースとし、ＣＡＳ  Ｎｏ．が２８５５３−１２−０であるジ（イソノニル）フタレートの水素添加によって得られる。
シクロヘキサンジカルボン酸の１，２−ジ−Ｃ9−エステル、これはＣＡＳ  Ｎｏ．が６８５１５−４６−８であるジ（ノニル）フタレートの水素添加によって得られる。
シクロヘキサン−１，２−ジカルボン酸ジ（イソデシル）エステル、これはＣＡＳ  Ｎｏ．が６８５１５−４９−１であるジ（イソデシル）フタレートの水素添加によって得られる。
シクロヘキサンジカルボン酸の１，２−ジ−Ｃ7〜11−エステル、これはＣＡＳ  Ｎｏ．が６８５１５−４２−４である対応するフタル酸エステルの水素添加によって得られる。
シクロヘキサンジカルボン酸の１，２−ジ−Ｃ7〜11エステル、これは下記のＣＡＳ  Ｎｏ．を持つジＣ7〜11−フタレートの水素添加によって得られる。
１１１３８１−８９−６
１１１３８１−９０−９
１１１３８１−９１−９
６８５１５−４４−６
６８５１５−４５−７
３６４８−２０−２
シクロヘキサンジカルボン酸の１，２−ジ−Ｃ9〜11−エステル、これはＣＡＳ  Ｎｏ．が９８５１５−４３−６であるジ−Ｃ9〜11−フタレートの水素添加によって得られる。
１，２−ジ（イソデシル）シクロヘキサンジカルボン酸エステル、これは、主としてジ−（２−プロピルヘプチル）フタレートからなるジ（イソデシル）フタレートの水素添加によって得られる。
１，２−ジ−Ｃ7〜9−シクロヘキサンジカルボン酸エステル。これは、分岐鎖型または直鎖型のＣ7〜9−アルキル基を持つ、対応するフタル酸エステルの水素添加によって得られる。たとえば、出発物質として用いられる対応するフタレートは、下記のＣＡＳ  Ｎｏ．を持つ。
ジ−Ｃ7,9−アルキルフタレート、ＣＡＳ  Ｎｏ．１１１３８１−８９−６
ジ−Ｃ7−アルキルフタレート、ＣＡＳ  Ｎｏ．６８５１５−４４−６
ジ−Ｃ9−アルキルフタレート、ＣＡＳ  Ｎｏ．６８５１５−４５−７
【００２４】
ＷＯ９９／３２４２７の内容は、とくに、上記にリストアップした化合物に関し、そしてマクロ細孔を持つ特殊な触媒を使用の下にシクロヘキサンポリカルボン酸を製造することに関するもので、その開示内容全体が参考として本明細書で援用される。
【００２５】
本発明によれば、Ｃ10〜Ｃ13アルコールによるフタル酸混合エステルの水素添加生成物もまた、ＤＥ−Ａ１００３２５８０に記載のようにして使用可能である。
【００２６】
また次のような市販のベンゼンポリカルボン酸エステルの水素化添加物も、本発明による接着剤およびシール剤として、有利に用いることができる。それらエステルの商品名は、Ｊａｙｆｌｅｘ  ＤＩＮＰ（ＣＡＳ  Ｎｏ．６８５１５−４８−０）、Ｊａｙｆｌｅｘ  ＤＩＤＰ（ＣＡＳ  Ｎｏ．６８５１５−４９−１）、Ｐａｌａｔｉｎｏｌ  ９−Ｐ、Ｖｅｎｔｉｎｏｌ  ９（ＣＡＳ  Ｎｏ．２８５５３−１２−０）、ＴＯＴＭ−Ｉ（ＣＡＳ  Ｎｏ．３３１９−３１−１）、Ｌｉｎｐｌａｓｔ  ６８−ＴＭ、Ｐａｌａｔｉｎｏｌ  Ｎ（ＣＡＳ  Ｎｏ．２８５５３−１２−０）、Ｊａｙｆｌｅｘ  ＤＨＰ（ＣＡＳ  Ｎｏ．６８５１５−５０−４）、Ｊａｙｆｌｅｘ  ＤＩＯＰ（ＣＡＳ  Ｎｏ．２７５５４−２６−３）、Ｊａｙｆｌｅｘ  ＵＤＰ（ＣＡＳ  Ｎｏ．６８５１５−４７−９）、Ｊａｙｆｌｅｘ  ＤＩＵＰ（ＣＡＳ  Ｎｏ．８５５０７−７９−５）、Ｊａｙｆｌｅｘ  ＤＴＤＰ（ＣＡＳ  Ｎｏ．６８５１５−４７−９）、Ｊａｙｆｌｅｘ  Ｌ９Ｐ（ＣＡＳ  Ｎｏ．６８５１５−４５−７）、Ｊａｙｆｌｅｘ  Ｌ９１１Ｐ（ＣＡＳ  Ｎｏ．６８５１５−４３−５）、Ｊａｙｆｌｅｘ  Ｌ１１Ｐ（ＣＡＳ  Ｎｏ．３６４８−２０−２）、Ｗｉｔａｍｏｌ  １１０（ＣＡＳ  Ｎｏ．９０１９３−９１−２）、Ｗｉｔａｍｏｌ  １１８（ジ−ｎ−Ｃ8〜Ｃ10−アルキルフタレート）、Ｕｎｉｍｏｌｌ  ＢＢ（ＣＡＳ  Ｎｏ．８５−６８−７）、Ｌｉｎｐｌａｓｔ  １０１２ＢＰ（ＣＡＳ  Ｎｏ．９０１９３−９２−３）、Ｌｉｎｐｌａｓｔ  １３  ＸＰ（ＣＡＳ  Ｎｏ．２７２５３−２６−５）、Ｌｉｎｐｌａｓｔ  ６１０Ｐ（ＣＡＳ  Ｎｏ．６８５１５−５１−５）、Ｌｉｎｐｌａｓｔ  ６８ＦＰ（ＣＡＳ  Ｎｏ．６８６４８−９３−１）、Ｌｉｎｐｌａｓｔ  ８１２ＨＰ（ＣＡＳ  Ｎｏ．７０６９３−３０−０）、Ｐａｌａｔｉｎｏｌ  ＡＨ（ＣＡＳ  Ｎｏ．１１７−８１−７）、Ｐａｌａｔｉｎｏｌ  ７１１（ＣＡＳ  Ｎｏ．６８５１５−４２−４）、Ｐａｌａｔｉｎｏｌ  ９１１（ＣＡＳ  Ｎｏ．６８５１５−４３−５）、Ｐａｌａｔｉｎｏｌ  １１（ＣＡＳ  Ｎｏ．３６４８−２０−２）、Ｐａｌａｔｉｎｏｌ  Ｚ（ＣＡＳ  Ｎｏ．２６７６１−４０−０）、Ｐａｌａｔｉｎｏｌ  ＤＩＰＰ（ＣＡＳ  Ｎｏ．８４７７７−０６−０）である。
【００２７】
本発明によるとくに好ましい接着剤およびシール剤は、１，２−シクロヘキサンジカルボン酸のジアルキルエステルを含む。エステル基Ｒとして好ましいのは、Ｃ原子を１〜１３個持つ直鎖型または分岐型アルキル基、またはそれらアルキル基の混合物である。エステル基Ｒとしてとくに好ましいのは、Ｃ原子を８〜１０個持つ直鎖型または分岐型アルキル基、またはそれらアルキル基の混合物である。エステル基Ｒとしてとりわけとくに好ましいのは、Ｃ原子を９個持つ直鎖型またはアルキル基である。
【００２８】
シクロヘキサンポリカルボン酸誘導体の製造は、好ましくは、ＷＯ９９／３２４２７に開示された方法によって行う。この方法は、ベンゼンポリカルボン酸エステルまたはこれらエステルの２つ以上からなる混合物を、触媒の存在下で水素を含むガスと接触させることによる、ベンゼンポリカルボン酸エステル、またはこれらエステルの２つ以上からなる混合物への水素添加を含む。この触媒は、活性金属として、周期律表の第ＶＩＩＩ族遷移金属の少なくとも１つの金属だけ、またはその金属と周期律表の第ＩまたはＶＩＩ族遷移金属の少なくとも１つの金属とをともに含む。これら金属は担体、好ましくは酸化アルミニウムの上に塗布され、この場合、担体はマクロ細孔を持つ。
【００２９】
１つの好ましい実施形態で、この担体、好ましくは酸化アルミニウムは、平均細孔径が少なくとも５０ｎｍであって、最大３０ｍ2／ｇのＢＥＴ表面積を持つ。そしてこの触媒の全質量に対する活性金属の量は、０．０１〜３０質量％、好ましくは０．１〜１０質量％である。
【００３０】
もう１つの実施形態では、バイモーダルな細孔分布を持つ触媒が用いられ、この場合、触媒の全質量に対する活性金属の量は、０．０１〜３０質量％、好ましくは０．１〜１０質量％である。そして担体、好ましくは酸化アルミニウムの細孔容積の１０〜５０％は、細孔径が５０ｎｍ〜１０，０００ｎｍの範囲にあるマクロ細孔によって、担体の細孔容積の５０〜９０％は、細孔径が２〜５０ｎｍの範囲にあるメソ細孔によって形成される。この場合、細孔容積の各割合を合計すると１００％となるものとする。
【００３１】
もう１つの実施形態で、触媒は、触媒総質量に対して、０．０１〜３０質量％、好ましくは０．１〜１０質量％の活性金属を担体上に塗布されている。この場合、担体は、その平均細孔径が少なくとも０．１μｍ、ＢＥＴ表面積は最大１５ｍ2／ｇである。マクロ細孔を持つ担体であれば、すなわち、マクロ細孔だけを持つ単体も、マクロ細孔だけでなく、メソ−および／またはマイクロ細孔をも持つ単体も、原則的にすべての担体を、担体として使用できる。
【００３２】
活性金属としては、周期律表の第ＶＩＩＩ族遷移金属を原則的にすべて用いることができる。好ましくは、活性金属として白金、ロジウム、パラジウム、コバルト、ニッケル、またはルテニウム、あるいはこれらのうち２つ以上の混合物を用いる。この場合、とくにはルテニウムが活性金属として用いられる。同様に周期律表の第Ｉまたは第ＶＩＩ族遷移金属、あるいは第Ｉおよび第ＶＩＩ族繊維金属で用いられる金属は、同様にすべて原則的に使用可能であるが、これら金属の中では、銅および／またはルテニウムを用いるのが好ましい。
【００３３】
"マクロ細孔"および"メソ細孔"という概念は、本発明の場合、Ｐｕｒｅ  Ａｐｐｌ．  Ｃｈｅｍ．、４５ページ、７９（１９７６）で定義されているのと同様に用いられる。すなわちその直径が５０ｎｍを超える（マクロ細孔）、あるいはその直径が２ｎｍ〜５０ｎｍの範囲にある（メソ細孔）細孔である。
【００３４】
使用される触媒の全質量に対する活性金属の含有量は、一般に０．０１〜３０質量％、好ましくは０．０１〜５質量％、とくに好ましくは０．１〜５質量％である。
【００３５】
用語"ベンゼンポリカルボン酸またはその誘導体"は、それ自体すべてのベンゼンポリカルボン酸、たとえばフタル酸、イソフタル酸、テレフタル酸、トリメリット酸、トリメシン酸、ヘミメリット酸、ピロメリット酸と、それらの誘導体を含む。この場合、とくにモノ−、ジ−、トリ−およびテトラエステル、とくにアルキルエステル、および無水物を挙げなければならない。好ましいのはここに挙げた酸のアルキルエステルであり、この場合、アルキル基は前記に定義した残基Ｒであるのが好ましい。
【００３６】
好ましく使用されるベンゼンポリカルボン酸アルキルエステルは、一般に、ベンゼンポリカルボン酸および／またはベンゼンポリカルボン酸無水物と、対応するアルコールのエステルのアルキル基との反応によって製造される。ベンゼンポリカルボン酸と対応するアルコールとの反応に適した反応条件は、当業者に公知である。
【００３７】
本発明のもう１つの対象物は、次のような接着剤およびシール剤である。すなわちこの接着剤およびシール剤は、成分（Ａ）として、シリル化されていないポリウレタン、ポリ尿素、ポリアクリレート、ポリスルフィドからなる群から選択される少なくとも１つの化合物を１０〜９０質量％、そして成分（Ｂ）として、少なくとも１つのシクロヘキサンポリカルボン酸誘導体を１〜５０質量％含むが、この場合、この接着剤およびシール剤は、Ｃ4−〜Ｃ8−アルキルテレフタレートを含まず、そして成分（Ｂ）が下記の方法で製造可能である。
【００３８】
ａ）化学式ＩＩ
【化２】
0005701295.tif 000003
［式中、
Ｒ1*は、水素、またはＣ1〜Ｃ10−アルキル−、またはＣ3〜Ｃ8−シクロアルキル基を意味し、
ｍは、２，３または４を意味し、
ｎは、２，３または４を意味する］のベンゼンポリカルボン酸を、下記化学式
Ｒ−ＯＨ
［式中、Ｒは、Ｃ1〜Ｃ30−アルキル、好ましくはＣ1〜Ｃ20−アルキル、より好ましくはＣ1〜Ｃ18−アルキル、とくに好ましくはＣ1〜Ｃ13−アルキルを意味する］の１つまたは複数のアルコールによりエステル化し、この場合、化学式ＩＩＩ
【化３】
0005701295.tif 000004
のベンゼンポリカルボン酸エステルが得られる、
ｂ）化学式ＩＩＩのベンゼンポリカルボン酸エステルに水素添加して、一般式Ｉの対応するシクロヘキサンポリカルボン酸エステルとする。
【００３９】
Ｒ1*、ｍ、ｎ、Ｒの好ましい実施形態については、前記で化学式Ｉのシクロヘキサンポリカルボン酸エステルに関連して述べた。
【００４０】
化学式ＩＩＩ（ステップｂ）のベンゼンポリカルボン酸エステルの水素添加の１つの好ましい実施形態については、前記で述べた。
【００４１】
使用に好ましいベンゼンポリカルボン酸は、フタル酸、イソフタル酸、テレフタル酸、トリメリット酸、トリメシン酸、ヘミメリット酸、ピロメリット酸である。とりわけ使用に好ましいのは、フタル酸である。前記に挙げた酸は、市販されている。
【００４２】
使用に好ましいアルコールは、化学式Ｉのシクロヘキサンポリカルボン酸誘導体の残基Ｒに対応するアルコールである。したがって、Ｃ1〜Ｃ13−アルキル残基を持つ直鎖型または分岐型アルコールを使用するのが好ましい。ベンゼンポリカルボン酸によるエステル化に使用されるアルコールとは、そのときどきに、前記に挙げた残基Ｒに対応するアルコールの個々の異性体、または同数の炭素原子を持つ異性体アルキル残基を持つさまざまなアルコールの混合物、および／または異なる数の炭素原子を持つさまざまなアルコールの混合物である。
【００４３】
ベンゼンポリカルボン酸との反応に適するアルコールまたはアルコール混合物は、当業者に公知のすべての方法によって製造できる。アルコール製造に適する方法、またはアルコール製造の際に適用される方法は、たとえば下記に記載されている。
【００４４】
形成されたアルデヒドに、続いて水素添加することによる、ヒドロホルミル化を開示するもの。たとえば、ＷＯ９２／１３８１８、ＤＥ−Ａ２００９５０５、ＤＥ−Ａ１９９２４３３９、ＥＰ−Ａ１１１３０３４、ＷＯ００／６３１５１、ＷＯ９９／２５６６８、ＪＰ−Ａ１１６０９２８、ＪＰ−Ａ０３０８３９３５、ＪＰ−Ａ２０００／０５３８０３、ＥＰ−Ａ０２７８４０７、ＥＰ−Ａ１１７８０２９、ＦＲ−Ａ１３０４１４４、ＪＰ−Ａ３０４４３４０、ＪＰ−Ａ３０４４３４１、ＪＰ−Ａ３０４４３４２、ＪＰ−Ａ０４０３６２５１、ＧＢ−Ａ７２１，５４０、ＤＥ−Ａ１９５３０４１４、ＪＰ−Ａ２００１／０４９０２９、ＵＳ２，７８１，３９６、ＵＳ３，０９４５６４、ＦＲ−Ａ１３２４８７３、ＪＰ−Ａ０８１６９８５４、ＵＳ３，１５３，６７３、ＵＳ３，１２７，４５１、ＵＳ１，８２８，３４４、ＷＯ２００３／６６６４２、ＷＯ２００３／１８９１２、ＥＰ−Ａ０４２４７６７、ＷＯ２００２／６８３６９、ＥＰ−Ａ０３６６０８９、ＪＰ−Ａ２０００／００２８２９、ＤＥ−Ａ１００３５６１７、ＤＥ−Ａ１９９５５５９３、ＷＯ２００２／００５８０、ＥＰ−Ａ０６４３０３１、ＵＳ２，８７６，２６４、ＪＰ−Ａ２００３／３１９４４４、ＤＥ−Ａ１００３２５８０。
【００４５】
アルドール生成物の水素添加を開示するもの。たとえば、ＤＥ−Ａ１０２５１３１１、ＪＰ−Ａ０５１９４７６１、ＵＳ３，２７２，８７３、ＤＥ−Ａ３１５１０８６、ＪＰ−Ａ２００１／３２２９５９、ＷＯ９８／０３４６２、ＥＰ−Ａ０６０３６３０。
【００４６】
アルケンの水素添加を開示するもの。たとえば、ＵＳ５，１３６，１０８、ＥＰ−Ａ０３２５１４４、ＥＰ−Ａ０３２５１４３、ＤＥ−Ａ１００５０６２７、ＵＳ４，９８２，０２２、ＧＢ−Ａ２，１８７，７４１、ＤＥ−Ａ３６２８００８、ＵＳ３，２７７，１９１、ＪＰ−Ａ２０００／１９１５６６、ＤＥ−Ａ８５４３７７、ＤＥ−Ａ３８０１２７５、ＤＥ−Ａ３９２５１２７、ＪＰ−Ａ０６３２１８２８、ＪＰ−Ａ０２０８８５３６、ＪＰ−Ａ０６２８７１５６、ＪＰ−Ａ０６２８７１５５、ＪＰ−Ａ５４１４１７１２、ＪＰ−Ａ０８２８３１８６、ＪＰ−Ａ０９２６３５５８、ＵＳ４，６８４，７５１。
【００４７】
カルボン酸とカルボン酸エステル、とくに脂肪酸と脂肪酸エステルの水素添加を開示するもの。たとえば、ＵＳ５，４６３，１４３、ＵＳ５，４７５，１５９、ＷＯ９４／１０１１２、ＣＡ２，３１４，６９０、ＷＯ９４／０６７３８、ＪＰ−Ａ０６０６５１２５、ＵＳ３，３６１，８３２。
【００４８】
不飽和アルコールまたはカルボニル化合物の水素添加を開示するもの。たとえば、ＥＰ−Ａ０３９４８４２、ＤＥ−Ａ１２６９６０５、ＷＯ８８／０５７６７、ＦＲ−Ａ１，５９５，０１３、ＥＰ−Ａ０３２６６７４、ＢＥ−Ａ７５６８７７、ＢＥ−Ａ７５７５６１、ＤＥ−Ａ１２７７２３２、ＦＲ−Ａ１，４９９，０４１、ＤＥ−Ａ１２７６６２０。
【００４９】
エポキシドの水素添加を開示するもの。たとえば、ＦＲ−Ａ１，５０８，９３９、ＧＢ−Ａ８７９８０３、ＤＥ−Ａ１０７８１０６。
【００５０】
短鎖重合を含む方法を開示するもの。たとえば、ＥＰ−Ａ０３３０９９９、ＤＥ−Ａ１１３８７５１、ＵＳ５，９０８，８０７、ＮＥ６，６０３，８８４、ＵＳ３，０９１，６２８。
【００５１】
異性化ステップを含む方法を開示するもの。たとえば、ＤＥ−Ａ４２２８８８７。
【００５２】
硫酸塩の加水分解を開示するもの。たとえば、ＧＢ−Ａ１，１６５，３０９。
【００５３】
ジエンとアミンの反応を開示するもの。たとえば、ＤＥ−Ａ４４３１５２８。
【００５４】
アルコールの酵素調製を開示するもの。たとえば、ＷＯ９３／２４６４４。
【００５５】
ジエンの選択的水素添加を開示するもの。たとえば、ＵＳ３，２０３，９９８、ＤＥ−Ａ２１４１１８６、ＧＢ−Ａ２，０９３，０２５、ＪＰ−Ａ０２１２９２４、ＪＰ−Ａ１１２２８４６８、ＤＥ−Ａ１９５４４１３３、ＷＯ９４／００４１０、ＧＢ−Ａ２，２６０，１３６、ＤＥ−Ａ４４１０７４６、ＪＰ−Ａ０８１７６０３６。
【００５６】
ニトリルからのアルコール製造を開示するもの。たとえば、ＥＰ−Ａ０２７１０９２。
【００５７】
アルキンの反応によるアルコール製造を開示するもの。たとえば、ＲＵ２０５９５９７−Ｃ１。
【００５８】
置換されたテトラヒドロピランの水素化分解を開示するもの。たとえば、ＧＢ１，３２０，１８８。
【００５９】
アルコールを製造するそのほかの方法として、やはりベンゼンポリカルボン酸によるエステル化に適したアルコールまたはアルコール混合物の製造に用いることができる方法が、当業者に公知である。使用に好ましいアルコールは、前記で述べたように、Ｃ1〜Ｃ13−アルキル残基を持つアルコールである。とくに長鎖型のＣ5〜Ｃ13−アルコール、またはこのアルコールを含むアルコール混合物は、触媒によるオレフィンの水素添加（オキソ反応ともいう）に続いて、形成されたアルデヒドに水素化を行うことによって製造されるのが、とくに好ましい。適当なヒドロホルミル化法は、当業者に公知であり、前記の文書で開示されている。挙げられている諸文書に開示されたアルコール、アルコール混合物は、前記のベンゼンポリカルボン酸と反応させて、希望のベンゼンポリカルボン酸アルキルエステルまたは同エステル混合物とすることができる。
【００６０】
Ｃ5−アルコール、またはこのＣ5−アルコールを含む、とくに好ましくはｎ−ペンタノールを含む混合物は、たとえば、触媒としてロジウム化合物水溶液およびホスフィンの存在下で、ブタジエンをヒドロホルミル化することによって製造できる。このような方法は、たとえばＥＰ−Ａ０６４３０３１に開示されている。
【００６１】
ベンゼンポリカルボン酸によるエステル化に使用可能な適切なＣ7−アルコール混合物は、たとえばＪＰ−Ａ２００３／３１９４４４に開示されている。Ｃ7−アルコール混合物の製造は、ヒドロホルミル化に続いて、形成されたアルデヒドに水素添加することによって行われる。
【００６２】
Ｃ8−アルコールを含む混合物とその製造方法は、たとえばＧＢ−Ａ７２１５４０に開示されている。そこでは、ヒドロホルミル化とそれに続く水素添加によって、ヘプテンから出発してイソオクチルアルコールを製造する方法が記載されている。Ｃ7−アルコールまたはこのアルコールを含む混合物の製造を開示するそのほかの文書は、ＤＥ−Ａ１９５３０４１４、ＪＰ−Ａ２００１／４９０２９、ＵＳ２，７８１，３９６、ＵＳ３，０９４，５６４、ＦＲ−Ａ１，３２４，８７３、ＪＰ−Ａ０８１６９８５４、ＵＳ３，１５３，６７３、ＵＳ３，１２７，４５１、ＵＳ１，８２８，３４４である。
【００６３】
Ｃ9−アルコールまたはＣ9−アルコールを含む混合物は、好ましくは、ブテンを二量化して、得られたオクテンをヒドロホルミル化し、得られたＣ9−アルデヒドに、続いて水素添加することによって製造される。
【００６４】
適当な方法と、Ｃ9−アルコールを含む混合物は、たとえば、ＷＯ９２／１３８１８、ＤＥ−Ａ２００９５０５、ＤＥ−Ａ１９９２４３３９、ＥＰ−Ａ１１１３０３４、ＷＯ２０００／６３１５１、ＷＯ９９／２５６６８、ＪＰ−Ａ１１６０９２８、ＪＰ−Ａ０３０８３９３５、ＪＰ−Ａ２０００／０５８０３、ＥＰ−Ａ０２７８４０７、ＥＰ−Ａ１１７８０２９に開示されている。
【００６５】
Ｃ10−アルコールとこのアルコールを含む混合物は、たとえば、ＷＯ２００３／６６６４２、ＷＯ２００３／１８９１２、ＥＰ−Ａ０４２４７６７、ＷＯ２００２／６８３６９、ＥＰ−Ａ０３６６０８９、ＪＰ−Ａ２００１／００２８２９で開示されている。
【００６６】
Ｃ12−アルコールまたはＣ12−アルコールを含む混合物、とくにトリメチルノナノ−ルと、これらの製造法は、たとえばＷＯ９８／０３４６２で開示されている。
【００６７】
Ｃ13−アルコールとこのアルコールを含む混合物は、たとえばＤＥ−Ａ１００３２５８０、ＤＥ−Ａ１９９５５５９３、ＷＯ２００２／００５８０で開示されている。
【００６８】
とくに好ましくは、本発明の助剤において、または本発明の助剤として、上記のシクロヘキサンジカルボン酸のジアルキルエステル、とくには１，２−、１，３−または１，４−ジアルキルエステル、とりわけ好ましくは１，２−ジアルキルエステルを用いる。この場合、ジアルキルエステルの両者のエステル基が同一のアルキル残基を含むジアルキルエステルも、ジアルキルエステルの両者エステル基がたがいに異なるアルキル基を含むエステル基も使用できる。シクロヘキサンジカルボン酸の混合されたジアルキルエステルと、混合されないジアルキルエステルの例は、すでに前記で挙げた。さらには、次のことが可能である。すなわち、シクロヘキサンジカルボン酸アルキルエステルのアルキル基は、たしかに同じ個数の炭素原子を持つが、直鎖型だったり、あるいはたがいに異なる分岐を持ったりして、こうして異性体混合物を形成することである。ジアルキルエステルのアルキル基の炭素原子数がそれぞれ異なる場合、上記のような異性体混合物もまた使用できる。アルキル基のさまざまに異なる異性体の割合は、一般に、ベンゼンジカルボン酸のエステル化に用いられるアルコールの構成から得られる。このベンゼンジカルボン酸は、エステル化の後に水素添加されて、シクロヘキサンジカルボン酸エステルとなる。適当なアルコール混合物は、前記ですでに挙げた。したがって本出願書にいう意味では、ある特定個数の炭素原子を持つ直鎖型または分岐型アルキル残基とは、それぞれ個々の異性体だけでなく、次のような異性体混合物をもいう。その異性体混合物とは、その構成が、前記に述べたように、ベンゼンジカルボン酸のエステル化に用いられるアルコールの構成から得られる、このような異性体混合物である。直鎖型アルキル残基とは、本出願書では、もっぱら直鎖型のアルキル残基をいうが、直鎖型が主であるアルキル残基の混合物をもいう。
【００６９】
シクロヘキサンポリカルボン酸エステルのアルキル残基Ｒが、Ｃ1−〜Ｃ4−アルキル残基である場合、これらは、化学式ＩＩのベンゼンポリカルボン酸と、メタノール、エタノール、ｎ−プロパノール、イソ−プロパノール、ｎ−ブタノール、イソ−ブタノール、ｓｅｃ−ブタノール、またはｔｅｒｔ−ブタノールとの反応によって得られる。この場合、Ｒが３または４であるベンゼンポリカルボン酸エステルを製造するため、上記のプロパノールまたはブタノールの各混合物、または個々の異性体を使用できる。好ましくは、これらプロパノールまたはブタノールの個々の異性体を使用する。ここに挙げたＣ1−〜Ｃ4−アルコールの製造法は、当業者に公知である。
【００７０】
シクロヘキサンポリカルボン酸エステルのアルキル残基ＲがＣ5−〜Ｃ13−アルキル残基である場合、好ましくは次のようなＣ5−〜Ｃ13−アルコールを使用する。それは、その分岐度（ＩＳＯ−インデックス）が、一般に０．１０〜４、好ましくは０．５〜３、より好ましくは０．８〜２、より好ましくは１〜１．５である同アルコールである。すなわち一般に、それぞれのアルコールは、さまざまに異なる異性体の混合物である。とりわけとくに好ましくは、ＩＳＯ−インデックスが１〜１．５のＣ9−アルコール混合物、さらにとくに好ましくは、ＩＳＯ−インデックスが１．２５〜１．６のノナノール混合物を使用する。このＩＳＯ−インデックスは、ガスクロマトグラフィー（"ＧＣ"）で測定可能な無次元の値である。たとえば下記のＧＣ−条件を適用できる。
【００７１】
方法：毛管ＧＣ。
【００７２】
機器：オートサンプラー、スプリット／スプリットレス注入システムおよび水素炎イオン化検出器（ＦＩＤ）を備える毛管ガスクロマトグラフ。
【００７３】
化学物質：
−  ＭＳＴＦＡ（Ｎ−メチル−Ｎ−トリメチルシリルトリフルオロアセトアミド）
−  リテンション時間を決定するためのキャリブレーションアルコール。
【００７４】
サンプル準備：サンプル３滴を、１ｍｌのＭＳＴＦＡ中で、６０分間、８０℃に保つ。
【００７５】
ＧＣ条件：
毛管カラム：Ｕｌｔｒａ−１（ドイツ国、７６１８５カールスルーエ、Ｃａｒｌ  Ｒｏｔｈ  ＧｍｂＨから購入）
固定相：ポリジメチルシロキサン。
【００７６】
−  長さ：５０ｍ
−  内径：０．２５ｍｍ
−  フィルム厚さ：０．１マイクロメーター
キャリヤーガス：ヘリウム
カラムヘッド圧：２００ｐｓｉ一定
スプリット：８０ｍｌ／ｍｉｎ
シリンジフラッシュ：３ｍｌ／ｍｉｎ
オーブン温度：Ｉ２０℃、２５ｍｉｎ、等温
インジェクター温度：２５０℃
検出器温度：２５０℃（ＦＩＤ）
注入体積：０．５マイクロリッター
計算：ＩＳＯ−インデックスの計算の手順を、下記の表に記載する。
【００７７】
【表１】
0005701295.tif 000005
【００７８】
Ｃ5−〜Ｃ13−アルコールは、前記の方法によって製造される。Ｒが９であるシクロヘキサンポリカルボン酸エステルを製造するには、とくに好ましくは、次のようなノナノール混合物を用いる。すなわち、ノナノール混合物の０〜２０質量％、好ましくは０．５〜１８質量％、より好ましくは６〜１６質量％が分岐を持たず、そして、５〜９０質量％、好ましくは１０〜８０質量％、とくに好ましくは４５〜７５質量％が分岐を１つ持ち、そして、５〜７０％、好ましくは１０〜６０％、とくに好ましくは１５〜３５質量％が分岐を２つ持ち、そして、０〜１０質量％、好ましくは０〜８質量％、より好ましくは０〜４質量％が分岐を３つ持ち、そして、０〜４０質量％、好ましくは０．１〜３０質量％、より好ましくは０．５〜６．５質量％がそのほかの成分である、このようなノナノール混合物である。そのほかの成分とは、一般には、分岐を３つ以上持つノナノール、デカノール、またはオクタノールであって、この場合、挙げられた成分の合計は１００質量％となるようにする。
【００７９】
使用に好ましいシクロヘキサンポリカルボン酸誘導体の製造に用いられるノナノール混合物のとくに好ましい実施形態は、下記の構成を持つ。
【００８０】
−  １．７３〜３．７３質量％、好ましくは１．９３〜３．５３質量％、より好ましくは２．２３〜３．２３質量％が３−エチル−６−メチル−ヘキサノール。
【００８１】
−  ０．３８〜１．３８質量％、好ましくは０．４８〜１．２８質量％、より好ましくは０．５８〜１．１８質量％が２，６−ジメチルヘプタノール。
【００８２】
−  ２．７８〜４．７８質量％、好ましくは２．９８〜４．５８質量％、より好ましくは３．２８〜４．２８質量％が３，５−ジメチルヘプタノール。
【００８３】
−  ６．３０〜１６．３０質量％、好ましくは７．３０〜１５．３０質量％、より好ましくは８．３０〜１４．３０質量％が３，６−ジメチルヘプタノール。
【００８４】
−  ５．７４〜１１．７４質量％、好ましくは６．２４〜１１．２４質量％、より好ましくは６．７４〜１０．７４質量％が４，６−ジメチルヘプタノール。
【００８５】
−  １．６４〜３．６４質量％、好ましくは１．８４〜３．４４質量％、より好ましくは２．１４〜３．１４質量％が３，４，５−トリメチルヘキサノール。
【００８６】
−  １．４７〜５．４７質量％、好ましくは１．９７〜４．９７質量％、より好ましくは２．４７〜４．４７質量％が３，４，５−トリメチルヘキサノール、３−メチル−４−エチルヘキサノールおよび３−エチル−４−メチルヘキサノール。
【００８７】
−  ４．００〜１０．００質量％、好ましくは４．５０〜９．５０質量％、より好ましくは５．００〜９．００質量％が３，４−ジメチルヘプタノール。
【００８８】
−  ０．９９〜２．９９質量％、好ましくは１．１９〜２．７９質量％、より好ましくは１．４９〜２．４９質量％が４−エチル−５−メチルヘキサノールおよび３−エチルヘプタノール。
【００８９】
−  ２．４５〜８．４５質量％、好ましくは２．９５〜７．９５質量％、より好ましくは３．４５〜７．４５質量％が４，５−ジメチルヘプタノールおよび３−メチルオクタノール。
【００９０】
−  １．２１〜５．２１質量％、好ましくは１．７１〜４．７１質量％、より好ましくは２．２１〜４．２１質量％が４，５−ジメチルヘプタノール。
【００９１】
−  １．５５〜５．５５質量％、好ましくは２．０５〜５．０５質量％、より好ましくは２．５５〜４．５５質量％が５，６−ジメチルヘプタノール。
【００９２】
−  １．６３〜３．６３質量％、好ましくは１．８３〜３．４３質量％、より好ましくは２．１３〜３．１３質量％が４−メチルオクタノール。
【００９３】
−  ０．９８〜２．９８質量％、好ましくは１．１８〜２．７８質量％、より好ましくは１．４８〜２．４８質量％が５−メチルオクタノール。
【００９４】
−  ０．７０〜２．７０質量％、好ましくは０．９０〜２．５０質量％、より好ましくは１．２０〜２．２０質量％が３，６，６−トリメチルヘキサノール。
【００９５】
−  １．９６〜３．９６質量％、好ましくは２．１６〜３．７６質量％、より好ましくは２．４６〜３．４６質量％が７−メチルオクタノール。
【００９６】
−  １．２４〜３．２４質量％、好ましくは１．４４〜３．０４質量％、より好ましくは１．７４〜２．７４質量％が６−メチルオクタノール。
【００９７】
−  ０．１〜３質量％、好ましくは０．２〜２質量％、より好ましくは０．３〜１質量％がｎ−ノナノール。
【００９８】
−  ２５〜３５質量％、好ましくは２８〜３３質量％、より好ましくは２９〜３２質量％が、そのほかのアルコールであって炭素原子９個および１０個を持つもの。
この場合、挙げられた成分の合計が１００％になるものとする。
【００９９】
使用に好ましいシクロヘキサンポリカルボン酸誘導体の製造に用いられるノナノール混合物の好ましいもう１つの実施形態は、下記の構成を持つ。
【０１００】
−  ６．０〜１６．０質量％、好ましくは７．０〜１５．０質量％、より好ましくは８．０〜１４．０質量％がｎ−ノナノール。
【０１０１】
−  １２．８〜２８．８質量％、好ましくは１４．８〜２６．８質量％、より好ましくは１５．８〜２５．８質量％が６−メチルオクタノール。
【０１０２】
−  １２．５〜２８．８質量％、好ましくは１４．５〜２６．５質量％、より好ましくは１５．５〜２５．５質量％が４−メチルオクタノール。
【０１０３】
−  ３．３〜７．３質量％、好ましくは３．８〜６．８質量％、より好ましくは４．３〜６．３質量％が２−メチルオクタノール。
【０１０４】
−  ５．７〜１１．７質量％、好ましくは６．３〜１１．３質量％、より好ましくは６．７〜１０．７質量％が３−エチルヘプタノール。
【０１０５】
−  １．９〜３．９質量％、好ましくは２．１〜３．７質量％、より好ましくは２．４〜３．４質量％が２−エチルヘプタノール。
【０１０６】
−  １．７〜３．７質量％、好ましくは１．９〜３．５質量％、より好ましくは２．２〜３．２質量％が２−プロピルヘキサノール。
【０１０７】
−  ３．２〜９．２質量％、好ましくは３．７〜８．７質量％、より好ましくは４．２〜８．２質量％が３，５−ジメチルヘプタノール。
【０１０８】
−  ６．０〜１６．０質量％、好ましくは７．０〜１５．０質量％、より好ましくは８．０〜１４．０質量％が２，５−ジメチルヘプタノール。
【０１０９】
−  １．８〜３．８質量％、好ましくは２．０〜３．６質量％、より好ましくは２．３〜３．３質量％が２，３−ジメチルヘプタノール。
【０１１０】
−  ０．６〜２．６質量％、好ましくは０．８〜２．４質量％、より好ましくは１．１〜２．１質量％が３−エチル−４−メチルヘキサノール。
【０１１１】
−  ２．０〜４．０質量％、好ましくは２．２〜３．８質量％、より好ましくは２．５〜３．５質量％が２−エチル−４−メチルヘキサノール。
【０１１２】
−  ０．５〜６．５質量％、好ましくは１．５〜６質量％、より好ましくは１．５〜５．５質量％が、炭素原子９個を持つそのほかのアルコール。
この場合、挙げられた成分の合計が１００％になるものとする。
【０１１３】
本明細書で、接着剤およびシール剤という概念は、２つ以上の対象物間に素材結合を生じることができる構成物、または１つ以上の対象物または物体で、またはそれらの間で、開口部、継ぎ目、またはスペース（たとえば溝、穴、亀裂、接合部、隣接するまたは重なり合う対象物間のスペース、細孔、継ぎ目）を充てんするに適する構成物をいう。したがってシール剤は、たとえば、隣接しまたは重なり合う構造物によって決められているスペース、たとえば窓枠、タイル目地、または自動車、航空機、船舶の接合部、地上地下工事の接合部、床の接合部を充てんするために用いられる。このシール剤は特殊な実施形態では、表面を平滑にするため、あるいはシール素地として、上記の開口部、接合部、または中空部を通って湿気、化学物質またはガスが流入、流出するのを防止するためにも用いられる。この場合、前記に挙げた諸特性は、ここに挙げた接着剤およびシール剤にとって必要な特徴ではない。接着剤およびシール剤は、使用中または使用後、１つ以上の構成成分の化学的または物理的プロセスによって硬化する。
【０１１４】
本発明の１つの特殊な実施形態は、自己硬化型の接着剤およびシール剤に関するものである。これは、これらの構成物は適用後硬化するが、その際、硬化プロセスに加熱や照射といった外からの作用を必要としないということである。さらにそのほかの実施形態は、水中またはそのほかの溶剤中における１つ以上のポリマーのエマルジョンに関する（たとえばポリアクリレート）。このエマルジョンは物理的方法で乾燥させると硬化する。さらにまた、使用されたプレポリマーは周囲の湿気によって重合し、これは、たとえばイソシアネート終端ポリウレタンまたはイソシアネート終端ポリ尿素プレポリマーの場合に生じる。本発明の接着剤またはシール剤は、２成分−または多成分系とすることもでき、これらのシステムを、適用直前または適用中に相互に接触させ、そして／または相互に混合する。その際、こうして開始された反応から、諸システムの硬化を生じる（たとえば２成分ポリウレタン−、または−ポリ尿素−システム）。
【０１１５】
成分（Ａ）として用いられるポリマーは、一般に、少なくとも１つのモノマータイプの重合によって得られた生成物である。これらポリマーが、２つ以上のモノマータイプを得ると、これらのモノマーは、あらゆる形態でポリマー中に配置され得る。すなわち、これらのモノマーは、不規則に分布されるか、多数のブロックの状態で存在するかのどちらかである。本発明で重要なのは、成分（Ａ）として、ポリウレタン、ポリ尿素、ポリアクリレート、ポリスルフィドからなる群から、少なくとも１つのポリマーが使用されることである。
【０１１６】
これらのポリウレタンとポリ尿素は、少なくとも１つのポリオール−またはポリアミン成分と、ポリイソシアネート成分から構築され、場合により鎖延長剤を含み得る。
【０１１７】
ポリウレタン−またはポリ尿素−プレポリマーの製造方法は、本発明にとって困難ではない。したがってこの製造方法を１段階のプロセスとすることができ、この場合、ポリオールおよび／またはポリアミン、ポリイソシアネートおよび鎖延長剤を同時に相互に反応させ、これはたとえば１つのバッチ反応の中で起こり得る。あるいは、この製造方法を２段階のプロセスとし、その中で、たとえばプレポリマーを形成し、続いてこのプレポリマーを鎖延長剤と反応させる。
【０１１８】
ポリウレタンまたはポリ尿素は、そのほかの構造単位をも含み得る。とくにこれはアロファネート、ビウレット、ウレトジオン、またはシアヌレートとすることができる。しかし前記のグループは単なる例であって、この場合、本発明によるポリウレタンとポリ尿素は、そのほかの構造単位をも含み得る。分岐度もまた、本発明にとって問題はなく、したがって直鎖型だけでなく高度に分岐型のポリマーをも使用できる。
【０１１９】
本発明の１つの好ましい実施形態では、ポリマーに含まれるイソシアネート成分の、ポリオール−またはポリアミン−成分とのモル比が、０．０１〜５０、好ましくは０．５〜３．０である。
【０１２０】
イソシアネート成分は、好ましくは脂肪族、脂環型、芳香脂肪族および／または芳香族化合物、好ましくはジイソシアネートまたはトリイソシアネートであって、この場合、これら化合物の混合物とすることもできる。この場合好ましいとされるのは、ヘキサメチレンジイソシアネート−１，６（ＨＤＩ）、ＨＤＩウレトジオン、ＨＤＩイソシアネート、ＨＤＩビウレット、ＨＤＩアロファネート、１−イソシアネート−３，３，５−トリメチル−５−イソシアネートメチルシクロヘキサン（ＩＰＤＩ）、２，４−および／または２，６−トリレンジイソシアネート（ＴＤＩ）、および／または４，４′−、２、４′−および／または２、２′−ジフェニルメタンジイソシアネート（ＭＤＩ）、ポリマーＭＤＩ、カルボジイミド−変性４，４′−ＭＤＩ、ｍ−キシレンジイソシアネート（ＭＸＤＩ）、ｍ−またはｐ−テトラメチルキシレンジイソシアネート（ｍ−ＴＭＸＤＩ，ｐ−ＴＭＸＤＩ）、４，４′−ジシクロヘキシルメタンジイソシアネート（Ｈ１２ＭＤＩ）、ナフタリン−１，５−ジイソシアネート、シクロヘキサン−１，４−ジイソシアネート、水素化キシレン−ジイソシアネート（Ｈ６ＸＤＩ）、１−メチル−２，４−ジイソシアネート−シクロヘキサン、テトラメトキシブタン１，４−ジイソシアネート、ブタン１，４−ジイソシアネート、１，６−ジイソシアナト−２，２，４−トリメチルヘキサン、１，６−ジイソシアナト−２，４，４−トリメチルヘキサン、１−イソシアナト−１−メチル−４（３）−イソシアナトメチルシクロヘキサン（ＩＭＣＩ）、１，１２−ドデカンジイソシアネート（Ｃ１２ＤＩ）である。また、４−ジクロロフェニルジイソシアネート、ジシクロヘキシルメタン４，４′−ジイソシアネート、ｍ−フェニレンジイソシアネート、ｐ−フェニレンジイソシアネート、４−クロロ−１，３−フェニレンジイソシアネート、１，６−ヘキサメチレンジイソシアネート、１，１０−デカメチレンジイソシアネート、リシンアルキルエステルジイソシアネート、３，３′−ジメチル−４，４′−ジフェニルメタンジイソシアネート、キシレンジイソシアネート、テトラメチルキシレンジイソシアネート、１，５−テトラヒドロナフタレンジイソシアネート、トリイソシアナトトルエン、メチレンビス（シクロヘキシル）２，４′−ジイソシアネート、４−メチルシクロヘキサン１，３−ジイソシアネートも、上記化合物とすることができる。ポリイソシアネートであって、１分子につきイソシアネート基を２つまたは３つ持つものがより適している。次のようなポリイソシアネートの混合物も含めることができる。すなわち、混合物中のイソシアネート成分の平均的ＮＣＯ官能性を、とくに２．１〜２．３、２．２〜２．４、２．６〜２．８、または２．８〜３．０とすることができる混合物である。誘導体化されたポリイソシアネート、たとえばスルホン化されたイソシアネート、ブロックドイソシアネート、イソシアヌレートおよびビウレット−イソシアネートもまた、同様に使用できる。
【０１２１】
ポリオール−またはポリアミン成分は、好ましくは、ポリエーテルエステルポリオール、脂肪酸エステルポリオール、ポリエーテルポリオール、ポリエステルポリオール、ポリブタジエンポリオール、ポリカーボネートポリオールであって、この場合、これら化合物の混合物とすることもできる。ポリオールおよび／またはポリアミンは、好ましくはヒドロキシル基および／またはアミノ基を２〜１０個、より好ましくは２〜３個含み、質量平均的分子量が３２〜３００００ｇ／ｍｏｌ、より好ましくは９０〜１８０００ｇ／ｍｏｌである。ポリオールとして適するのは、好ましくは、常温で液体、ガラス状では固体／無定形、または結晶質のポリヒドロキシ化合物である。典型的な例として、二官能ポリプロピレングリコールを挙げるべきであろう。エチレンオキサイドおよびプロピレンオキサイドのヒドロキシル基を持つランダムコポリマー、および／またはブロックコポリマーもまた好ましく使用できる。適当なポリエーテルポリオールは、ポリウレタン化学でそれ自体公知のポリエーテル、たとえば、スチレンオキサイド、エチレンオキサイド、プロピレンオキサイド、ブチレンオキサイド、テトラヒドロフラン、またはエピクロロヒドリンから、ＫＯＨ−またはダブルメタルシアニド（ＤＭＣ）触媒により、出発分子を用いながら製造されたポリオールである。
【０１２２】
具体的には、とくにポリ（オキシテトラメチレン）グリコール（ポリ−ＴＨＦ）、１，２−ポリブチレングリコール、またはこれらの混合物が適する。とくに適するのは、ポリプロピレンオキサイド、ポリエチレンオキサイド、ブチレンオキサイド、およびこれらの混合物である。ポリオール成分として使用可能なもう１つのコポリマータイプであって、かつその末端位置にヒドロキシル基を持つものは、下記の一般式
【化４】
0005701295.tif 000006
［式中、
Ｒはそれぞれ同じかまたはそれぞれ異なり、好ましくはＯＭｅ、ＯｉＰｒ、Ｃｌ、またはＢｒが代表的なものである］の通りである（たとえば、Ｍａｃｒｏｍｏｌｅｃｕｌｅｓ，２００４，３７，４０３８〜４０４３所収、"Ｃｏｎｔｒｏｌｌｅｄ"  ｈｉｇｈ−ｓｐｅｅｄ  ａｎｉｏｎｉｃ  ｐｏｌｙｍｅｒｉｚａｔｉｏｎを用いて製造可能）。
【０１２３】
そのほかポリオール成分として適するものに、より好ましくは、２５℃で液体であり、またはガラス状に無定形、または結晶質のものとして、次のようなポリエステルジオールまたはポリオールがある。すなわち、ジカルボン酸またはトリカルボン酸、たとえば、アジピン酸、セバシン酸、グルタル酸、アゼライン酸、スベリン酸、アンデカン二酸、ドデカン二酸、３，３−ジメチルグルタル酸と、テレフタル酸、イソフタル酸、ヘキサヒドロフタル酸および／またはジマー脂肪酸低分子のジオール、トリオール、またはポリオール、たとえばエチレングリコール、プロピレングリコール、ジエチレングリコール、トリエチレングリコール、ジプロピレングリコール、１，４−ブタンジオール、１，６−ヘキサンジオール、１，８−オクタンジオール、１，１０−デカンジオール、１，１２−ドデカンジオール、ジマー脂肪アルコール、グリセロール、ペンタエリトリトール、および／またはトリメチロールプロパンとの縮合によって製造可能な、ポリエステルジオールまたはポリオールである。
【０１２４】
ポリオールのもう１つの適当なグループはポリエステル、たとえば"ポリカプロラクトン"とも呼ばれるカプロラクトンをベースとするポリエステルである。そのほかの使用可能なポリオールは、ポリカーボネートポリオール、ジマー脂肪アルコール、ジマージオール、それに植物性オイルおよびその誘導体、たとえばひまし油とその誘導体、またはエポキシ化された大豆油をベースとするポリオールである。そのほか考慮されるものに、ヒドロキシル基を持つポリカーボネートがあり、これは、炭酸誘導体、たとえばジフェニルカーボネート、ジメチルカーボネート、またはホスゲンを、ジオールと反応させることによって得られる。とくに適するものとして、たとえばエチレングリコール、１，２−および１，３−プロパンジオール、１，３−および１，４−ブタンジオール、１，６−ヘキサンジオール、１，８−オクタンジオール、ネオペンチルグリコール、１，４−ビスヒドロキシメチルシクロヘキサン、２−メチル−１，３−プロパンジオール、２，２，４−トリメチルペンタンジオール−１，３、ジプロピレングリコール、ポリプロピレングリコール、ジブチレングリコール、ポリブチレングリコール、ビスフェノールＡ、テトラブロモビスフェノールＡ、グリセロール、トリメチロールプロパン、１，２，６−ヘキサントリオール、１，２，４−ブタントリオール、トリメチロールプロパン、ペンタエリトリトール、キニトール、マンニトール、ソルビトール、メチルグリコシド、１，３，４，６−ジアンヒドロヘキシトールがある。とくに"Ｐｏｌｙ−ｂｄ（登録商標）"の商品名で購入可能なヒドロキシ官能性ポリブタジエンは、その水素添加されたアナログと同様に、ポリオール成分として用いることができる。さらには、"Ｔｈｉｏｋｏｌ（登録商標）  ＮＰＳ−２８２"の商品名で販売されているヒドロキシ官能性ポリスルフィドと、ヒドロキシ官能性ポリシロキサンも考慮される。
【０１２５】
本発明によって使用可能なポリアミン成分としてとくに適するのは、ヒドラジン、ヒドラジンハイドレート、置換されたヒドラジン、たとえばＮ−メチルヒドラジン、Ｎ，Ｎ′−ジメチルヒドラジン、アジピン酸の酸ヒドラジド、メチルアジピン酸、セバシン酸、ヒドロアクリル酸、テレフタル酸、イソフタル酸、セミカルバジドアルキレン−ヒドラジド、たとえば１３−セミカルバジドプロピオン酸ヒドラジド、セミカルバジドアルキレン−カルバジンエステル、たとえば２−セミカルバジドエチル−カルバジンエステル、および／またはアミノセミカルバジド−化合物、たとえば１３−アミノエチルセミカルバジドカーボネートである。そのほかポリウレタンとポリ尿素の製造に適するものに、ポリエステル、ポリオレフィン、ポリアセタール、ポリチオエーテル、ポリエーテルカーボネート、ポリエチレンテレフタレート、ポリエステルアミド、ポリカプロラクタム、ポリカーボネート、ポリカプロラクトン、ポリアクリレートをベースとするポリアミンがある。これらベースとなるものは、アミノ基を少なくとも２つ持つ。ポリアミン、たとえばＦｅｆｆａｍｉｎｅ（登録商標）（これはポリエーテルポリアミンである）の商品名で販売されているポリアミンも適する。
【０１２６】
ポリオール成分および／またはポリアミン成分としては、いわゆる鎖延長剤として公知の種類のものが考慮される。この種類のものは、ポリウレタンとポリ尿素を製造の際に余剰のイソシアネート基と反応し、通常は分子量（Ｍｎ）が４００以下であって、しばしばポリオール、アミノポリオール、あるいは脂肪族、脂環式、または芳香脂肪族ポリアミンの形で存在する。
【０１２７】
適当な鎖延長剤には、たとえば下記のものがある。
【０１２８】
・  アルカンジオール。たとえば、エタンジオール、１，２−および１，３−プロパンジオール、１，４−および２，３−ブタンジオール、１，５−ペンタンジオール、１．３−ジメチルプロパンジオール、１，６−ヘキサンジオール、ネオペンチルグリコール、シクロヘキサンジメタノール、２−メチル−１，３−プロパンジオール、ヘキシレングリコール、２，５−ジメチル−２，５−ヘキサンジオール、エチレングリコール、１，２−または１，３−プロパンジオール、１，２−、１，３−または１，４−ブタンジオール、１，２−、１，３−、１，４−、または１，５−ペンタンジオール、１，２−、１，３−、１，４−、１，５−または１，６−ヘキサンジオール、ネオペンチルヒドロキシピバレート、ネオペンチルグリコール、ジプロピレングリコール、ジエチレングリコール、１，２−、１，３−または１，４−シクロヘキサンジオール、１，２−、１，３−または１，４−シクロヘキサンジメタノール、トリメチルペンタンジオール、エチルブチルプロパンジオール、ジエチルオクタンジオール、２−ブチル−２−エチル−１，３−プロパンジオール、２−ブチル−２−メチル−１，３−プロパンジオール、２−ペンチル−２−メチル−１，３−プロパンジオール、２−プロピル−２−エチル−１，３−プロパンジオール、２−ジ−ｔｅｒｔ−ブチル−１，３−プロパンジオール、２−ブチル−２−プロピル−１，３−プロパンジオール、１−ジヒドロキシメチルビシクロ［２．２．１］ヘプタン、２，２−ジエチル−１，３−プロパンジオール、２，２−ジプロピル−１，３−プロパンジオール、２−シクロヘキシル−２−メチル−１，３−プロパンジオール、２，５−ジメチル−２，５−ヘキサンジオール、２，５−ジエチル−２，５−ヘキサンジオール、２−エチル−５−メチル−２，５−ヘキサンジオール、２，４−ジメチル−２，４−ペンタンジオール、２，３−ジメチル−２，３−ブタンジオール、１，４−ビス（２′−ヒドロキシプロピル）ベンゼン、１，３−ビス（２′−ヒドロキシプロピル）ベンゼン。
【０１２９】
・  δ−ヒドロキシブチル−ε−ヒドロキシ−カプロン酸エステル、ω−ヒドロキシヘキシル−γ−ヒドロキシ−ブタン酸エステル、アジピン酸−（β−ヒドロキシエチル）−エステル、またはテレフタル酸−ビス（β−ヒドロキシエチル）エステル。
【０１３０】
・  脂肪族ジアミン、芳香族ジアミン、脂環式ジアミン。より適しているものは、メチレンジアミン、エチレンジアミン、１，２−および１，３−ジアミノプロパン、１，４−ジアミノブタン、カダベリン（１，５−ジアミノペンタン）、１，６−ヘキサメチレンジアミン、イソホロンジアミン、ピペラジン、１，４−シクロヘキシルジメチルアミン、４，４′−ジアミノジシクロヘキシルメタン、アミノエチルエタノールアミン、２，２，４−トリメチルヘキサメチレンジアミン、２，４，４−トリメチルヘキサメチレンジアミン、オクタメチレンジアミン、ｍ−またはｐ−フェニレンジアミン、１，３−または１，４−キシレンジアミン、水素添加されたキシレンジアミン、ビス（４−アミノシクロヘキシル）メタン、４．４′−メチレンビス（オルト−クロロアニリン）、ジ（メチルチオ）トルエンアミン、ジエチルトルエンジアミン、Ｎ，Ｎ′−ジブチルアミンジフェニルメタン、ビス−（４−アミノ−３−メチルシクロヘキシル）メタン、２，２，４−および２，４，４−トリメチル−ヘキサメチレンジアミンの異性体混合物、２−メチル−ペンタメチレンジアミン、ジエチレントリアミン、４，４−ジアミノジシクロヘキシルメタン。
【０１３１】
・  エタノールアミン、ヒドラジンエタノール、２−［（２−アミノエチル）アミノ］エタノール。
【０１３２】
最後に言及したいのは、ポリオール成分および／またはポリアミン成分が二重結合を含み、この二重結合は、たとえば長鎖脂肪族カルボン酸または脂肪アルコールから生じ得ることである。オレフィン二重結合の官能化は、たとえば、ビニル基および／またはアリル基の組み込みによっても可能であり、これらの基は、アルキル−、アリル−および／またはアラルキル置換されていることがある。またこれらの基は、マレイン酸無水物、アクリル酸またはメタクリル酸といった不飽和酸や、それらの混合物から生じる。
【０１３３】
本発明のいう意味で好ましいのは、ポリオール成分および／またはポリアミン成分が、ポリプロピレンジオール、ポリプロピレントリオール、ポリプロピレンポリオール、ポリエチレンジオール、ポリエチレントリオール、ポリエチレンポリオール、ポリプロピレンジアミン、ポリプロピレントリアミン、ポリプロピレンポリアミン、ポリＴＨＦ−ジアミン、ポリブタジエンジオール、ポリエステルジオール、ポリエステルトリオール、ポリエステルポリオール、ポリエステルエーテルジオール、ポリエステルエーテルトリオール、ポリエステルエーテルポリオールであることであり、より好ましいのは、ポリプロピレンジオール、ポリプロピレントリオール、ポリ−ＴＨＦ−ジオール、ポリヘキサンジオールカルバメートジオール、ポリカプロラクタムジオール、ポリカプロラクタムトリオールであることである。さらにこれは、これらの混合物も含み得る。
【０１３４】
１つのとくに好ましい実施形態では、ポリウレタンまたはポリ尿素がポリオールを含み、そのポリオールの分子量は１０００〜１００００、とくには２０００〜６０００、とりわけ３０００〜５０００ｇ／ｍｏｌとする。このポリオールは、とくに好ましくは、ポリＴＨＦ−ジオール、ポリプロピレングリコール、ならびに、エチレンオキサイドとプロピレンオキサイドのランダムコポリマーおよび／またはブロックコポリマーである。そしてとくに、１つの好ましい実施形態ではＤＭＣ触媒によって、そして１つのとくに好ましい実施形態ではＫＯＨ触媒によって製造された、ポリエーテルポリオールである。１つの好ましい実施形態では、鎖延長剤として、分子量６０〜５００、より適切には６０〜１８０のジオール、グリコールのジオリゴマーを用いるのが特に好ましい。接着剤およびシール剤の本発明による諸特性の点では、さらには次のような場合がとくに有利である。すなわち、ポリウレタンまたはポリ尿素が、２，４−および／または２，６−トリレンジイソシアネート（ＴＤＩ）、および／または、４，４′−、２，４′−および／または２，２′−ジフェニルメタンジイソシアネート（ＭＤＩ）、および／または、１−イソシアナト−３，３，５−トリメチル−５−イソシアナトメチルシクロヘキサン（ＩＰＤＩ）を、より適切にはＴＤＩの異性体混合物を含む場合である。このとき２，４−異性体の割合が４０％超であればとくに好ましい。この段落で挙げた特殊なポリオールとイソシアネートの組み合わせから、本発明による接着剤またはシール剤として、ガラス転移温度がとくに低く、周縁の汚れの傾向の少ないものが得られ、その際、そのほかの応用技術上の特性に悪い影響をあたえない。
【０１３５】
本発明のポリウレタンまたはポリ尿素は、架橋剤成分、連鎖停止材成分、そのほかの反応性成分を含み得る。いくつかの架橋剤は、ＮＣＯ基に対して反応性ある少なくとも３個の水素原子を持つ鎖延長剤の下にすでに挙げた。それは、とくにはグリセリン、テトラ（２−ヒドロキシプロピル）エチレンジアミン、ペンタエリトリトール、トリメチロールプロパン、ソルビトール、蔗糖、トリエタノールアミン、そして少なくとも３個の反応性水素原子を持つポリマーである（たとえば少なくとも３つのアミン基を持つポリエーテルアミン、ポリマートリオールなど）。鎖栓剤としてはとくに、反応性水素を持つ化合物を考慮に入れる。たとえばモノオール、モノアミン、モノチオール、モノカルボン酸である。１つの特殊な実施形態ではモノオールを用いるが、この場合、Ｃ1〜Ｃ12−アルコール（とくにメタノール〜ドデシルアルコール）、より高級なアルコール、ポリエーテルやポリエステルのようなポリマーは、１つのＯＨ基およびグリセリンや蔗糖のような構造単位と反応させられ、それらの中のすべてが、１つのＯＨ基を除いて変換させられている。この変換の際、さらなる反応性水素は導入されていない。
【０１３６】
とくに紫外線耐性ある１つのバリエーションでは、ポリオール成分として用いるのが好ましいものは次の通り。少なくとも２つのＯＨ基を持つポリエステル、少なくとも２つのＯＨ基を持つポリカーボネート、少なくとも２つのＯＨ基を持つポリカーボネートエステル、ポリＴＨＦ、ポリプロピルグリコール、エチレンオキサイドおよびプロピレンオキサイドの統計コポリマーおよび／またはブロックコポリマーである。
【０１３７】
接着剤およびシール剤を含むポリウレタンは、さらに安定添加剤を、たとえば紫外線、酸化から保護するために含んでいる。とくには、Ｈａｌｓ（ｈｉｎｄｅｒｅｄ  ａｍｉｎｅ  ｌｉｇｈｔ  ｓｔａｂｉｌｉｚｅｒ）タイプの添加剤が用いられる。例として、４−アミノ−２，２，６、６−テトラメチルピペリジンを挙げたい。
【０１３８】
ポリウレタンとポリ尿素に対しては、潜伏性硬化剤として、オキサゾリジン、とくにはジエタノールアミンとイソブチルアルデヒドまたはピバルアルデヒドから得たオキサゾリジン、および／またはイソホロンジアミンたとえばインコゾルＨＰ、およびイミンたとえばベスタミンＡ１３９から得たアルデミン、低分子量脂肪族ジアミンたとえばヘキサンジアミン、および／またはポリエーテルポリアミンたとえばＪｅｆｆａｍｉｎｅ（登録商標）、およびイソブチルアルデヒドまたはピバルアルデヒド、および／またはポリアミンたとえばヘキサメチレンジアミン、またはヒドロキシピバルアルデヒドエステルでブロックされたＪｅｆｆｅｒｍｉｎ（登録商標）を用いることができる。
【０１３９】
１つの好ましい実施形態で、本発明による接着剤またはシール剤は、遊離イソシアネート基を持つポリウレタンまたはポリ尿素を含む。とくにこれはイソシアネートが終端にあるプレポリマーである。イソシアネート基は、水（大気中の湿気を含む）と反応可能であり、その際にアミノ基を形成する。このアミノ基は、ほかのポリウレタン−またはポリ尿素分子のイソシアネート基と反応し、その際尿素−結合を形成する。これにより接着剤またはシール剤は硬化する。
【０１４０】
もう１つの実施形態で、ポリ尿素またはポリウレタンによる接着剤およびシール剤は、２成分系として構成する。第１の成分はポリイソシアネートおよび／またはＮＣＯ−プレポリマー、そして第２の成分はポリオール、ポリアミン、および／または鎖延長剤を含む。両成分を混合した後、両成分がたがいに反応し、これにより接着剤またはシール剤が硬化する。
【０１４１】
もう１つの実施形態で、ポリウレタン−プレポリマーとポリ尿素−プレポリマーを、少なくとも１つの適当な官能化された重合可能化合物で二重結合を含むもの、たとえばヒドロキシエチルメタクリレート、ヒドロキシエチルアクリレート、ヒドロキシプロピルメタクリレート、ヒドロキシプロピルアクリレート、４−ヒドロキシブチルビニルエーテル、およびイソプレノールと反応させる。
【０１４２】
本発明によって使用可能なアクリレートとは、アクリル酸エステルとメタクリル酸エステルのシリーズ中から得た少なくとも１つのモノマーを含む化合物をいう。この場合好ましくは、ポリマーの少なくとも７０質量％が、アクリル酸エステル、メタクリル酸エステル、およびスチレンのシリーズの少なくとも１つの化合物からなるものとする。
【０１４３】
アクリレート成分のモノマーは、好ましくは、次のもののシリーズから得た少なくとも１つの化合物とする。すなわち、エチルジグリコールアクリレート、４−ｔｅｒｔ．ブチルシクロヘキシルアクリレート、ジヒドロシクロペンタジエニルアクリレート、ラウリル（メタ）アクリレート、フェノキシエチル（メタ）アクリレート、イソボルニル（メタ）アクリレート、ジメチルアミノエチル（メタ）アクリレート、シアノアクリレート、シトラコネート、イタコネートとその誘導体、（メタ）アクリル酸、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔｅｒｔ−ブチル（メタ）アクリレート、ｎ−ペンチル（メタ）アクリレート、ｎ−ヘキシル（メタ）アクリレート、シクロヘキシル（メタ）アクリレート、ｎ−ヘプチル（メタ）アクリレート、ｎ−オクチル（メタ）アクリレート、２−プロピルヘプチル（メタ）アクリレート、２−エチルヘキシル（メタ）アクリレート、ノニル（メタ）アクリレート、デシル（メタ）アクリレート、イソデシル（メタ）アクリレート、ドデシル（メタ）アクリレート、フェニル（メタ）アクリレート、トルイル（メタ）アクリレート、ベンジル（メタ）アクリレート、２−メトキシエチル（メタ）アクリレート、３−メトキシブチル（メタ）アクリレート、２−ヒドロキシエチル（メタ）アクリレート、２−ヒドロキシプロピル（メタ）アクリレート、ステアリル（メタ）アクリレート、グリシジル（メタ）アクリレート、２−アミノエチル（メタ）アクリレート、γ−（メタクリロイルオキシプロピル）トリメトキシシラン、（メタ）アクリル酸のエチレンオキサイド付加物、トリフルオロメチルメチル（メタ）アクリレート、２−トリフルオロメチルエチル（メタ）アクリレート、２−ペルフルオロエチルエチル（メタ）アクリレート、２−ペルフルオロエチル−２−ペルフルオロブチルエチル（メタ）アクリレート、２−ペルフルオロエチル（メタ）アクリレート、ペルフルオロメチル（メタ）アクリレート、ジペルフルオロメチルメチル（メタ）アクリレート、２−ペルフルオロメチル−２−ペルフルオロエチルメチル（メタ）アクリレート、２−ペルフルオロヘキシルエチル（メタ）アクリレート、２−ペルフルオロデシルエチル（メタ）アクリレート、２−ペルフルオロヘキサデシルエチル（メタ）アクリレート。
【０１４４】
１つの特別な実施形態は、ｎ−ブチル（メタ）アクリレート、２−ヒドロキシエチル（メタ）アクリレート、アクリル酸、メタクリル酸、メチルメタクリレートのシリーズから得た２つ以上のモノマーに関する。
【０１４５】
もう１つの実施形態で、前記すべてのモノマーの少なくとも２つから得たコポリマーを用い、その際、得られたコポリマーが、接着剤およびシール剤に望ましい応用技術上の特性を持つような形となる比を選択する。望ましい応用技術特性を持つ適切なコポリマーは、当業者に公知である。とくには、ｎ−ブチルアクリレートとメチルメタクリレートから得たコポリマーであって、得られたコポリマーが、相応のホモポリマーが得られる範囲のガラス転移温度を持つようなモル比で、使用されるのが好ましい。全体として本発明のアクリレートは、コポリマーのみならず、ホモポリマーでもあり得る。
【０１４６】
アクリル酸ポリマーは、さらにほかのエチレン性不飽和モノマー、たとえばイソプレノールまたはヒドロキシブチルビニルエーテルを含み得る。例としてここでは、モノ−およびポリ不飽和炭化水素モノマー、ビニルエステル（たとえばＣ1〜Ｃ6−飽和モノカルボン酸のビニルエステル）、ビニルエーテル、モノエチレン性不飽和モノ−およびポリカルボン酸とこれらモノ−およびポリカルボン酸のアルキルエステル（たとえばＣ1〜Ｃ12−アルキルのようなアクリル酸エスエルとメタクリル酸エステル、とくにはＣ1〜Ｃ4−アルキルエステル）、アミノモノマー、ニトリル、ビニル−およびアルキルビニリデン、不飽和カルボン酸のアミドを挙げたい。そのほか考慮されるものに、スチレン化合物（たとえばスチレン、カルボキシル化されたスチレン、α−メチルスチレン）を含む不飽和炭化水素モノマー、エチレン、プロピレン、ブチレン、共役のジエン（ブタジエン、イソプレン、それにブタジエンおよびイソプレンのコポリマー）がある。ビニル−およびハロビニリデンモノマーに関しては、塩化ビニル、塩化ビニリデン、フッ化ビニル、フッ化ビニリデンを挙げたい。ビニルエステルの例としては、脂肪族ビニルエステル、たとえばギ酸ビニル、酢酸ビニル、プロピオン酸ビニル、酪酸ビニル、イソ酪酸ビニル、吉草酸ビニル、カプロン酸ビニル、および飽和モノカルボン酸のアリルエステル、たとえば酢酸アリル、プロピオン酸アリル、乳酸アリルがある。ビニルエーテルに関しては、メチルビニルエーテル、エチルビニルエーテル、Ｎ−ブチルビニルエーテルを挙げたい。典型的なビニルケトンには、メチルビニルケトン、エチルビニルケトン、イソブチルビニルケトンが含まれる。モノエチレン性不飽和ジカルボン酸のジアルキルエステルの例は、マレイン酸ジメチル、マレイン酸ジエチル、マレイン酸ジブチル、マレイン酸ジオクチル、マレイン酸ジイソオクチル、マレイン酸ジノニル、マレイン酸ジイソデシル、マレイン酸ジトリデシル、フマル酸ジメチル、フマル酸ジエチル、フマル酸ジプロピル、フマル酸ジブチル、フマル酸ジオクチル、フマル酸ジイソオクチル、フマル酸ジデシル、イタコン酸ジメチル、イタコン酸ジエチル、イタコン酸ジブチル、イタコン酸ジオクチルである。とくにモノエチレン性不飽和モノカルボン酸は、アクリル酸、メタクリル酸、エタクリル酸、クロトン酸である。モノエチレン性不飽和ジカルボン酸としては、マレイン酸、フマル酸、イタコン酸、クエン酸を挙げたい。モノエチレン性不飽和トリカルボン酸としては、本発明の観点からは、たとえばアコニット酸とそのハロゲン置換誘導体を用いることができる。さらには、前記の酸の無水物およびエステル（たとえばマレイン酸無水物とクエン酸無水物）を用いることができる。エチレン性不飽和モノ−、ジ−、おおびトリカルボン酸のニトリルの例には、アクリロニトリル、α−クロロアクリルニトリル、メタクリルニトリルがある。カルボン酸のアミドは、アクリルアミド、メタクリルアミド、そのほかのα−置換アクリルアミドとＮ−置換アミド、たとえばＮ−メチロールアクリルアミド、Ｎ−メチロールメチルアクリルアミド、アルキル化されたＮ−メチロールアクリルアミド、Ｎ−メチロールメタクリルアミド（た��えばＮ−メトキシメチルアクリルアミド、Ｎ−メトキシメチルメタクリルアミド）である。アミノモノマーとしては、置換および非置換アクリル酸アミノアルキル、アミノモノマーの塩化水素塩、メタクリル酸塩、たとえばβ−アミノエチルアクリレート、β−アミノエチルメタクリレート、ジメチルアミノメチルアクリレート、β−メチルアミノエチルアクリレート、ジメチルアミノメチルメタクリレートを使用できる。本発明の場合、カチオン性モノマーに関しては、α−およびβ−エチレン性不飽和化合物を挙げたい。この化合物は、重合に適していて、第１、第２、または第３アミノ基を含み、すなわちたとえば、ジメチルアミノエチルメタクリレート、ジメチルアミノネオペンチルアクリレート、ジメチルアミノプロピルメタクリレートおよびｔｅｒｔ−ブチルアミノエチルメタクリレート、またはこれら化合物の有機および無機塩、および／またはアルキルアンモニウム化合物、たとえばトリメチルアンモニオエチルメタクリレートクロライド、ジアリルジメチルアンモニウムクロライド、β−アセトアミドジエチルアミノエチルアクリレートクロライド、およびメタクリルアミドプロピルトリメチルアンモニウムクロライドを含む。これらカチオン性モノマーは、それだけで、または前記のそのほかのモノマーと組み合わせて使用できる。ヒドロキシ基を含むモノマーの例としては、β−ヒドロキシエチル（メタ）アクリレート、β−ヒドロキシプロピル（メタ）アクリレート、γ−ヒドロキシプロピル（メタ）アクリレートを挙げたい。
【０１４７】
本発明で使用可能なポリスルフィドは、スルフィド結合をポリマー中に持つ有機ポリマーである。たとえばこれは、有機ジハライドとナトリウムジスルフィドとの反応生成物であり得る。この有機ジハライドの例としては、脂肪族ジハライド（たとえばビス−クロロエチルホルマール）とビニルハライドを挙げたい。こうしてたとえばビス−クロロエチルホルマールとナトリウムスルフィド水溶液との反応から、下記の構造
−［ＣＨ2ＣＨ2ＯＣＨ2ＯＣＨ2ＣＨ2Ｓx］n−
［式中、
"ｎ"はポリマー中のモノマーの個数であり、"ｘ"は、モノマー中で順次続くスルフィド結合の個数である（ｘは、同じ分子のモノマー中で種々変化し得る）］のポリマーを生じる。この種の高分子ポリマーは、終端にチオ基を持つ短鎖ポリマーに変化させられる（たとえばＮａＳＨとＮａ2ＳＯ2による還元反応とそれに続く酸性化）。このようにして、終端にチオ末端基を持つ架橋された液体ポリスルフィドが得られる。このポリスルフィドは、特殊な実施形態では分子量が１０００〜８０００の範囲にある。この液体ポリマーを、続いて硬化させて弾性固形物とすることができる。これは、たとえば酸化鉛、二酸化マンガン、パラキノンジオキシム、過酸化錫のような酸化剤を使用し、ジスルフィド架橋のためチオ末端基を酸化することによって行う。本発明の場合、ポリスルフィドによる接着剤およびシール剤には、硬化によって固形物の状態に変えることができるポリスルフィドポリマーすべてが当てはまる。特殊な実施形態で、ポリスルフィドによる接着剤およびシール剤は、その３０〜９０質量％が少なくとも１つの液体ポリスルフィドポリマー、２〜５０質量％が充てん剤、２〜１０質量％がシクロヘキサンポリカルボン酸誘導体、１〜３質量％が水捕集剤、６〜１５質量％がそのほかの内容物質、たとえば定着剤、溶媒、硬化剤である。ポリスルフィドによる接着剤およびシール剤の製造の例は、ＵＳ３，４３１，２３９で開示されていて、この方法は、参考として本舞最初で援用される。ポリスルフィドによる接着剤およびシール剤は、１成分系としても、２成分系としても使用できる。
【０１４８】
本発明による構成は、成分（Ａ）および（Ｂ）のみならず、そのほかの成分をも含み得る。これはとくに下記の助剤および添加剤とすることができる。
【０１４９】
−  定着剤、たとえばエポキシシラン、無水物シラン、シランと第１アミノシランによる付加反応物、ウレイドシラン、アミノシラン、ジアミノシラン、およびこれらのアナローグのモノマーまたはオリゴマー、および尿素シランの形態、たとえばＤｙｎａｓｙｌａｎ  ＡＭＥＯ、Ｄｙｎａｓｙｌａｎ  ＡＭＭＯ、Ｄｙｎａｓｙｌａｎ  ＤＡＭＯ−Ｔ、Ｄｙｎａｓｙｌａｎ  １１４６、Ｄｙｎａｓｙｌａｎ  １１８９、Ｓｉｌｑｕｅｓｔ  Ａ−Ｌｉｎｋ  １５、エポキシ樹脂、チタン酸アルキル、キレート酸チタン、芳香族ポリイソシアネート、フェノール樹脂、これらはたとえば次の化学式
【化５】
0005701295.tif 000007
［式中、
Ｒ1、Ｒ2、Ｒ3はたがいに独立して、ハロゲン、アミン、水素、アルコキシ−、アシルオキシ−、アルキル−、アリール−、アラルキルオキシ−、アルキルアリール−、アラルキル基。
ならびにアルキル基であって、オレフィン基、ハライド、アミノ−、カルボニル−、エポキシ−およびグリシドキシ−、エステル−、ヒドロキシミノ−、メルカプト−およびスルフィド−、イソシアネート−、アンハイドライド−、アクリロイルオキシ−、メタクリロイルオキシ−およびビニル基を持つもの。
ならびにアリール基であって、オレフィン基、ハライド、アミノ−、カルボニル−、エポキシ−およびグリシジルオキシ−、エステル、ヒドロキシイミノ−、メルカプト−およびスルフィド−、イソシアナト−、アンハイドライド−、アクリロイルオキシ−、メタクリロイルオキシ−およびビニル基を持つもの。
ならびにアルキルアリール基であって、オレフィン基、ハライド、アミノ−、カルボニル−、エポキシ−およびグリシジルオキシ−、エステル、ヒドロキシイミノ−、メルカプト−およびスルフィド−、イソシアナト−、アンハイドライド−、アクリロイルオキシ−、メタクリロイルオキシ−およびビニル基を持つもの。
ならびにアラルキル基であって、オレフィン基、ハライド、アミノ−、カルボニル−、エポキシ−およびグリシジルオキシ−、エステル、ヒドロキシイミノ−、メルカプト−およびスルフィド−、イソシアナト−、アンハイドライド−、アクリロイルオキシ−、メタクリロイルオキシ−およびビニル基を持つもの。
Ｒ4は、アルキルとアリールである］を有する。
【０１５０】
−  無水システムのための水捕集剤。これは、ポリウレタン、ポリスルフィド、および／またはポリ尿素をベースとする接着剤およびシール剤の場合に含まれるもので、たとえばビニルトリエトキシシラン、ビニルトリメトキシシラン、α−官能性シラン、たとえばＮ−（シリルメチル）−Ｏ−メチル−カルバメート、とくにはＮ−（メチルジメトキシシリルメチル）−Ｏ−メチル−カルバメート、（メタクリロイルオキシメチル）シラン、メトキシメチルシラン、Ｎ−フェニル−、Ｎ−シクロヘキシル−およびＮ−アルキルシラン、オルトギ酸エステル、酸化カルシウムまたは分子ふるい。
【０１５１】
−  有機スズ化合物の形を取る触媒または金属触媒。たとえば、ジブチルスズジラウレートおよびジブチルスズジアセチルアセトネート、ビスマス有機化合物またはビスマス錯体、アミノ基を含む化合物、たとえば１，４−ジアザビシクロ［２．２．２］−オクタンおよび２，２′−ジモルホリノジエチルエーテル、１，８−ジアザビシクロ［５．４．０］ウンデク−７−エン、１，５−ジアザビシクロ［４．３．０］ノン−５−エン、およびアミノシラン。さらに金属触媒として考慮されるものに、チタン−、ジルコニウム−、ビスマス−、亜鉛−、リチウム触媒、およびカルボキシル酸金属がある。この場合、さまざまな金属触媒の組み合わせも用いることができる。
【０１５２】
−  光安定剤と老化防止剤。とくに熱、光、紫外線に対抗する安定剤として作用する。たとえばフェノール酸化防止剤があって、フリーラジカル捕集剤として機能する。これには、２，６−ジ−ｔｅｒｔ−ブチル−ｐ−クレゾール、２，６−ｔｅｒｔ−ブチルフェノール、２，４−ジメチル−６−ｔｅｒｔ−ブチルフェノール、２，２′−メチレン−ビス（４−メチル−６−ｔｅｒｔ−ブチルフェノール）、４，４−ブチリデン−ビス（３−メチル−６−ｔｅｒｔ−ブチルフェノール）、４，４−チオビス（３−メチル−６−ｔｅｒｔ−ブチルフェノール）、５−テトラキス［メチレン−３−（３，５−ジ−ｔｅｒｔ−ブチル−４−ヒドロキシフェニル）プロピオネート］メタン、および１，１，３−トリス（２−メチル−４−ヒドロキシ−５−ｔｅｒｔ−ブチルフェニル）ブタン、アミンをベースとする酸化防止剤（たとえばフェニル−β−ナフチルアミン、α−ナフチルアミン、Ｎ，Ｎ′−ジ−ｓｅｃ−ブチル−ｐ−フェニレンジアミン、フェノチアジン、およびＮ，Ｎ′−ジフェニル−ｐ−フェニレンジアミン）がある。
【０１５３】
−  防炎剤、たとえばＡｌ（ＯＨ）3、ハンタイト、臭化アルキル−およびアリール化合物。
【０１５４】
−  殺生物剤、たとえば除藻剤、殺菌剤または真菌類の成長を抑制する物質、たとえばＡｇ、Ａｇ+、ＣＨ2Ｏ−を分離する化合物。
【０１５５】
−  充てん剤。たとえば粉砕による、または沈殿によるカルボン酸カルシウム。これは、場合によって、脂肪酸または脂肪酸混合物、たとえばステアレート、とくには微粒でコーティングされた炭酸カルシウム、カーボンブラック、とくには工業的に製造されたカーボンブラック、カオリン、酸化アルミニウム、ケイ酸、とくには熱分解プロセスによる高度に分散されたケイ酸、ＰＶＣパウダーまたは中空球。好ましい充てん剤は、カーボンブラック、炭酸カルシウム、たとえば沈殿によるまたは天然の白亜類、たとえばＯｍｙａ社のＯｍｙａ  ５  ＧＵ、Ｏｍｙａ  ９５  Ｔ、Ｏｍｙａ  ９０  Ｔ、Ｏｍｙａｃａｒｂ  ９０  Ｔ−ＡＶ（登録商標）、Ｓｐｅｃｉａｌｔｙ  Ｍｉｎｅｒａｌｓ  Ｉｎｃ社のＵｌｔｒａ  Ｐ−Ｆｌｅｘ（登録商標）、Ｓｏｌｖａｙ社のＳｏｃａｌ（登録商標）Ｕ１Ｓ２、Ｓｏｃａｌ（登録商標）３１２，Ｗｉｎｎｏｆｉｌ（登録商標）３１２、Ｓｈｉｒａｉｓｈｉ社のＨａｋｕｅｎｋａ（登録商標）、熱分解プロセスによる高度に分散されたケイ酸、これらの充てん剤の組み合わせである。土曜に適当なものとして、ケイ質土、タルカム、硫酸カルシウム（石膏）であって無水物、半水和物、二水和物の形態をとるもの、水晶粉、シリカゲル、沈殿によるまたは天然の硫酸バリウム、二酸化チタン、ゼオライト、白榴石、カリ長石、黒雲母、ならびに、ソロ−、シクロ−、イノ−、フィロ−、ヘクトシリケートのグループ、そして、石膏や、無水石膏、または重晶石（ＢａＳＯ4）といった難溶性硫酸塩のグループ、ならびに、方解石のようなカルシウム鉱物、粉末状の金属（たとえばアルミニウム、亜鉛または鉄）および硫酸バリウムである。
【０１５６】
−  増稠剤のようなレオロジー改質剤。たとえば、尿素化合物ならびにモノアミン、たとえばｎ−ブチルアミン、メトキシブチルアミンおよびポリアミドワックス、ベントナイト、シリコーン、ポリシロキサン、水素添加されたヒマシ油、金属石鹸、たとえば、ステアリン酸カルシウム、ステアリン酸アルミニウム、ステアリン酸バリウム、沈殿ケイ酸、フュームドシリカ、ならびに、ポリ（オキシ−１，２−エタンジイル）−α−ヒドロ−Ω−ヒドロキシポリマー、これには、オキシ−１，２−エタンジイル−α−ヒドロ−Ω−ヒドロキシ−ノニル−フェノキシグリシジルエーテルオリゴマーおよび５−イソシアナト−１−（イソシアナトメチル）−１，３，３−トリメチルシクロヘキサンまたはヒドロキシエチルセルロースまたはポリアクリル酸のポリマーおよびコポリマーがともなう。
【０１５７】
−  界面活性剤。たとえば、湿潤剤、平滑剤、脱気剤、消泡剤、分散剤。
【０１５８】
−  繊維。たとえば、炭素、ポリエチレンまたはポリプロピレン、ＳｉＯ2、セルロースからなるもの。
【０１５９】
−  顔料。たとえば二酸化チタン。
【０１６０】
−  溶剤、たとえば、水、ナフサ溶剤、メチルエステル、芳香族炭化水素、たとえばポリアルキルベンゼン、トルエン、キシレン、そして、酢酸エチル、酢酸ブチル、酢酸アリルのようなエステルをベースとする溶剤、そして、メチルエチルケトン、メチルイソブチルケトン、ジイソブチルケトンのようなケトンをベースとする溶剤、ならびにアセトン、そして、前記溶剤の少なくとも２つからなる混合物。
【０１６１】
ならびに接着材およびシール材に用いられるそのほかの物質。
【０１６２】
そのほかの成分としては、本発明による接着剤またはシール剤は、本発明が使用するシクロヘキサンポリカルボン酸誘導体だけでなく、そのほかにも１つ以上の市販の可塑剤を含み得る。たとえば、グリセロールトリアセテート、フタル酸−Ｃ4〜Ｃ13−ジアルキルエステル、アジピン酸−Ｃ4〜Ｃ13−ジアルキルエステル、セバシン酸−Ｃ4〜Ｃ13−ジアルキルエステル、ピロメリット酸−Ｃ4〜Ｃ13−トリアルキルエステル、安息香酸エステル、クエン酸エステル、Ｃ10〜Ｃ21−アルカンスルホン酸フェニルエステル、および／または脂肪族ジカルボン酸のジオールエステルをベースとするポリマー可塑剤、アジピン酸、グルタル酸またはセバシン酸である。このような追加的可塑剤を添加する場合、本発明の接着剤またはシール剤全量に対するこれら追加的可塑剤の割合は、３０質量％を、好ましくは１０％を超えないものとする。一般的には、本発明のシクロヘキサンポリカルボン酸エステル、とくにシクロヘキサン−１，２−ジカルボン酸−Ｃ4〜Ｃ13−ジアルキルエステル、より好ましくはシクロヘキサン−１，２−ジカルボン酸ジイソノニルエステルは、上記のような追加的可塑剤を添加せずに使用される。
【０１６３】
本発明による接着剤またはシール剤の一実施形態は、その１〜８０質量％を充てん剤、０〜５０質量％を水および／または溶剤、０〜２０質量％をレオロジー改質剤とする。好ましくは、２５〜４０質量％を成分（Ａ）、５〜４０質量％を成分（Ｂ）、３０〜５５質量％を充てん剤、０〜１０質量％を水、そして１〜１０質量％をレオロジー改質剤とする。
【０１６４】
本発明のもう１つの対象は、接合部分間に素材結合を生じるために、接着剤またはシール剤を１−または２成分系として用いることである。本発明による構成物は、硬化した状態で、延性が高いにもかかわらず高度の機械的強度を、そして良好な接着特性を提供する。これによりこの構成物は、多くの用途、とくに弾性接着剤として、弾性シール剤として、あるいは弾性コーティングとしての用途に適する。とくにこの構成物は、迅速な効果を必要とする用途、そして接着特性と強度に対する要求が高度であると同時に延性に高度の要求が課される用途に適する。
【０１６５】
適当な用途は、たとえば、コンクリート、モルタル、ガラス、金属、セラミック、プラスチックおよび／または木材からなる接合部分間の素材結合である。１つの特別な実施形態で、これら接合部分は、１つには表面、もう１つには絨毯敷き材、ＰＶＣ敷き材、積層物、ゴム敷き材、コルク敷き材、リノリウム敷き材、木材敷き材、たとえば寄木張り、床板、船底、またはタイル張りの形態である。とくには、本発明による構成物を、自然石の接合に用いることができる。さらには、本発明による接着剤およびシール剤を、生産財または消費財の製造または修理のために、そして地上地下工事、とくには衛生関連領域の構造部材のシーリングまたは接着のために用いることができる。特殊なものとして、この接合部分は、自動車、トレーラー、貨物自動車、キャンピングカー、列車、航空機、船舶、鉄道の製造部材でもあり得る。
【０１６６】
この領域の弾性接着のための接着剤は、好ましくは、断面がほぼ円形または三角形のビードとして塗布する。自動車製造での弾性接着は、たとえば、何らかの輸送手段の塗装されたボディに対する、プラスチックカバー、モールディング、フランジ、バンパー、運転キャビン、そのほかの取り付け部品といった諸部品の接着、あるいはボディに対するガラス板の接着である。
【０１６７】
地上地下工事での好ましい使用領域は、地上建築物の接合部、床の接合部、連邦水資源法に定める接合部、連結接合部、伸縮目地、または衛生領域のシーリングである。１つの好ましい実施形態で、上記の構成物は、弾性接着剤またはシール剤として用いられる。弾性接着剤として、この構成物は通常、常温で破断点延びが少なくとも５％、弾性シール剤としては、少なくとも３００％である。
【０１６８】
たとえば地上地下工事のためのシール剤として、この構成物を用いるため、あるいはたとえば自動車製造での弾性接着のための接着剤として用いるため、この構成物は、好ましくは、擬塑性をともなうペースト様の粘稠度を持つ。このようなペースト様のシール剤または接着剤は、それに適当な装置を用いて接合部分に塗布する。塗布に適当な方法は、たとえば市販のカートリッジ、チューブバッグ、またはカートリッジに挿入されたチューブバッグから塗布することである。カートリッジに挿入されたチューブバッグは、手動でまたは圧縮空気で、あるいはドラムまたは缶から搬送ポンプまたはエキセントリックスクリューポンプで、場合により塗布ロボットで作動される。
【０１６９】
接合部分は、必要があれば、接着剤またはシール剤を塗布する前に前処理することができる。この種の前処理は、とくには、物理的または化学的クリーニング手順、たとえば研磨、サンドスプレー、ブラッシングなど、あるいはクリーナーまたは溶剤による処理、あるいは定着剤、定着剤溶液、またはプライマーの添加を含む。
【０１７０】
接着剤を塗布する際、本発明による構成物は、一方または他方の接合部分、または両方の接合部分に塗布される。その後、接着される各部分が接合されたのち、接着剤が硬化する。各部分の接合が、いわゆる風乾時間内に行われて、両方の接合部分が確実にたがいに接着できるよう、そのときどきに注意しなければならない。
【０１７１】
本発明のもう１つの対象は、接着剤またはシール剤を製造する方法である。この場合、
ａ）成分（Ａ）の１０〜５０質量％と、成分（Ｂ）のすべてと、場合によりそのほかの成分、とくには充てん剤、チキソトロピック剤、酸化防止剤、紫外線吸収剤、溶媒、定着剤のシリーズから得た成分とを入れて混合し、
ｂ）成分（Ａ）の残りと、場合によりそのほかの成分とくには充てん剤、チキソトロピック剤、酸化防止剤、紫外線吸収剤、溶媒、定着剤のシリーズから得た成分とを添加して、混合する。
【０１７２】
本発明による製造方法のためには、使用される諸成分を、全プロセスの間混合し、または運動させておくのが、好ましいと考えられる。別な方法としては、使用される諸成分を、製造手順が終わるとき初めて混合する。混合装置としては、当業者に公知の装置すべてが適当である。とくに、スタティックミキサー、遊星型ミキサー、水平乱流ミキサー（Ｄｒａｉｓ社製）、遊星型溶解機または溶解機（ＰＣ  Ｌａｂｏｒｓｙｓｔｅｍｅ社製）、強力ミキサー、および／または押し出し機とすることができる。
【０１７３】
接着剤またはシール剤を製造する本発明の方法は、不連続的に、たとえば遊星型ミキサーで行うことができる。この方法を連続的に行うことも可能であり、そのためには特別な押し出し機が適当であることが分かった。この場合、バインダーを押し出し機に入れて、液体および固体の添加剤を加える。
【０１７４】
全体としては、驚くべきことに、本発明による接着剤またはシール剤中のシクロヘキサンポリカルボン酸誘導体が、十分に耐風化性を持つことが分かった。提案された接着剤およびシール剤は、シクロヘキサンポリカルボン酸誘導体を含むものであって、その提供する構成物は、紫外線−、温度−および湿度耐性が良好であり、このことはそのほかの応用技術上の特性に悪い影響をあたえない。さらに本発明によるシクロヘキサンポリカルボン酸誘導体は、ガラス転移温度が低く、したがって応用技術上の視点からは有利に加工できる。シクロヘキサンポリカルボン酸誘導体を含む、提案された接着剤およびシール剤は、その機械的特性に均衡が取れている。本発明による接着剤およびシール剤を提供することによって、提起された課題は全範囲にわたって解決できた。
【０１７５】
下記の実施例によって、本発明の利点を明らかにする。
【０１７６】
実施例
実施例１
Ｄｅｓｍｏｓｅａｌ  Ｍ  ２８０の１／３と、可塑剤と、Ｏｍｙａｃａｒｂ  ５  ＧＵと、添加剤Ｔｉ（トルエンスルホニルイソシアネート）の２／３とを準備し、温度６０℃、減圧下で混合する。続いてＤｅｓｍｏｓｅａｌ  Ｍ  ２８０の２／３と、Ａｅｒｏｓｉｌ  Ｒ  ２０２を添加する。最後のステップとして、Ｄｙｎａｓｙｌａｎ  ＧＩＹＭＯと、添加剤Ｔｉの１／３と、Ｌｕｐｒａｎａｔ  Ｎ  １０６  ＤＭＤＥＥを添加し、混合する。シール剤を、アルミニウム−またはプラスチックカートリッジに充てんする。
【０１７７】
実施例１の化学構成
【表２】
0005701295.tif 000008
【０１７８】
欄中第２行〜第４行の数字は、質量部を単位とする。
【０１７９】
Ｄｅｓｍｏｓｅａｌ  Ｍ  ２８０：Ｂａｙｅｒ  ＭａｔｅｒｉａｌＳｃｉｅｎｃｅ  ＡＧのポリウレタンバインダー
Ｊａｙｆｌｅｘ  ＤＩＵＰ：Ｅｘｘｏｎ  Ｍｏｂｉｌ  Ｃｏｐｏｒａｔｉｏｎのジイソウンデシルフタレート
Ｊａｙｆｌｅｘ  ＤＩＤＰ：Ｅｘｘｏｎ  Ｍｏｂｉｌ  Ｃｏｐｏｒａｔｉｏｎのジイソデシルフタレート
Ｈｅｘａｍｏｌｌ  ＤＩＮＣＨ：ＢＡＳＦ  ＳＥのジイソノニルシクロヘキサン−１，２−ジカルボキシレート
Ｍｅｓａｍｏｌｌ：Ｌａｎｘｅｓｓ  Ｄｅｕｔｓｃｈｌａｎｄ  ＧｍｂＨのアルカンスルホン酸フェニルエステル
Ｏｍｙａｃａｒｂ  ５  ＧＵ：Ｏｍｙａ  Ｉｎｃ．の粉砕白亜
添加剤  Ｔｉ：ＯＭＧ  Ｂｏｒｓｃｈｅｒｓ  ＧｍｂＨのモノ官能性イソシアネート
Ａｅｒｏｓｉｌ  Ｒ  ２０２：Ｅｖｏｎｉｋ  Ｄｅｇｕｓｓａ  ＧｍｂＨのフュームドシリカ
Ｄｙｎａｓｙｌａｎ  ＧＬＹＭＯ：Ｅｖｏｎｉｋ  Ｄｅｇｕｓｓａ  ＧｍｂＨの３−グリシジルオキシプロピルトリメトキシシラン
Ｌｕｐｒａｎａｔ  Ｎ  １０６  ＤＭＤＥＥ：ＢＡＳＦ  ＳＥの２，２′−ジモルホリニルジエチルエーテル
【０１８０】
実施例１の結果：
【表３】
0005701295.tif 000009
【０１８１】
*  −１２０℃〜５０℃の温度範囲、加熱速度２０Ｋ／ｍｉｎ、Ｎ2−流速５０ｍｌ／ｍｉｎで、示差走査熱量測定（ＤＳＣ）によって特定。
【０１８２】
実施例２
バインダーＡｃｒｏｎａｌ  Ｓ  ４１０をｐＨ値８に設定。その後、顔料拡散剤ＮＬを準備し、Ｌｕｔｅｎｓｏｌ  ＡＯ  ８９を添加し、たがいに混合する。続いて各可塑剤、Ｋｒｏｎｏｓ  ２０５６、Ｏｍｙａｃａｒｂ  ５  ＧＵを添加し、混合する。シール剤を、アルミニウム−またはプラスチックカートリッジに充てんする。各化学構成を表に記載し、欄中第２行から第４行の数字の単位は、質量部である。
【０１８３】
例２の化学構成
【表４】
0005701295.tif 000010
【０１８４】
Ａｃｒｏｎａｌ  Ｓ  ４１０：ＢＡＳＦ  ＳＥのアクリレート分散液
顔料拡散剤  ＮＬ：ＢＡＳＦ  ＳＥのポリアクリル酸のナトリウム塩を水に加えたもの
Ｌｕｔｅｎｓｏｌ  ＡＯ  ８９：ＢＡＳＦ  ＳＥの脂肪アルコールエトキシレートを水に加えたもの
Ｊａｙｆｌｅｘ  ＤＩＵＰ：Ｅｘｘｏｎ  Ｍｏｂｉｌ  Ｃｏｐｏｒａｔｉｏｎのジイソウンデシルフタレート
Ｊａｙｆｌｅｘ  ＤＩＤＰ：Ｅｘｘｏｎ  Ｍｏｂｉｌ  Ｃｏｐｏｒａｔｉｏｎのジイソデシルフタレート
Ｈｅｘａｍｏｂｉｌ  ＤＩＮＣＨ：ＢＡＳＦ  ＳＥのジイソノニルシクロヘキサン−１，２−ジカルボキシレート
Ｍｅｓａｍｏｌｌ：Ｌａｎｘｅｓｓ  Ｄｅｕｔｓｃｈｌａｎｄ  ＧｍｂＨのアルカンスルホン酸フェニルエステル
Ｏｍｙａｃａｒｂ  ５  ＧＵ：Ｏｍｙａ  Ｉｎｃ．の粉砕白亜
Ｋｒｏｎｏｓ  ２０５６：ＫＲＯＮＯＳ  ＩＮＴＥＲＮＡＴＩＯＮＡＬ，Ｉｎｃ．の二酸化チタン
【０１８５】
実施例２の結果
【表５】
0005701295.tif 000011
【０１８６】
*  −１２０℃〜５０℃の温度範囲、加熱速度２０Ｋ／ｍｉｎ、Ｎ2−流速５０ｍｌ／ｍｉｎで、示差走査熱量測定（ＤＳＣ）によって特定。
【０１８７】
上記各実施例から見て取れるように、Ｈｅｘａｍｏｌｌ  ＤＩＮＣＨの添加によって、ガラス転移温度は、たとえば接着剤およびシール剤にＤＩＵＰ等の従来型フタレートを用いるよりも、低くすることができる。